【事件の表示】
　上記当事者間の特許第５３１１１６８号発明「液晶組成物及びそれを用いた液晶表示素子」の特許無効審判事件について、次のとおり審決する。
【結　論】
　特許第５３１１１６８号の特許請求の範囲を訂正請求書に添付された訂正特許請求の範囲のとおり、訂正後の請求項〔１、３、５−７〕について一群の請求項ごとに訂正することを認める。
　特許第５３１１１６８号の請求項１、３、６及び７に係る発明についての特許に対する本件審判の請求は、成り立たない。
　特許第５３１１１６８号の請求項２及び４に係る発明についての特許に対する本件審判の請求は、不適法なものであるから、却下する。
　審判費用は、６分し、その４を請求人の負担とし、その余を被請求人の負担とする。
【理　由】
第１　請求の趣旨・手続の経緯
　
１．設定登録までの経緯
　本件特許第５３１１１６８号に係る出願（特願２０１２−５５５２２２号）は、平成２４年１０月５日の国際出願日に出願人ＤＩＣ株式会社（以下、「被請求人」という。）によりされたものとみなされる国際特許出願であり、平成２５年７月１２日に特許権の設定登録（請求項の数７）がされたものである。
　
２．本件審判請求の趣旨及びその理由の概要
　請求人メルク　パテント　ゲゼルシャフト　ミット　ベシュレンクテル　ハフツング（以下「請求人」という。）は、平成２６年４月２８日付けで「特許第５３１１１６８号の請求項１〜４、６および７に係る発明についての特許を無効とする。審判費用は被請求人の負担とする。との審決を求める。」という趣旨の本件審判を請求し、各特許を無効とすべき理由につき、概略、下記の理由を提示するとともに、下記証拠方法を提示した。
　
（１）本件の請求項１〜４、６および７に係る発明についての特許は、各請求項に係る発明が、甲第１ないし５号証に記載された発明であるから、特許法第２９条第１項第３号に該当し、特許を受けることができるものではなく、同法同条に違反して特許されたものであるから、同法第１２３条第１項第２号に該当し、無効とすべきものであるとするもの（無効理由１）
（２）本件の請求項１〜４、６及び７に係る発明についての特許は、各請求項に係る発明が、甲第１ないし５号証に記載された発明に基づいて、当業者が容易に発明をすることができたものであるから、特許法第２９条第２項の規定により、特許を受けることができるものではなく、同法同条に違反して特許されたものであるから、同法第１２３条第１項第２号に該当し、無効とすべきものであるとするもの（無効理由２）
（３）本件特許に係る特許請求の範囲の請求項１、３及び４の記載では、各項に係る特許を受けようとする発明が明確でない不備があり、特許法第３６条第６項第２号の規定に適合するものではなく、同法同条同項（柱書）の規定を満たしていないから、同法第１２３条第１項第４号に該当し、本件の請求項１、３及び４に係る発明についての特許は無効とされるべきであるとするもの（無効理由３）
　
・請求人が請求時に提示した証拠方法：
甲第１号証：特表２０１０−５０１６８８号公報
甲第２号証：国際公開第２０１２／０６９１５１号
（甲第２号証の２：特表２０１４−５０３６１５号公報（甲第２号証の訳文））
甲第３号証：特表２００８−５０２７５４号公報
甲第４号証：特開２００９−１９１２６４号公報
甲第５号証：特開２００９−１８５２８５号公報
（以下、「甲１号証」などを「甲１」などと略していう。）
　
３．以降、手続中止までの手続の経緯
　本件審判は、上記２．の請求の趣旨及び理由により請求されたものであり、以降、下記７．の手続中止までの手続の経緯は、以下のとおりである。
　平成２６年　５月２１日付け　答弁指令・請求書副本の送付
　平成２６年　７月１８日　　　答弁書・訂正請求書
（受理日：同年７月２２日）
　平成２６年　７月２４日付け　弁駁指令
　　　　　　　　　　　　　　　・答弁書及び訂正請求書の各副本送付
　平成２６年　９月１６日　　　弁駁書
　平成２６年１０月１６日付け　弁駁書副本送付
　平成２６年１０月３０日付け　審理事項通知書（両当事者あて）
　平成２７年　１月　８日　　　口頭審理陳述要領書（請求人）
　平成２７年　１月　８日付け　口頭審理陳述要領書（被請求人）
（受理日：同年１月　９日）
　平成２７年　１月２２日　　　口頭審理
　平成２７年　５月１２日付け　審決の予告
　　　　　　　　　　　　（請求項１ないし４、６及び７、いずれも無効）
　平成２７年　７月１４日付け　訂正請求書・上申書（被請求人）
（受理日：同年７月１５日）
　平成２７年　７月３１日付け　弁駁指令・上申書の副本送付
　平成２７年　８月　３日付け　弁駁指令・訂正請求書の副本送付
　平成２７年　９月２９日　　　弁駁書
　平成２７年１１月１７日付け　手続中止通知書（両当事者あて）
　
４．答弁の趣旨
　被請求人は、「本件無効審判の請求は成り立たない、審判費用は請求人の負担とするとの審決を求める。」との趣旨の答弁をし、請求人が主張する上記無効理由は、いずれも理由がない旨の主張をしている。
　
５．弁駁書における請求人が主張する無効理由
　請求人は、上記平成２６年９月１６日付け弁駁書において、本件特許の訂正が請求されたことに起因して必要となったとして、新たに下記（１）ないし（４）の各無効理由につき主張し、下記証拠方法を提示した。
　
（１）訂正後の本件の請求項１〜４、６及び７に係る発明についての特許は、各請求項に係る発明が、甲第１ないし８、１０及び１１号証に記載された発明であるから、特許法第２９条第１項第３号に該当し、特許を受けることができるものではなく、同法同条に違反して特許されたものであるから、同法第１２３条第１項第２号に該当し、無効とすべきものであるとするもの（無効理由Ａ）
（２）訂正後の本件の請求項１〜４、６及び７に係る発明についての特許は、各請求項に係る発明が、甲第１ないし８、１０及び１１号証に記載された発明に基づいて、当業者が容易に発明をすることができたものであるから、特許法第２９条第２項の規定により、特許を受けることができるものではなく、同法同条に違反して特許されたものであるから、同法第１２３条第１項第２号に該当し、無効とすべきものであるとするもの（無効理由Ｂ）
（３）訂正後の本件の請求項１〜４、６及び７に係る発明についての特許は、各請求項に係る発明が、甲第９及び１２号証の各先願の出願当初の明細書等に記載された発明であるから、特許法第２９条の２第１項の規定により、特許を受けることができるものではなく、同法同条に違反して特許されたものであるから、同法第１２３条第１項第２号に該当し、無効とすべきものであるとするもの（無効理由Ｃ）
（４）訂正後の本件特許に係る特許請求の範囲の請求項１、３及び４の記載では、各項に係る特許を受けようとする発明が明確でない不備があり、特許法第３６条第６項第２号の規定に適合するものではなく、同法同条同項（柱書）の規定を満たしていないから、同法第１２３条第１項第４号に該当し、本件の請求項１、３及び４に係る発明についての特許は無効とされるべきであるとするもの（無効理由３と同一）
・平成２６年９月１６日付け弁駁書における新たな証拠方法
甲第６号証：国際公開第２０１１／１３７９５６号（抄訳添付）
甲第７号証：国際公開第２０１１／０６５２９９号
甲第８号証：特開２０１０−２７０１７８号公報
甲第９号証：特願２０１２−８７０８１号（特開２０１２−２１９２７０号公報）
甲第１０号証：特開２０１０−２５４８７１号公報
甲第１１号証：特表２００８−５４５８０４号公報
甲第１２号証：特願２０１２−１６３９４０号（特開２０１４−２４８８８号公報）
　
６．請求人による無効理由の撤回・第１回口頭審理
　請求人は、平成２７年１月８日付け口頭審理陳述要領書において、本件審判請求書で主張する甲１ないし甲５に基づく新規性違反に係る無効理由１及び請求項の記載不備に係る無効理由３につきそれぞれ撤回した。
　また、請求人は、第１回口頭審理において、上記弁駁書及び口頭審理陳述要領書における甲６ないし甲１２を主たる引用証拠とする「無効理由Ａ」、「無効理由Ｂ」及び「無効理由Ｃ」につきいずれも撤回した。
（なお、上記各無効理由に係る主張の撤回につき、被請求人は上記口頭審理において同意した。）
　さらに、当審は、第１回口頭審理において、請求人が提示した甲第１号証ないし甲第１２号証につき、いずれも取り調べた。（被請求人は、甲第１号証ないし甲第１２号証に係る成立を認めた。）（第１回口頭審理調書参照。）
　これにより、請求人が主張する無効理由は、以下のとおりに整理された。
　
・訂正後の本件特許に係る請求項１ないし４、６及び７に記載された各発明は、いずれも甲１ないし甲５に記載された発明に基づいて、その発明の属する技術の分野における通常の知識を有する者が特許出願前に容易に発明をすることができたものであり、特許法２９条２項の規定により、特許を受けることができるものではないから、訂正後の請求項１ないし４、６及び７に記載された各発明についての本件特許は、特許法第２９条の規定に違反してされたものであって、同法第１２３条第１項第２号の規定に該当し、無効とすべきものである。
　
７．審理手続の中止及び再開について
　
（１）審理手続の中止
　当審は、同一特許（特許第５３１１１６８号）に対する別件無効審判事件（無効２０１４−８０００６７号）につき、当該別件事件を先行して審理することとし、本件審判事件については、平成２７年１１月１７日付けで、審理手続を中止することを両当事者に通知した。
　
（２）別件無効審判事件の審理結果
　本件審判事件に先行して審理した上記別件無効審判事件では、請求項２及び４の記載事項を全て削除することを含む新たな訂正が行われた上で、本件特許の請求項１、３及び５ないし７に係る発明についての特許に対する無効審判請求は成り立たないとし、同特許の請求項２及び４に係る発明についての特許に対する無効審判請求は却下する旨の審決がされ、当該審決はその後確定した。
　また、上記審決の確定により、上記訂正についても、確定した。
　
（３）本件の審理手続の再開及びその後の手続の経緯
　当審は、別件審判事件の審理が終了したことにより、本件の審理手続を再開することとし、平成２８年１１月２１日付けで両当事者に対し、手続中止解除を通知した。
　以降の手続の経緯は、以下のとおりである。
　平成２８年１１月２１日付け　通知書（請求人あて）
　　　　　　　　　　　　（別件における訂正後の本件特許の内容を通知）
　平成２９年　１月１２日　　　意見書（請求人）
　平成２９年　１月２４日付け　意見書副本の送付（被請求人あて）
　　　　　　　　　　同日付け　通知書（被請求人あて）
　　　　　　　　（上記意見書による請求書の補正に対する同意確認通知）
　平成２９年　２月　６日付け　回答書（被請求人、補正同意）
　平成２９年　２月１３日付け　補正許否の決定（請求書の補正許可）
　　　　　　　　　　同日付け　答弁指令
　　　　　　　　　　同日付け　弁駁書副本・回答書副本の各相手方へ送付
　平成２９年　３月１７日付け　答弁書・訂正請求書
（受理日：同年３月２１日）
　平成２９年　３月２４日付け　弁駁指令・
　　　　　　　　　　　　　　　　答弁書及び訂正請求書の各副本送付
　平成２９年　５月１７日　　　弁駁書
（現在に至る）
　
第２　訂正の適否についての当審の判断
　
１．訂正の内容
　平成２９年３月１７日付けの訂正請求は、願書に添付した特許請求の範囲（上記別件無効審判事件の審決（訂正）確定時のもの。なお、同時に確定した願書に添付した明細書を、以下「本件特許明細書」という。）を、同訂正請求の請求書に添付した訂正特許請求の範囲のとおりに、請求項ごと又は一群の請求項ごとに訂正（以下「本件訂正」という。）することを求めるものであって、具体的には下記訂正事項１及び２からなるものである。
　
（１）訂正事項１
　特許請求の範囲の請求項１に「化合物をさらに含有し、前記式（４０）で表される化合物」とあるのを、「化合物および一般式（１５）：
　
（式中、Ｒ１５はそれぞれ独立して炭素原子数２〜５のアルキル基または炭素原子数２〜５のアルケニル基を表す。）で表される１種又は２種以上の化合物をさらに含有し、前記式（４０）で表される化合物」と訂正する。
　
（２）訂正事項２
　特許請求の範囲の請求項６に、「化合物を含有する」とあるのを、「
化合物を
　１５０℃で１時間の高温放置後のＶＨＲ（周波数６０Ｈｚ、印加電圧１Ｖの条件下で６０℃における電圧保持率（％））が９９．０％以上である、」と訂正する。
（審決注：上記下線部は、訂正請求書の訂正事項２には記載されていない部分であるが、訂正特許請求の範囲及び周辺の文脈からみて、脱字であるものと認める。）
　
２．訂正の適否に係る判断
　
（１）特許法第１３４条の２第１項ただし書各号に掲げる事項を目的とするか否かについて
　
ア．訂正事項１について
　上記訂正事項１に係る訂正では、訂正前の請求項１につき、「一般式（１５）」で表される化合物の１種又は２種以上を成分（Ｂ）として更に含有することという技術事項を直列的に付加することにより特許請求の範囲を減縮し、同請求項１を引用する各請求項についても同様に減縮しているものと認められる。
　したがって、訂正事項１に係る訂正は、特許法第１３４条の２第１項ただし書第１号に掲げる特許請求の範囲の減縮を目的とするものと認めることができる。
　
イ．訂正事項２について
　上記訂正事項２に係る訂正は、訂正前の請求項６につき、「１５０℃で１時間の高温放置後のＶＨＲ」が一定値以上のものであるという物性に係る技術事項を直列的に付加することにより特許請求の範囲を減縮したものであることが明らかであるから、請求項６に係る特許請求の範囲を減縮しているものと認められる。
　したがって、訂正事項２に係る訂正は、特許法第１３４条の２第１項ただし書第１号に掲げる特許請求の範囲の減縮を目的とするものと認めることができる。
　
ウ．小括
　以上のとおり、上記訂正事項１及び２に係る各訂正は、特許法第１３４条の２第１項ただし書第１号に掲げる事項を目的とするものである。
　
（２）特許法第１３４条の２第９項で準用する同法第１２６条第５項の規定に適合するか否かについて
　当審は、本件訂正が特許法第１３４条の２第９項で準用する同法第１２６条第５項の規定に適合するか否かについては、「明細書等に記載された事項との関係において、補正（訂正）が新たな技術的事項を導入しないものであるかどうかを基準として判断すべき」という知財高裁特別部平成１８年（行ケ）第１０５６３号判決における見地に照らして、検討すべきものと考える。
　
ア．訂正事項１及び２について
　訂正事項１に係る訂正は、訂正前の請求項１につき、訂正前の本件特許明細書の【０１７９】ないし【０１８１】及び【実施例】の各記載に基づいて、記載された各技術事項を直列的に付加して特許請求の範囲を減縮しているものといえる。
　また、訂正事項２に係る訂正は、訂正前の請求項６につき、訂正前の本件特許明細書の【０００８】及び【０２８３】の各記載に基づいて、記載された各技術事項を直列的に付加して特許請求の範囲を減縮しているものといえる。
　してみると、訂正事項１及び２に係る各訂正は、何ら新しい技術的事項を導入しないといえる。
　
イ．小括
　したがって、本件の訂正事項１及び２に係る訂正は、いずれも特許法第１３４条の２第９項で準用する同法第１２６条第５項の規定に適合するものである。
　
（３）特許法第１３４条の２第９項で準用する同法第１２６条第６項の規定に適合するか否かについて
　上記（１）ア．及びイ．で説示したとおり、上記訂正事項１及び２に係る訂正は、いずれも訂正前の請求項１又は６に記載されている事項により特定される発明の範囲をそれぞれ実質的に減縮するものであって、上記（２）で説示したとおり、何ら新しい技術的事項を導入しないものといえるのであるから、各請求項又は一群の請求項に係る特許請求の範囲をそれぞれ実質的に減縮するものであって、実質的に特許請求の範囲を拡張又は変更するものではないといえる。
　してみると、上記訂正事項１及び２に係る本件訂正は、実質上特許請求の範囲を拡張し又は変更するものであるといえないから、特許法第１３４条の２第９項で準用する同法第１２６条第６項の規定に適合するものである。
　
（４）一群の請求項について
　上記（１）で検討したとおり、本件訂正により、請求項１及び同項を引用する各請求項がいずれも訂正されるから、本件訂正は、一群の請求項ごとに訂正されているものであって、特許法第１３４条の２第３項に適合するものである。
　
３．訂正に係るまとめ
　以上のとおりであるから、本件訂正は、特許法第１３４条の２第１項ただし書第１号に掲げる事項を目的とするものであり、かつ、同条第３項の規定及び同条第９項で準用する同法第１２６条第４項ないし第６項の各規定に適合するものである。
　よって、本件訂正を認める。
　
第３　請求人主張の無効理由について
　本件の審理手続を再開する前の請求人が主張する無効理由は、上記第１の６．で示したとおりであったが、優先して審理した上記別件無効審判事件において訂正が確定し、本件無効審判事件の審理対象に変更が生じたところ、請求人は平成２９年１月１２日付けで意見書を提出し、無効理由を補正する審判請求書の補正を行った。これに対して、被請求人はその補正につき条件付で同意し、その同意に基づき当審は、特許法第１３１条の２第２項第２号の規定により決定をもってその補正を許可した。
　よって、その補正された審判請求書の記載からみて、本件無効審判事件において審理すべき無効理由は、以下のとおりに整理することができる。
　
・訂正後の本件特許に係る請求項１、３、６及び７に記載された各発明は、いずれも甲１及び甲５に記載された各発明及び甲２ないし甲４、甲７並びに甲８に記載された事項に基いて、その発明の属する技術の分野における通常の知識を有する者が特許出願前に容易に発明をすることができたものであり、特許法第２９条第２項の規定により、特許を受けることができないから、訂正後の請求項１、３、６及び７に記載された各発明についての本件特許は、特許法第２９条の規定に違反してされたものであって、同法第１２３条第１項第２号の規定に該当し、無効とすべきものである。（以下「無効理由」といいかえる。）
　
第４　当審の判断
　当審は、
請求人が主張する無効理由につき理由がないから、訂正後の請求項１、３、６及び７に係る発明についての特許に対する本件無効審判請求は成り立たない、
と判断する。
　以下、その理由につき詳述する。
　
Ｉ．本件特許に係る発明
　本件特許に係る発明は、上記本件訂正で訂正された請求項１ないし７に記載された事項で特定される、以下のとおりのものである。（下線は、本件訂正により訂正された部分を表す。）
「【請求項１】
　正の誘電率異方性を有する液晶組成物であって、
　式（１）：
【化１】
　
で表される化合物および一般式（２）：
【化２】
　
（上記一般式（２）中、Ｒ２は、炭素原子数２〜５のアルキル基を表し、Ａ２は１，４−フェニレン基または１，４−シクロヘキシレン基を表し、Ｘ２１〜Ｘ２４はそれぞれ独立して、水素原子またはフッ素原子を表し、Ｕ２は単結合を表し、Ｙ２はフッ素原子または−ＯＣＦ３を表す。）で表される化合物、のうち、前記Ａ２は１，４−フェニレン基を表し、前記Ｙ２は−ＯＣＦ３を表す化合物を含有する誘電的に正の成分である成分（Ａ）と、
　式（４０）：
【化３】
　
で表される化合物および一般式（９）：
【化４】
　
（式中、Ｒ９１、Ｒ９２はそれぞれ独立して炭素原子数２〜５のアルキル基または炭素原子数２〜５のアルケニル基を表し、Ｘ９１、Ｘ９２はそれぞれ独立して水素原子またはフッ素原子を表す。）で表される２種類以上の化合物を含む、誘電率異方性が−２より大であり、かつ＋２より小である誘電的に中性な成分（Ｂ）と、を含有する液晶組成物であって、
　前記成分（Ａ）として、式（１２．２）：
【化１０】
　
で表される化合物をさらに含有し、
　前記成分（Ｂ）として、式（４．４）：
【化１１】
　
で表される化合物
および一般式（１５）：
【化１４】
　
（式中、Ｒ
１５
はそれぞれ独立して炭素原子数２〜５のアルキル基または炭素原子数２〜５のアルケニル基を表す。）で表される１種又は２種以上の化合物
　前記式（４０）で表される化合物の含有量は、前記液晶組成物の総量に対して２９質量％以上である、
液晶組成物（ただし、式
【化１２】
　
（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物の群から選択された少なくとも１つの化合物を含有し、そしてネマチック相を有する液晶組成物、並びに
液晶組成物の全重量に基づいて式
【化１３】
　
（ここで、Ｒ１は、炭素数１から１２のアルキル、炭素数１から１２のアルコキシ、炭素数２から１２のアルケニル、または任意の水素がフッ素で置き換えられた炭素数２から１２のアルケニルであり；Ｘ１およびＸ２は独立して、水素またはフッ素であり；Ｙ１は、フッ素またはトリフルオロメトキシである）で表される化合物の群から選択された少なくとも１つの化合物の割合が１０重量％以上である、正の誘電率異方性を有する液晶組成物、
を除く）。　
【請求項２】（削除）
【請求項３】
　誘電的に正の成分（Ａ）として、一般式（８）
【化６】
　
（式中、Ｒ８は炭素原子数２〜５のアルキル基を表し、Ａ８は１，４−フェニレン基または１，４−シクロヘキシレン基を表し、Ｘ８６〜Ｘ８９はそれぞれ独立して水素原子またはフッ素原子を表す。）で表される１種又は２種類以上の化合物を含有する請求項１に記載の液晶組成物。
【請求項４】（削除）
【請求項５】
　式（１０）
【化８】
　
で表される化合物を含有する請求項１または３に記載の液晶組成物。
【請求項６】
　誘電的に中性な成分（Ｂ）として、一般式（１６）
【化９】
　
（式中、Ｒ１６４は炭素原子数２〜５のアルキル基を表し、Ｒ１６５は炭素原子数１〜５のアルキル基またはアルコキシ基を表し、Ｘ１６１およびＸ１６２はそれぞれ独立して水素原子またはフッ素原子を表し、Ａ１６は１，４−フェニレン基または１，４−シクロヘキシレン基を表し、ｍ１６は０または１を表す。）で表される１種又は２種類以上の
化合物を含有し、
　１５０℃で１時間の高温放置後のＶＨＲ（周波数６０Ｈｚ、印加電圧１Ｖの条件下で６０℃における電圧保持率（％））が９９．０％以上である、
請求項１、３、５のいずれか一項に記載の液晶組成物。
【請求項７】
　請求項１に記載の液晶組成物を用いたＰＳＶＡモード又はＰＳＡモードのアクティブマトリックス駆動用液晶表示素子であって、
前記液晶組成物は一般式（Ｖ）
【化２４】
　
（式中、Ｘ５１及びＸ５２はそれぞれ独立して、水素原子又はメチル基を表し、Ｓｐ１及びＳｐ２は単結合を表し、
Ｓｐ１とＳｐ２の間の環構造
【化２５】
　
は、式（Ｖａ−１）から式（Ｖａ−３）
【化２６】
　
を表す。）で表される二官能モノマーを含有する、
アクティブマトリックス駆動用液晶表示素子。」
（以下、項番に従い「本件訂正発明１」ないし「本件訂正発明７」といい、併せて「本件訂正発明」ということがある。）
　
ＩＩ．各甲号証に記載された事項 
　請求人が提示した甲１ないし甲５、甲７及び甲８には、それぞれ以下の事項が記載されている。なお、以下の摘示において、審決の作成の都合上（イメージデータの入力制限）、化学式自体及びその説明部又は化学式の周辺に記載された一部の文章の摘示は、必要最低限にとどめ、ほかは省略する。
　
１．甲１
　甲１には、以下の（ａ−１）ないし（ａ−１２）の事項が記載されている。
（ａ−１）
「【特許請求の範囲】
【請求項１】
　式Ｉの１種類以上の化合物を含むことを特徴とする液晶媒体。
【化１】
　
（式中、
　Ｒ０は、１〜１５個のＣ原子を有するアルキルまたはアルコキシ基を表し、ただし、また、これらの基の１個以上のＣＨ２基は、それぞれ互いに独立に、Ｏ原子が互いに直接つながらないようにして、−Ｃ≡Ｃ−、−ＣＦ２Ｏ−、−ＣＨ＝ＣＨ−、
【化２】
　
−Ｏ−、−ＣＯ−Ｏ−または−Ｏ−ＣＯ−で置き換えられていてもよく、ただし加えて、１個以上のＨ原子はハロゲン原子によって置き換えられていてもよく、および
　Ｘ０は、Ｆ、Ｃｌ、ＣＮ、ＳＦ５、ＳＣＮ、ＮＣＳ、６個までのＣ原子を有するハロゲン化されたアルキル基、ハロゲン化されたアルケニル基、ハロゲン化されたアルコキシ基またはハロゲン化されたアルケニルオキシ基を表す。）
【請求項２】
　式ＩＩおよび／またはＩＩＩの１種類以上の化合物を更に含むことを特徴とする請求項１に記載の液晶媒体。
【化３】
　
【化４】
　
（式中、
　Ａは、１，４−フェニレンまたはトランス−１，４−シクロヘキシレンを表し、
　ａは、０または１を表し、
　Ｒ３は、２〜９個のＣ原子を有するアルケニルを表し、および
　Ｒ４は、請求項１中のＲ０に対して示される意味を有する。）
【請求項３】
　以下の式から選択される１種類以上の化合物を含むことを特徴とする請求項１または２に記載の液晶媒体。
【化５】
　
・・（中略）・・
（式中、Ｒ３ａおよびＲ４ａは、それぞれ互いに独立に、Ｈ、ＣＨ３、Ｃ２Ｈ５またはＣ３Ｈ７を表し、およびａｌｋｙｌは、１〜８個のＣ原子を有する直鎖のアルキル基を表す。）
【請求項４】
　以下の式から選択される１種類以上の化合物を更に含むことを特徴とする請求項１から３のいずれか一項に記載の液晶媒体。
【化６】
　
（式中、Ｒ０およびＸ０は、請求項１中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、および
　ｒは、０または１を表す。）
【請求項５】
　以下の式から選択される１種類以上の化合物を含むことを特徴とする請求項１から４のいずれか一項に記載の液晶媒体。
【化７】（式は省略）
（式中、Ｒ０およびＸ０は、請求項１中で示される意味を有する。）
【請求項６】
　以下の式から選択される１種類以上の化合物を含むことを特徴とする請求項１から５のいずれか一項に記載の液晶媒体。
【化８】（式は省略）
（式中、Ｒ０およびＸ０は、請求項１中で示される意味を有する。）
【請求項７】
　以下の式から選択される１種類以上の化合物を含むことを特徴とする請求項１から６のいずれか一項に記載の液晶媒体。
【化９】
　
（式中、Ｒ０およびＸ０は、請求項１中で示される意味を有する。）
【請求項８】
　以下の式から選択される１種類以上の化合物を更に含むことを特徴とする請求項１から７のいずれか一項に記載の液晶媒体。
【化１０】
　
（式中、
　Ｒ１およびＲ２は、それぞれ互いに独立に、９個までのＣ原子を有するｎ−アルキル、アルコキシ、オキサアルキル、フルオロアルキルまたはアルケニルを表し、およびＹ１は、ＨまたはＦを表す。）
【請求項９】
　以下の式から選択される１種類以上の化合物を更に含むことを特徴とする請求項１から８のいずれか一項に記載の液晶媒体。
【化１１】
　
（式中、Ｒ０、Ｘ０、Ｙ１およびＹ２は、請求項１および４中で示される意味を有する。）
【請求項１０】
　１〜２５重量％の式Ｉの化合物と、
　２５〜８０重量％の式ＩＩおよび／またはＩＩＩの化合物と、
　５〜４０重量％の式ＸＩＩの化合物と
を含むことを特徴とする請求項１から９のいずれか一項に記載の液晶媒体。
【請求項１１】
　１種類以上のＵＶ安定化剤および／または抗酸化剤を更に含むことを特徴とする請求項１から１０のいずれか一項に記載の液晶媒体。
【請求項１２】
　電気光学的目的のための請求項１から１１のいずれか一項に記載の液晶媒体の使用。
【請求項１３】
　請求項１から１１のいずれか一項に記載の液晶媒体を含有する電気光学的液晶ディスプレイ。
【請求項１４】
　式Ｉの１種類以上の化合物を、請求項２から１０のいずれか一項に記載の１種類以上の化合物と、または更なる液晶化合物および／または添加剤と混合することを特徴とする請求項１から１１のいずれか一項に記載の液晶媒体を調製する方法。」
（ａ−２）
「【技術分野】
【０００１】
　本発明は、液晶媒体（ＬＣ媒体）、電気光学的目的のためのそれらの使用、およびこの媒体を含有するＬＣディスプレイに関する。」
（ａ−３）
「【背景技術】
・・（中略）・・
【０００３】
　液晶材料としては、良好な化学的および熱的安定性を有すると共に、電界および電磁線放射に対しても優れた安定性を有することが必要である。更に、液晶材料は低粘度であり、セル中で、アドレス時間が短く、閾電圧が低くおよびコントラストが高いものでなければならない。
【０００４】
　液晶材料は、更に、通常の動作温度において、即ち、室温より上および下の出来る限り広い範囲において、適切な中間相、例えば上記のセル用のネマチックまたはコレステリック中間相を有していなければならない。液晶は一般に複数成分の混合物として使用されるため、成分が互いに容易に混和することが重要である。導電性、誘電異方性および光学異方性などの更なる特性は、セルの型および用途分野に応じて、種々の要求を満足しなければならない。例えば、ツイストネマチック構造を有するセル用の材料は、正の誘電異方性および低い導電率を有していなければならない。
【０００５】
　例えば、個々のピクセルのスイッチングのために集積非線形素子を有するマトリックス型液晶ディスプレイ（ＭＬＣディスプレイ）については、大きな正の誘電異方性、広いネマチック相、比較的小さな複屈折率、非常に高い比抵抗、優れたＵＶおよび温度安定性、および低い蒸気圧を有する媒体が望まれる。
【０００６】
　この型のマトリックス型液晶ディスプレイは既知である。それぞれのピクセルを個々にスイッチングするために使用できる非線形素子の例は、アクティブ素子（即ち、トランジスター）である。そして使用される用語「アクティブマトリックス」は、２つの区別される型に分けられる。
【０００７】
　１．基板としてのシリコンウエハー上のＭＯＳ（Ｍｅｔａｌ　Ｏｘｉｄｅ　Ｓｅｍｉｃｏｎｄｕｃｔｏｒ、金属酸化物半導体）または他のダイオード。
【０００８】
　２．基板としてのガラス板上の薄膜トランジスター（Ｔｈｉｎ−Ｆｉｌｍ　Ｔｒａｎｓｉｓｔｏｒ、ＴＦＴ）。
・・（中略）・・
【００１６】
　テレビおよびビデオに応用するために、応答時間が短いディスプレイが必要である。そのような短い応答時間は、特に低い値の粘度、特に回転粘度γ１を有する液晶媒体を使用することで達成できる。しかしながら、希釈添加剤は一般に透明点を低下させ、よって媒体の動作温度範囲が減少する。
【００１７】
　よって、非常に高い比抵抗を有すると同時に、広い動作温度範囲、低温でも短い応答時間および低い閾電圧を有しており、これらの不都合を有していないか、有していたとしてもより少ない程度であるＭＬＣディスプレイが引き続き強く要求されている。
【００１８】
　ＴＮ（Ｓｃｈａｄｔ−Ｈｅｌｆｒｉｃｈ）セルの場合、セル中で次の利点を容易にする媒体が望まれる：
　−広げられたネマチック相範囲（特に、低い温度までの）、
　−極度に低い温度でのスイッチ能力（屋外用途、自動車、航空電子工学）、
　−紫外線照射に対する増大された抵抗（より長い寿命）、
　−低い閾電圧。
【００１９】
　先行技術から入手可能な媒体では、これらの利点を、同時に他のパラメーターを保持しながら達成することはできない。
【００２０】
　スーパーツイスト型（ＳＴＮ）セルの場合には、より大きな時分割駆動および／またはより低い閾電圧および／またはより広いネマチック相範囲（特に、低温において）を可能にする媒体が望まれる。この目的のために、利用可能なパラメーターの範囲（透明点、スメクチック−ネマチック相転移または融点、粘度、誘電パラメーター、弾性パラメーター）を一層広げることが、至急望まれている。
【００２１】
　特に、テレビおよびビデオ用途（例えば、ＬＣＤ　ＴＶ、モニター、ＰＤＡ、ノート型パソコン、ゲーム器コンソール）用のＬＣディスプレイの場合、応答時間が著しく短縮されていることが望まれる。理論的にはＬＣセル中のＬＣ媒体の層厚ｄ（「ｃｅｌｌａｐ」）を低減すると結果として応答時間がより速くなるが、光学遅延（ｄ・Δｎ）を確実に適切とするためには高い複屈折率Δｎを有するＬＣ媒体が必要となる。しかしながら、従来技術より既知の高い複屈折率のＬＣ材料は一般に同時に回転粘度も高く、応答時間に悪影響を有することとなる。従って、速い応答時間、低い回転粘度および高い複屈折率を同時に有するＬＣ媒体に対する要求がある。」
（ａ−４）
「【発明が解決しようとする課題】
【００２４】
　本発明は、特にこの型のＭＬＣ、ＴＮ、ＳＴＮ、ＦＦＳまたはＩＰＳディスプレイ用で、上で示される望ましい特性を有し、上記の不具合を示さないか、示しても低減されている媒体を提供する目的に基づいている。特に、ＬＣ媒体は、速い応答時間および低い回転粘度と同時に高い複屈折率を有していなければならない。加えて、ＬＣ媒体は、高い透明点、高い誘電異方性および低い閾電圧を有していなければならない。」
（ａ−５）
「【００２９】
　驚くべきことに、式Ｉの化合物を含むＬＣ媒体は低い回転粘度γ１および高い複屈折率Δｎ、ならびに速い応答時間、低い閾電圧、高い透明点、高い正の誘電異方性および広いネマチック相範囲を同時に有することが見出された。
【００３０】
　式Ｉの化合物は、広範囲の用途分野を有する。置換基の選択に応じて、それらは液晶媒体を主に構成する基礎材料となり得るが、例えば、この型の誘電体の誘電的および／または光学的異方性を修正したり、および／またはそれの閾電圧および／または粘度を最適なものとするために、他に分類される化合物からの液晶基礎材料を式Ｉの化合物に加えることもできる。
【００３１】
　式Ｉの好ましい化合物を下に述べる。
【００３２】
【化３】（式は省略）
　式中、Ｒ０は上において示される意味を有し、好ましくは、直鎖のアルキルを表す。Ｒ０が好ましくはＣ２Ｈ５、ｎ−Ｃ３Ｈ７またはｎ−Ｃ５Ｈ１１を表す式Ｉ−１およびＩ−２の化合物が特に好ましい。
【００３３】
　純粋な状態で、式Ｉの化合物は無色であり、電気光学的な使用のために好ましい温度範囲で液晶中間相を形成する。それらは、化学的に、熱的に、および光に対して安定である。」
（ａ−６）
「【００４２】
　−媒体は、式ＩＩおよび／またはＩＩＩの１種類以上の化合物を更に含む。
【００４３】
【化４】
　
　式中、
　Ａは、１，４−フェニレンまたはトランス−１，４−シクロヘキシレンを表し、
　ａは、０または１であり、および
　Ｒ３は、２〜９個のＣ原子を有するアルケニルを表し、
　および、Ｒ４は式Ｉ中のＲ０について示される意味を有し、好ましくは１〜１２個のＣ原子を有するアルキルまたは２〜９個のＣ原子を有するアルケニルを表す。
【００４４】
　−式ＩＩの化合物は、好ましくは以下の式から選択される。
【００４５】
【化５】（式は省略）
　式中、Ｒ３ａおよびＲ４ａは、それぞれ互いに独立に、Ｈ、ＣＨ３、Ｃ２Ｈ５またはＣ３Ｈ７を表し、およびａｌｋｙｌは、１〜８個のＣ原子を有する直鎖のアルキル基を表す。特に好ましくは、式ＩＩａおよびＩＩｆの化合物、その中で特に式中Ｒ３ａがＨまたはＣＨ３を表すもの、および式ＩＩｃの化合物、その中で特に式中Ｒ３ａおよびＲ４ａがＨ、ＣＨ３またはＣ２Ｈ５を表すものである。」
（ａ−７）
「【００４８】
　−媒体は、以下の式から選択される１種類以上の化合物を更に含む。
【００４９】
【化７】
　
　式中、
　Ｒ０およびＸ０は、式Ｉ中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、および
　ｒは、０または１を表す。
【００５０】
　−式ＩＶの化合物は、好ましくは以下の式から選択される。
【００５１】
【化８】（式は省略）
　式中、Ｒ０およびＸ０は、上で示される意味を有する。式ＩＶ中、Ｒ０は、好ましくは、１〜８個のＣ原子を有するアルキルを表し、Ｘ０は、好ましくは、Ｆ、Ｃｌ、ＯＣＨＦ２またはＯＣＦ３を表す。
【００５２】
　−式Ｖの化合物は、好ましくは、以下の式より選択される。
【００５３】
【化９】
　
　式中、Ｒ０およびＸ０は、上で示される意味を有する。式Ｖ中、Ｒ０は、好ましくは、１〜８個のＣ原子を有するアルキルを表し、Ｘ０は、好ましくは、Ｆを表す。
【００５４】
　−媒体は、式ＶＩ−１の１種類以上の化合物を含む。
【００５５】
【化１０】（式は省略）
　特に好ましくは、以下の式から選択されるものである。
【００５６】
【化１１】（式は省略）
　式中、Ｒ０およびＸ０は、上で示される意味を有する。式ＶＩ中、Ｒ０は、好ましくは、１〜８個のＣ原子を有するアルキルを表し、Ｘ０は、好ましくはＦ、更にはＯＣＦ３を表す。
【００５７】
　−媒体は、式ＶＩ−２の１種類以上の化合物を含む。
【００５８】
【化１２】
　
　特に好ましくは、以下の式から選択されるものである。
【００５９】
【化１３】
　
　式中、Ｒ０およびＸ０は、上で示される意味を有する。式ＶＩ中、Ｒ０は、好ましくは、１〜８個のＣ原子を有するアルキルを表し、Ｘ０は、好ましくは、Ｆを表す。
【００６０】
　−媒体は好ましくはＺ０が−ＣＦ２Ｏ−、−ＣＨ２ＣＨ２または−ＣＯＯ−を表す式ＶＩＩの１種類以上の化合物を含み、特に好ましくは、以下の式から選択されるものである。
【００６１】
【化１４】（式は省略）
　式中、Ｒ０およびＸ０は、上で示される意味を有する。式ＶＩＩ中、Ｒ０は、好ましくは、１〜８個のＣ原子を有するアルキルを表し、Ｘ０は、好ましくはＦ、更にはＯＣＦ３を表す。」
（ａ−８）
「【００７８】
　−媒体は、以下の式の１種類以上の化合物を更に含む。
【００７９】
【化２５】
　
　式中、Ｒ１およびＲ２は、それぞれ互いに独立に、それぞれ９個までのＣ原子を有するｎ−アルキル、アルコキシ、オキサアルキル、フルオロアルキルまたはアルケニルを表し、好ましくは、それぞれ互いに独立に、１〜８個のＣ原子を有するアルキルを表す。Ｙ１は、ＨまたはＦを表す。
【００８０】
　式ＸＩＩの好ましい化合物は、下式の化合物である。
【００８１】
【化２６】（式は省略）
　式中、
　ａｌｋｙｌおよびａｌｋｙｌ＊は、それぞれ互いに独立に、１〜６個のＣ原子を有する直鎖のアルキル基を表し、および
　ａｌｋｅｎｙｌおよびａｌｋｅｎｙｌ＊は、それぞれ互いに独立に、２〜６個のＣ原子を有する直鎖のアルケニル基を表す。」
（ａ−９）
「【００９８】
　−媒体は、好ましくは、式Ｉの１種類、２種類または３種類の化合物を含む。
【００９９】
　−媒体は、式Ｉ、ＩＩ、ＩＩＩ、Ｖ、ＶＩ−１、ＶＩ−２、ＸＩＩ、ＸＩＩＩ、ＸＩＶおよびＸＶＩから選択される化合物を含む。
【０１００】
　−媒体は、好ましくは、式ＶＩ−１の１種類以上の化合物を含む。
【０１０１】
　−媒体は、好ましくは、式ＶＩ−２の１種類以上の化合物を含む。
【０１０２】
　−媒体は、好ましくは、式Ｉの化合物を１〜２５重量％、好ましくは１〜２０重量％、特に好ましくは２〜１５重量％含む。
【０１０３】
　−混合物全体における式ＩＩ〜ＸＸＩＩの化合物の割合は、好ましくは、２０〜９９重量％である。
【０１０４】
　−媒体は、好ましくは、式ＩＩおよび／またはＩＩＩの化合物を２５〜８０重量％、特に好ましくは３０〜７０重量％含む。
【０１０５】
　−媒体は、好ましくは、式Ｖの化合物を５〜４０重量％、特に好ましくは１０〜３０重量％含む。
【０１０６】
　−媒体は、好ましくは、式ＶＩ−１の化合物を３〜３０重量％、特に好ましくは６〜２５重量％含む。
【０１０７】
　−媒体は、好ましくは、式ＶＩ−２の化合物を２〜３０重量％、特に好ましくは４〜２５重量％含む。
【０１０８】
　−媒体は、式ＸＩＩの化合物を５〜４０重量％、特に好ましくは１０〜３０重量％含む。
【０１０９】
　−媒体は、好ましくは、式ＸＩＩＩの化合物を１〜２５重量％、特に好ましくは２〜１５重量％含む。
【０１１０】
　−媒体は、好ましくは、式ＸＩＶの化合物を５〜４５重量％、特に好ましくは１０〜３５重量％含む。
・・（中略）・・
【０１１２】
　たとえ比較的少ない量であっても式Ｉの化合物を、従来の液晶材料、しかしながら特に式ＩＩ〜ＸＸＩＩの１種類以上の化合物と混合することにより、結果として光安定性が著しく増加し複屈折率の値が低くなり、同時に低いスメクチック−ネマチック転移温度を有する広範囲のネマチック相が観測され、貯蔵寿命が改良されることが判明した。同時に、混合物は、非常に低い閾電圧およびＵＶに曝露した際に非常に優れるＶＨＲの値を示す。
【０１１３】
　用語「アルキル（ａｌｋｙｌ）」または「アルキル＊（ａｌｋｙｌ＊）」は、本出願において、１〜７個の炭素原子を有する直鎖および分岐のアルキル基を包含し、特にメチル、エチル、プロピル、ブチル、ペンチル、ヘキシルおよびヘプチルの直鎖基である。１〜６個の炭素原子を有する基が、一般に好ましい。
【０１１４】
　用語「アルケニル（ａｌｋｅｎｙｌ）」または「アルケニル＊（ａｌｋｅｎｙｌ＊）」は、本出願において、２〜７個の炭素原子を有する直鎖および分岐のアルケニル基を包含し、特に直鎖基である。好ましいアルケニル基は、Ｃ２−Ｃ７−１Ｅ−アルケニル、Ｃ４−Ｃ７−３Ｅ−アルケニル、Ｃ５−Ｃ７−４−アルケニル、Ｃ６−Ｃ７−５−アルケニルおよびＣ７−６−アルケニル、特にＣ２−Ｃ７−１Ｅ−アルケニル、Ｃ４−Ｃ７−３Ｅ−アルケニルおよびＣ５−Ｃ７−４−アルケニルである。特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
・・（中略）・・
【０１１７】
　Ｒ０およびＸ０の意味を適切に選択することにより、アドレス時間、閾電圧、透過特性曲線の急峻性などを所望の様式に修正することができる。例えば、１Ｅ−アルケニル基、３Ｅ−アルケニル基、２Ｅ−アルケニルオキシ基などは、アルキルまたはアルコキシ基と比較して、一般により短いアドレス時間、ネマチック性向の改善、および弾性定数ｋ３３（ベンド）とｋ１１（スプレイ）のより高い比率を結果として与える。４−アルケニル基、３−アルケニル基などは、アルキルおよびアルコキシ基と比較して、一般に低い閾電圧およびより低い値のｋ３３／ｋ１１を与える。本発明による混合物は、高いｋ１値で特に特徴付けられ、よって、先行技術からの混合物より極めて速い応答時間を有する。
【０１１８】
　上述の式の化合物の最適な混合比は、所望の特性、上述の式の成分の選択、および存在する場合もある他の成分の選択に、実質的に依存する。
【０１１９】
　上で示される範囲内での適切な混合比は、場合ごとに容易に決めることができる。
【０１２０】
　本発明による混合物中の上述の式の化合物の総量は、決定的なものではない。従って、混合物は、様々な特性の最適化のために、１種類以上の更なる成分を含むことができる。しかしながら、上述の式の化合物の総濃度が高くなるほど、混合物の特性の好ましい改良の観測される効果は、一般に大きくなる。
【０１２１】
　特に好ましい実施形態において、本発明による媒体は、Ｘ０が、Ｆ、ＯＣＦ３、ＯＣＨＦ２、ＯＣＨ＝ＣＦ２、ＯＣＦ＝ＣＦ２またはＯＣＦ２−ＣＦ２Ｈである式ＩＶ〜ＶＩＩＩの化合物を含む。式Ｉの化合物との好ましい相乗効果により、特に有利な特性が結果として得られる。特に、式Ｉ、ＶおよびＶＩの化合物を含む混合物は、閾電圧が低いことで特徴付けられる。」
（ａ−１０）
「【０１２５】
　本発明による混合物は、例えば、ＰＤＡ、ノート型パソコン、ＬＣＤテレビおよびモニターなどの携帯用途およびΔｎの高いＴＦＴ用途に特に好適である。
【０１２６】
　本発明による液晶混合物は、−２０℃まで、好ましくは−３０℃まで、特に好ましくは−４０℃までネマチック相を保持し、７０℃以上、好ましくは７５℃以上の透明点を有し、同時に、９０ｍＰａ・ｓ以下、特に好ましくは７０ｍＰａ・ｓ以下の回転粘度γ１を達成でき、速い応答時間を達成する優れたＭＬＣディスプレイが可能となる。
【０１２７】
　本発明による液晶混合物の誘電異方性Δεは、好ましくは＋３以上、特に好ましくは＋４以上である。加えて、混合物は低い動作電圧で特徴付けられる。本発明による液晶混合物の閾電圧は、好ましくは２．０Ｖ以下である。本発明による液晶混合物の複屈折率Δｎは、好ましくは０．１１以上、特に好ましくは０．１２以上である。
【０１２８】
　本発明による液晶混合物のネマチック相の範囲は、好ましくは少なくとも９０°の幅であり、特には少なくとも１００°である。この範囲は、好ましくは、少なくとも−２５℃から＋７０℃に及んでいる。」
（ａ−１１）
「【０１３８】
　本出願中および下の例中において、液晶化合物の構造は略号で示されており、化学式への変換は下の表ＡおよびＢに従って行われる。全ての基ＣｎＨ２ｎ＋１およびＣｍＨ２ｍ＋１は、ｎおよびｍ個のＣ原子をそれぞれ有する直鎖のアルキル基であり、ｎ、ｍおよびｋは整数で、好ましくは、０、１、２、３、４、５、６、７、８、９、１０、１１または１２を表す。表Ｂ中のコードは、それ自体で明らかである。表Ａ中には、親構造にかかわる略号のみが示されている。それぞれの場合において、この親構造の略号の後に、ダッシュにより分離されて、置換基Ｒ１＊、Ｒ２＊、Ｌ１＊およびＬ２＊のためのコードが続く。
【０１３９】
【表１】（表は省略）
　好ましい混合物成分を、表Ａおよび表Ｂに示す。
【０１４０】
【表２】
　
【０１４１】
【表３】
　
【０１４２】
【表４】
　
【０１４３】
【表５】
　
【０１４４】
【表６】
・・（中略）・・
　
【０１４５】
【表７】
　
（審決注：上記「ＰＧＵＱＵ−ｎ−Ｆ」に係る化学構造式の右端部における「ｎ」は、「Ｆ」の誤記であるものと認められる。）
【０１４６】
・・（中略）・・
　式Ｉの化合物に加え、少なくとも１、２、３または４種類以上の表Ｂからの化合物を含む液晶混合物が特に好ましい。」
（ａ−１２）
「【実施例】
【０１５４】
　以下の例は、制限することなく、本発明を説明するものである。
【０１５５】
　上および下において、パーセンテージのデータは重量パーセントである。温度は全て摂氏度で示される。ｍ．ｐ．は融点を表わし、ｃｌ．ｐ．は透明点を表わす。更に、Ｃは結晶状態、Ｎはネマチック相、Ｓはスメクティック相、およびＩは等方相を表す。これらの記号間のデータは転移温度を表す。更に、
　−Δｎは５８９ｎｍおよび２０℃における光学異方性を表わし、
　−γ１は２０℃における回転粘度（ｍＰａ・ｓ）を表わし、
　−Ｖ１０は透過（基板表面に垂直な視角）が１０％となる電圧（Ｖ）を表し（閾電圧）、
　−Δεは２０℃および１ｋＨｚにおける誘電異方性（Δε＝ε‖ε−ε⊥、ここでε‖は分子の長軸に平行な誘電率、ε⊥はそれに垂直な誘電率を表す）を表す。
【０１５６】
　電気光学的データは、特に別に示さない限り、２０℃において第１次極小（即ち、０．５μｍのｄ・Δｎ値）でＴＮセル中において測定する。光学的データは、特に別に示さない限り、２０℃で測定する。全ての物理的特性は、「メルク液晶、液晶の物理的特性」１９９７年１１月、ドイツ国メルク社に従って測定され、、特に別に示さない限り、２０℃の温度を適用する。
・・（中略）・・
【０１５８】
・・（中略）・・
＜例１＞
【０１５９】
【表１５】
　
　混合物は事実上同じ複屈折率および事実上同じ透明点と共に、比較例１からの混合物より低い粘度を有する。
【０１６０】
＜例２＞
【０１６１】
【表１６】
　
　混合物は事実上同じ複屈折率および事実上同じ透明点と共に、比較例１からの混合物より低い粘度を有する。
・・（中略）・・
【０１６３】
・・（中略）・・
＜例３＞
【０１６４】
【表１８】
　
　混合物は事実上同じ複屈折率と共に、比較例２からの混合物より低い粘度、より高い透明点およびより低い閾電圧を有する。
【０１６５】
＜例４＞
【０１６６】
【表１９】（表は省略）
＜例５＞
【０１６７】
【表２０】
　
＜例６＞
【０１６８】
【表２１】（表は省略）
＜例７＞
【０１６９】
【表２２】（表は省略）
＜例８＞
【０１７０】
【表２３】（表は省略）
＜例９＞
【０１７１】
【表２４】（表は省略）
＜例１０＞
【０１７２】
【表２５】（表は省略）
＜例１１＞
【０１７３】
【表２６】（表は省略）
＜例１２＞
【０１７４】
【表２７】（表は省略）
＜例１３＞
【０１７５】
【表２８】（表は省略）
＜例１４＞
【０１７６】
【表２９】（表は省略）
＜例１５＞
【０１７７】
【表３０】（表は省略）
＜例１６＞
【０１７８】
【表３１】（表は省略）
＜例１７＞
【０１７９】
【表３２】（表は省略）
＜例１８＞
【０１８０】
【表３３】（表は省略）
＜例１９＞
【０１８１】
【表３４】（表は省略）
＜例２０＞
【０１８２】
【表３５】（表は省略）
＜例２１＞
【０１８３】
【表３６】（表は省略）
＜例２２＞
【０１８４】
【表３７】（表は省略）
＜例２３＞
【０１８５】
【表３８】（表は省略）
＜例２４＞
【０１８６】
【表３９】（表は省略）
＜例２５＞
【０１８７】
【表４０】（表は省略）
＜例２６＞
【０１８８】
【表４１】（表は省略）
＜例２７＞
【０１８９】
【表４２】（表は省略）
＜例２８＞
【０１９０】
【表４３】（表は省略）
＜例２９＞
【０１９１】
【表４４】（表は省略）
＜例３０＞
【０１９２】
【表４５】（表は省略）
＜例３１＞
【０１９３】
【表４６】（表は省略）
＜例３２＞
【０１９４】
【表４７】（表は省略）
＜例３３＞
【０１９５】
【表４８】（表は省略）
　　　　　　　　　　　　　　　　　　　　　　　　　　　　」
　
２．甲２
　甲２には、以下の（ｂ−１）ないし（ｂ−６）の事項が記載されている。なお、記載事項の摘示にあたっては、甲２文献のパテントファミリーである甲第２号証の２文献を訳文として使用し、当該文献の記載箇所に基づいて摘示を行い、甲２における対応箇所についても指摘する。
（ｂ−１）
「【請求項１】
　液晶媒体であって、式Ｉ
【化１】
　
式中、
Ｒ０およびＲ０＊は、各々、互いに独立して、１〜１５個のＣ原子を有するアルキルまたはアルコキシラジカルを示し、ここでさらに、これらのラジカル中の１つまたは２つ以上のＣＨ２基は、各々、互いに独立して
【化２】
　
によって、Ｏ原子が互いに直接結合しないように置き換えられていてもよく、かつここでさらに、１個または２個以上のＨ原子は、ハロゲンによって置き換えられていてもよく、環Ａは、１，４−シクロヘキシレン環または１，４−シクロヘキセニレン環を示し、ここでさらに、１つまたは２つのＣＨ２基は、−Ｏ−および／または−Ｓ−によって置換されていてもよい、
で表される１種または２種以上の化合物を含むことを特徴とする、前記液晶媒体。
・・(中略)・・
【請求項５】
　さらに、式ＩＩおよび／またはＩＩＩ
【化７】
　
式中、
環Ａは、１，４−フェニレンまたはトランス−１，４−シクロヘキシレン基を示し、
ａは、０または１であり、ここでａ＝０の場合において、環Ａは、トランス−１，４−シクロヘキシレンを示し、
Ｒ３は、２〜９個のＣ原子を有するアルケニルを示し、
および
Ｒ４は、Ｒ０について請求項１において示した意味を有する、
で表される１種または２種以上の化合物を含むことを特徴とする、請求項１〜４のいずれか一項に記載の液晶媒体。
【請求項６】
　さらに、式
【化８】
　
【化９】（式は省略）
【化１０】
　
式中、Ｒ３ａおよびＲ４ａは、各々、互いに独立してＨ、ＣＨ３、Ｃ２Ｈ５またはＣ３Ｈ７を示し、「ａｌｋｙｌ」は、１〜８個のＣ原子を有する直鎖状アルキル基を示す、
で表される化合物から選択された１種または２種以上の化合物を含むことを特徴とする、請求項１〜５のいずれか一項に記載の液晶媒体。
【請求項７】
　さらに、式ＩＶ〜ＶＩＩＩ
【化１１】
　
式中、
Ｒ０は、１〜１５個のＣ原子を有するアルキルまたはアルコキシラジカルを示し、ここでさらに、これらのラジカル中の１つまたは２つ以上のＣＨ２基は、各々、互いに独立して
【化１２】
　
によって、Ｏ原子が互いに直接結合しないように置き換えられていてもよく、かつここでさらに、１個または２個以上のＨ原子は、ハロゲンによって置き換えられていてもよく、Ｘ０は、Ｆ、Ｃｌ、１〜６個のＣ原子を有するモノもしくはポリフッ素化されたアルキルもしくはアルコキシラジカルまたは２〜６個のＣ原子を有するモノもしくはポリフッ素化されたアルケニルもしくはアルケニルオキシラジカルを示し、Ｙ１〜６は、各々、互いに独立してＨまたはＦを示し、
Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−、式ＶおよびＶＩにおいてはまた単結合を示し、
ｒは、０または１を示す、
で表される化合物から選択された１種または２種以上の化合物を含むことを特徴とする、請求項１〜６のいずれか一項に記載の液晶媒体。
【請求項８】
　さらに、式Ｖａ〜Ｖｊ
【化１３】
　
【化１４】
　
式中、Ｒ０は請求項１において示した意味を有し、Ｘ０は請求項７において示した意味を有する、
で表される化合物から選択された１種または２種以上の化合物を含むことを特徴とする、請求項１〜７のいずれか一項に記載の液晶媒体。
【請求項９】
　さらに、式ＶＩ−１ａ〜ＶＩ−１ｄ
【化１５】
　
式中、Ｒ０は請求項１において示した意味を有し、Ｘ０は請求項７において示した意味を有する、
で表される化合物から選択された１種または２種以上の化合物を含むことを特徴とする、請求項１〜８のいずれか一項に記載の液晶媒体。
【請求項１０】
　さらに、式ＶＩ−２ａ〜ＶＩ−２ｆ
【化１６】
　
式中、Ｒ０は請求項１において示した意味を有し、Ｘ０は請求項７において示した意味を有する、
で表される化合物から選択された１種または２種以上の化合物を含むことを特徴とする、請求項１〜９のいずれか一項に記載の液晶媒体、
・・(中略)・・
【請求項１２】
　さらに、式ＸＩＩ
【化２０】
　
式中、
Ｒ１およびＲ２は、各々、互いに独立して、各々９個までのＣ原子を有するｎ−アルキル、アルコキシ、オキサアルキル、フルオロアルキル、アルケニルオキシまたはアルケニルを示し、Ｙ１は、ＨまたはＦを示す、
で表される化合物から選択された１種または２種以上の化合物を含むことを特徴とする、請求項１〜１１のいずれか一項に記載の液晶媒体。
・・（中略）・・
【請求項１４】
　さらに、式ＸＩＸ〜ＸＸＶＩＩ
【化２２】（式は省略）
【化２３】
　
【化２４】（式は省略）
式中、Ｙ１〜４、Ｒ０およびＸ０は、各々、互いに独立して請求項１および請求項７において示した意味の１つを有する、
から選択された１種または２種以上の四環式化合物を含むことを特徴とする、請求項１〜１３のいずれか一項に記載の液晶媒体。
【請求項１５】
　１〜２５重量％の式Ｉで表される化合物を含むことを特徴とする、請求項１〜１４のいずれか一項に記載の液晶媒体。
【請求項１６】
　さらに１種または２種以上のＵＶ安定剤および／または酸化防止剤を含むことを特徴とする、請求項１〜１５のいずれか一項に記載の液晶媒体。
【請求項１７】
　請求項１〜１６のいずれか一項に記載の液晶媒体の、電気光学的目的のための使用。
【請求項１８】
　請求項１７に記載の液晶媒体の、ＴＮ−ＴＦＴ、ＯＣＢ、ＩＰＳ、ＦＦＳ、正のＶＡ、ＰＳ−ＴＮ−ＴＦＴ、ＰＳ−ＩＰＳ、ＰＳ−ＦＦＳディスプレイにおける使用。
【請求項１９】
　請求項１〜１６のいずれか一項に記載の液晶媒体を含む、電気光学的液晶ディスプレイ。
・・（後略）」（甲２：第９０〜１０６頁「Ｐａｔｅｎｔａｎｓｐｒｕｃｈｅ」（ウムラウトは表現できないので「ｕ」で表現する。）の欄）
（ｂ−２）
「【０００３】
　液晶材料は、良好な化学的および熱的安定性ならびに電場および電磁放射に対する良好な安定性を有しなければならない。さらに、液晶材料は、低い粘度を有していなければならず、セルにおいて短いアドレッシング時間、低いしきい値電圧および高いコントラストを生じなければならない。
【０００４】
　それらはさらに、通常の動作温度で、すなわち室温より高い、および低い最も広い可能な範囲において好適な中間相、例えば前述のセルのためのネマチックまたはコレステリック中間相を有しなければならない。液晶が一般的に複数種の構成成分の混合物として使用されるので、構成成分が互いと容易に混合可能であることが重要である。さらなる特性、例えば電気伝導率、誘電異方性および光学異方性は、セルタイプおよび適用の領域に依存して様々な要件を満たさなければならない。例えば、ねじれネマチック構造を有するセルのための材料は、正の誘電異方性および低い電気伝導率を有しなければならない。
【０００５】
　例えば、個々のピクセルを切り換えるための集積非線形素子を備えたマトリックス液晶ディスプレイ（ＭＬＣディスプレイ）のために、大きい正の誘電異方性、広いネマチック相、比較的低い複屈折、極めて高い比抵抗、良好なＵＶおよび温度安定性ならびに低い蒸気圧を有する媒体が、所望される。」（甲２：第１頁第２５行〜第２頁第１４行）
（ｂ−３）
「【００１４】
　テレビおよびビデオ用途には、マルチメディア・コンテンツ、例えば映画およびビデオゲームを写実的に近い状態で再生することができるように、迅速な応答時間を有するディスプレイが必要である。そのような短い応答時間を、特に、粘度、特に回転粘度γ１の低い値を有し、高い光学異方性（Δｎ）を有する液晶媒体を使用する場合に達成することができる。
【００１５】
　したがって、低温でさえも極めて高い比抵抗、同時に大きい動作温度範囲、短い応答時間、および低いしきい値電圧を有し、これらの欠点を示さないか、またはより低い程度に示すに過ぎないＭＬＣディスプレイについての大きい需要が、引き続きある。
【００１６】
　ＴＮ（Ｓｃｈａｄｔ−Ｈｅｌｆｒｉｃｈ）セルの場合において、セルにおいて以下の利点を促進する媒体が所望される：
−　拡張されたネマチック相範囲（特に低温まで）
−　極めて低い温度における切換可能性（ｓｗｉｔｃｈａｂｉｌｉｔｙ）（屋外使用、自動車、航空機）
−　ＵＶ放射線に対する増大した抵抗（より長い寿命）
−　低いしきい値電圧。
【００１７】
　従来技術から入手できる媒体によっては、これらの利点を達成し、一方同時に他のパラメーターを維持することを可能にしない。
【００１８】
　超ねじれ（ＳＴＮ）セルの場合において、より大きい多重度（ｍｕｌｔｉｐｌｅｘａｂｉｌｉｔｙ）および／またはより低いしきい値電圧および／またはより広いネマチック相範囲（特に低温で）を促進する媒体が、所望される。このために、利用可能なパラメーター許容度（透明点、スメクチック−ネマチック転移点または融点、粘度、誘電性パラメーター、弾性パラメーター）のさらなる拡大が、至急所望されている。
【００１９】
　現代のＬＣＤフラットパネルスクリーンには、マルチメディア・コンテンツ、例えば映画、ビデオゲームなどを写実的に近い状態で再生することができるために尚より迅速な応答時間が必要である。これらには次に、極めて低い回転粘度γ１を高い光学異方性Δｎと共に有するネマチック液晶混合物が必要である。液晶混合物の所要の回転粘度を得るために、個々の構成成分の使用する濃度を、しばしば最大化しなければならない。この結果、次に、しばしば低温で不安定な、すなわち例えば晶出し、所望されないスメクチック相に変換するＬＣ混合物がもたらされる。これらの問題がディスプレイにおいて生じる場合には、この結果、一般的にディスプレイの不具合およびしたがってＬＣＤフラットパネルスクリーンに対する回復不可能な損傷がもたらされる。
【００２０】
　本発明は、上に示した所望の特性を有し、上に示した欠点を示さないか、またはより低い程度に示すに過ぎない、特にこのタイプのＭＬＣ、ＴＮ、ＳＴＮ、ＯＣＢ、正のＶＡ、ＦＦＳまたはＩＰＳディスプレイのための媒体を提供する目的に基づく。特に、ＬＣ媒体は、迅速な応答時間および低い回転粘度を高い複屈折と同時に有しなければならない。さらに、ＬＣ媒体は、高い透明点、高い誘電異方性および低いしきい値電圧を有しなければならない。」（甲２：第４頁第３３行〜第６頁第２１行）
（ｂ−４）
「【０１１１】
　本発明の液晶混合物は、−２０℃まで、好ましくは−３０℃まで、特に好ましくは−４０℃までのネマチック相、および≧７０℃、好ましくは≧７５℃の透明点を保持する一方、同時に≦１２０ｍＰａ・ｓ、特に好ましくは≦１００ｍＰａ・ｓの回転粘度γ１を達成することを可能にし、迅速な応答時間を有する優れたＭＬＣディスプレイを達成することを可能にする。
【０１１２】
　本発明の液晶混合物の誘電異方性Δεは、好ましくは≧＋８、特に好ましくは≧＋１２である。さらに、当該混合物は、低い動作電圧によって特徴づけられる。本発明の液晶混合物のしきい値電圧は、好ましくは≦１．５Ｖ、特に１．２Ｖである。
　本発明の液晶混合物の複屈折Δｎは、好ましくは≧０．０８、特に≧０．１０および極めて特に好ましくは≧０．１１である。
【０１１３】
　本発明の液晶混合物のネマチック相範囲は、好ましくは少なくとも９０°、特に少なくとも１００°の幅を有する。この範囲は、好ましくは少なくとも−２５℃〜＋７０℃に及ぶ。
　本発明の混合物をＦＦＳ用途において使用する場合には、混合物は、好ましくは３〜１２の誘電異方性の値および０．０７〜０．１３の光学異方性の値を有する。」（甲２：第４３頁第３４行〜第４４頁第２３行）
（ｂ−５）
「【０１２１】
　重合性化合物、例えばＵ．Ｓ．６，８６１，１０７に開示されているいわゆる反応性メソゲン（ＲＭ）を、さらに本発明の混合物に、混合物を基準として好ましくは０．１２〜５重量％、特に好ましくは０．２〜２重量％の濃度で加えてもよい。これらの混合物は、例えばＵ．Ｓ．６，７８１，６６５に記載されているように、任意にまた開始剤を含んでいてもよい。開始剤、例えばＣｉｂａからのＩｒｇａｎｏｘ−１０７６を、好ましくは重合性化合物を含む混合物に、０〜１％の量において加える。このタイプの混合物を、いわゆるポリマー安定化ＶＡ（ＰＳ−ＶＡ）またはＰＳＡ（ポリマー保持ＶＡ）モードのために使用することができ、ここで反応性メソゲンの重合は、液晶混合物中で起こることを意図する。このための前提条件は、液晶混合物がそれ自体いかなる重合性構成成分をも含まないことである。
【０１２２】
　本発明の好ましい態様において、重合性化合物は、式Ｍで表される化合物から選択される。
　ＲＭａ−ＡＭ１−（ＺＭ１−ＡＭ２）ｍ１−ＲＭｂ　　　Ｍ
式中、個々のラジカルは、以下の意味を有する：
ＲＭａおよびＲＭｂは、各々、互いに独立してＰ、Ｐ−Ｓｐ−、Ｈ、ハロゲン、ＳＦ５、ＮＯ２、アルキル、アルケニルまたはアルキニル基を示し、ここでラジカルＲＭａおよびＲＭｂの少なくとも１つは、好ましくは基ＰまたはＰ−Ｓｐ−を示すかまたは含み、
Ｐは、重合性基を示し、
Ｓｐは、スペーサー基または単結合を示し、
【０１２３】
ＡＭ１およびＡＭ２は、各々、互いに独立して、好ましくは４〜２５個の環原子、好ましくはＣ原子を有する芳香族、複素芳香族、脂環式または複素環式基を示し、それはまた融合環を含む（ｉｎｃｌｕｄｅ）かまたは含有して（ｃｏｎｔａｉｎ）いてもよく、それは任意にＬによって単置換または多置換されていてもよく、
【０１２４】
Ｌは、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、任意に置換されたシリル、６〜２０個のＣ原子を有する任意に置換されたアリール、または１〜２５個のＣ原子を有する直鎖状もしくは分枝状アルキル、アルコキシ、アルキルカルボニル、アルコキシカルボニル、アルキルカルボニルオキシもしくはアルコキシカルボニルオキシを示し、ここでさらに、１個または２個以上のＨ原子は、Ｆ、Ｃｌ、ＰまたはＰ−Ｓｐ−、好ましくはＰ、Ｐ−Ｓｐ−、Ｈ、ＯＨ、ＣＨ２ＯＨ、ハロゲン、ＳＦ５、ＮＯ２、アルキル、アルケニルまたはアルキニル基によって置き換えられていてもよく、
【０１２５】
Ｙ１は、ハロゲンを示し、
ＺＭ１は、−Ｏ−、−Ｓ−、−ＣＯ−、−ＣＯ−Ｏ、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１−、−ＣＦ２ＣＨ２−、−ＣＨ２ＣＦ２−、−（ＣＦ２）ｎ１−、−ＣＨ＝ＣＨ−、−ＣＦ＝ＣＦ−、−Ｃ≡Ｃ−、−ＣＨ＝ＣＨ−、−ＣＯＯ−、−ＯＣＯ−ＣＨ＝ＣＨ−、ＣＲ０Ｒ００または単結合を示し、
【０１２６】
Ｒ０およびＲ００は、各々、互いに独立して、Ｈまたは１〜１２個のＣ原子を有するアルキルを示し、
【０１２７】
Ｒｘは、Ｐ、Ｐ−Ｓｐ−、Ｈ、ハロゲン、１〜２５個のＣ原子を有する直鎖状、分枝状または環状アルキルを示し、ここでさらに、１つまたは２つ以上の隣接していないＣＨ２基は、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置き換えられていてもよく、かつここでさらに、１個または２個以上のＨ原子は、Ｆ、Ｃｌ、ＰまたはＰ−Ｓｐ−、６〜４０個のＣ原子を有する任意に置換されたアリールもしくはアリールオキシ基、または２〜４０個のＣ原子を有する任意に置換されたヘテロアリールもしくはヘテロアリールオキシ基によって置き換えられていてもよく、
【０１２８】
ｍ１は、０、１、２、３または４を示し、かつ
ｎ１は、１、２、３または４を示し、
ここで、存在する基ＲＭａ、ＲＭｂからの少なくとも１つ、好ましくは１つ、２つまたは３つ、特に好ましくは１つまたは２つおよび置換基Ｌは、基ＰもしくはＰ−Ｓｐ−を示すか、または少なくとも１つの基ＰもしくはＰ−Ｓｐ−を含む。
【０１２９】
　式Ｍで表される特に好ましい化合物は、
ＲＭａおよびＲＭｂが、各々、互いに独立してＰ、Ｐ−Ｓｐ−、Ｈ、Ｆ、Ｃｌ、Ｂｒ、Ｉ、−ＣＮ、−ＮＯ２、−ＮＣＯ、−ＮＣＳ、−ＯＣＮ、−ＳＣＮ、ＳＦ５または１〜２５個のＣ原子を有する直鎖状もしくは分枝状アルキルを示し、ここでさらに、１つまたは２つ以上の隣接していないＣＨ２基が、各々、互いに独立して、−Ｃ（Ｒ０）＝Ｃ（Ｒ００）−、−Ｃ≡Ｃ−、−Ｎ（Ｒ００）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置き換えられていてもよく、かつここでさらに、１個または２個以上のＨ原子が、Ｆ、Ｃｌ、Ｂｒ、Ｉ、ＣＮ、ＰまたはＰ−Ｓｐ−によって置き換えられていてもよく、ここでラジカルＲＭａおよびＲＭｂの少なくとも１つが、好ましくは基ＰまたはＰ−Ｓｐ−を示すかまたは含み、
【０１３０】
ＡＭ１およびＡＭ２が、各々、互いに独立して、１，４−フェニレン、ナフタレン−１，４−ジイル、ナフタレン−２，６−ジイル、フェナントレン−２，７−ジイル、アントラセン−２，７−ジイル、フルオレン−２，７−ジイル、クマリン、フラボン（ここでさらに、これらの基中の１つまたは２つ以上のＣＨ基は、Ｎ、シクロヘキサン−１，４−ジイルによって置き換えられていてもよく、ここでさらに、１つまたは２つ以上の隣接していないＣＨ２基は、Ｏおよび／またはＳによって置き換えられていてもよい）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイルまたはオクタヒドロ−４，７−メタノインダン−２，５−ジイル（ここですべてのこれらの基は、非置換であるかまたはＬによって単置換もしくは多置換されていてもよい）を示し、
【０１３１】
Ｌが、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、Ｎ（Ｒｘ）２、任意に置換されたシリル、６〜２０個のＣ原子を有する任意に置換されたアリール、または１〜２５個のＣ原子を有する直鎖状もしくは分枝状アルキル、アルコキシ、アルキルカルボニル、アルコキシカルボニル、アルキルカルボニルオキシもしくはアルコキシカルボニルオキシを示し、ここでさらに、１個または２個以上のＨ原子が、Ｆ、Ｃｌ、ＰまたはＰ−Ｓｐ−によって置き換えられていてもよく、
Ｐが、重合性基を示し、
Ｙ１が、ハロゲンを示し、
【０１３２】
Ｒｘが、Ｐ、Ｐ−Ｓｐ−、Ｈ、ハロゲン、１〜２５個のＣ原子を有する直鎖状、分枝状または環状アルキルを示し、ここでさらに、１つまたは２つ以上の隣接していないＣＨ２基が、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置き換えられていてもよく、かつここでさらに、１個または２個以上のＨ原子が、Ｆ、Ｃｌ、ＰまたはＰ−Ｓｐ−、６〜４０個のＣ原子を有する任意に置換されたアリールもしくはアリールオキシ基、または２〜４０個のＣ原子を有する任意に置換されたヘテロアリールもしくはヘテロアリールオキシ基によって置き換えられていてもよい
ものである。
【０１３３】
　極めて特に好ましいのは、式Ｍで表され、式中ＲＭａおよびＲＭｂの一方または両方がＰまたはＰ−Ｓｐ−を示す化合物である。
【０１３４】
　本発明のディスプレイにおいて使用するのに好適であり、好ましい重合性化合物は、例えば以下の式から選択される：
【化５１】（式は省略）
【０１３５】
【化５２】
　
【０１３６】
【化５３】（式は省略）
【０１３７】
【化５４】（式は省略）
【０１３８】
【化５５】（式は省略）
【０１３９】
式中、個々のラジカルは、以下の意味を有する：
Ｐ１およびＰ２は、各々、互いに独立して、好ましくはＰについて本明細書中に示した意味の１つを有する重合性基、特に好ましくはアクリレート、メタクリレート、フルオロアクリレート、オキセタン、ビニルオキシまたはエポキシ基を示し、
【０１４０】
Ｓｐ１およびＳｐ２は、各々、互いに独立して、単結合または好ましくはＳｐａについて本明細書中に示した意味の１つを有するスペーサー基、および特に好ましくは−（ＣＨ２）ｐ１−、−（ＣＨ２）ｐ１−Ｏ−、−（ＣＨ２）ｐ１−ＣＯ−Ｏ−または−（ＣＨ２）ｐ１−Ｏ−ＣＯ−Ｏ−を示し、式中ｐ１は１〜１２の整数であり、かつここで最後に述べた基の隣接した環への結合は、Ｏ原子を介して起こり、ここで、ラジカルＰ１−Ｓｐ１−およびＰ２−Ｓｐ２−の１つまたは２つ以上はまた、ラジカルＲａａを示してもよく、ただし存在するラジカルＰ１−Ｓｐ１−およびＰ２−Ｓｐ２−の少なくとも１つは、Ｒａａを示さず、
【０１４１】
Ｒａａは、Ｈ、Ｆ、Ｃｌ、ＣＮまたは１〜２５個のＣ原子を有する直鎖状もしくは分枝状アルキル（ここでさらに、１つまたは２つ以上の隣接していないＣＨ２基は、各々、互いに独立して−Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置き換えられていてもよく、かつここでさらに、１個または２個以上のＨ原子は、Ｆ、Ｃｌ、ＣＮまたはＰ１−Ｓｐ１−によって置き換えられていてもよい）、特に好ましくは、１〜１２個のＣ原子を有する直鎖状または分枝状の、任意にモノまたはポリフッ素化されたアルキル、アルコキシ、アルケニル、アルキニル、アルキルカルボニル、アルコキシカルボニルまたはアルキルカルボニルオキシを示し（ここでアルケニルおよびアルキニルラジカルは、少なくとも２個のＣ原子を有し、分枝状ラジカルは、少なくとも３個のＣ原子を有する）、
【０１４２】
Ｒ０、Ｒ００は、各々、互いに独立して、および各出現において同一に、または異なってＨまたは１〜１２個のＣ原子を有するアルキルを示し、
ＲｙおよびＲｚは、各々、互いに独立してＨ、Ｆ、ＣＨ３またはＣＦ３を示し、
Ｚ１は、−Ｏ−、−ＣＯ−、−Ｃ（ＲｙＲｚ）−または−ＣＦ２ＣＦ２−を示し、
Ｚ２およびＺ３は、各々、互いに独立して、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−を示し、ここでｎは、２、３または４であり、
【０１４３】
Ｌは、各出現において同一に、または異なってＦ、Ｃｌ、ＣＮ、ＳＣＮ、ＳＦ５または１〜１２個のＣ原子を有する直鎖状もしくは分枝状の、任意にモノもしくはポリフッ素化されたアルキル、アルコキシ、アルケニル、アルキニル、アルキルカルボニル、アルコキシカルボニル、アルキルカルボニルオキシもしくはアルコキシカルボニルオキシ、好ましくはＦを示し、
Ｌ’およびＬ’’は、各々、互いに独立してＨ、ＦまたはＣｌを示し、
【０１４４】
ｒは、０、１、２、３または４を示し、
ｓは、０、１、２または３を示し、
ｔは、０、１または２を示し、
ｘは、０または１を示す。
【０１４５】
　好適な重合性化合物を、例えば表Ｅ中に列挙する。
　本出願による液晶媒体は、好ましくは合計において０．０１〜１０％、好ましくは０．２〜４．０％、特に好ましくは０．２〜２．０％の重合性化合物を含む。
　特に好ましいのは、式Ｍで表される重合性化合物である。」（甲２：第４６頁第５行〜第５５頁第２２行）
（ｂ−６）
「【０１７９】
　以下の混合物例は、本発明を、それを限定せずに説明することを意図する。
　本明細書中で、百分率データは、重量パーセントを示す。すべての温度を、摂氏度において示す。ｍ．ｐ．は融点を示し、ｃｌ．ｐ．＝透明点である。さらにＣ＝結晶状態、Ｎ＝ネマチック相、Ｓ＝スメクチック相およびＩ＝アイソトロピック相である。これらの記号間のデータは転移温度を表す。さらに、
【０１８０】
−　Δｎは、５８９ｎｍおよび２０℃での光学異方性を示し、
−　γ１は、２０℃での回転粘度（ｍＰａ・ｓ）を示し、
−　Ｖ１０は、１０％透過率（板表面に垂直な視野角）についての電圧（Ｖ）（しきい値電圧）を示し、
−　Δεは、２０℃および１ｋＨｚでの誘電異方性を示す（Δε＝ε‖−ε⊥、式中ε‖は、分子の縦軸に平行な誘電率を示し、ε⊥は、それに垂直な誘電率を示す）。
【０１８１】
　電気光学的データを、他に明確に示さない限り、ＴＮセルにおいて第１の極小値で（すなわち０．５μｍのｄ・Δｎ値で）２０℃で測定する。光学的データを、他に明確に示さない限り２０℃で測定する。すべての物理的特性を、”Ｍｅｒｃｋ　Ｌｉｑｕｉｄ　Ｃｒｙｓｔａｌｓ，Ｐｈｙｓｉｃａｌ　Ｐｒｏｐｅｒｔｉｅｓ　ｏｆ　Ｌｉｑｕｉｄ　Ｃｒｙｓｔａｌｓ”，ｓｔａｔｕｓ　Ｎｏｖ．１９９７，Ｍｅｒｃｋ　ＫＧａＡ，Ｇｅｒｍａｎｙに従って決定し、他に明確に示さない限り２０℃の温度について該当する。
【０１８２】
例Ｍ１
【表３】（表は省略）
【０１８３】
例Ｍ２
【表４】（表は省略）
【０１８４】
例Ｍ３
【表５】（表は省略）
【０１８５】
例Ｍ４
【表６】
　
【０１８６】
例Ｍ５
【表７】（表は省略）
【０１８７】
例Ｍ６
【表８】（表は省略）
【０１８８】
例Ｍ７
【表９】（表は省略）
【０１８９】
例Ｍ８
【表１０】（表は省略）
【０１９０】
例Ｍ９
【表１１】
　
【０１９１】
例Ｍ１０
【表１２】（表は省略）
【０１９２】
例Ｍ１１
【表１３】（表は省略）
【０１９３】
例Ｍ１２
【表１４】（表は省略）
【０１９４】
例Ｍ１３
【表１５】（表は省略）
【０１９５】
例Ｍ１４
【表１６】（表は省略）
【０１９６】
例Ｍ１５
【表１７】（表は省略）
【０１９７】
例Ｍ１６
【表１８】（表は省略）
【０１９８】
例Ｍ１７
【表１９】（表は省略）
　　　　　　　　　　」（甲２：第８０頁第７行〜第８９頁第１４行）
　
３．甲３
　上記甲３には、以下の（ｃ−１）ないし（ｃ−４）の事項が記載されている。
（ｃ−１）
「【特許請求の範囲】
【請求項１】
　式Ｉで表される１種類以上の化合物と、式ＩＡ、ＩＢおよびＩＣで表される化合物群からの１種類以上の化合物とを含むことを特徴とする極性化合物混合物系液晶媒体。
【化１】
【化２】（両式とも省略）
（式中、Ｒ１、Ｒ１Ａ、Ｒ１ＢおよびＲ１Ｃは、それぞれ互いに独立に、ハロゲン化されているかまたは置換されていない１〜１５個の炭素原子を有するアルキルまたはアルコキシ基を表し、但し、加えて、これらの基の１個以上のＣＨ２基は、それぞれ互いに独立に、酸素原子が互いに直接結合しないようにして、−Ｃ≡Ｃ−、−ＣＦ２−Ｏ−、−ＯＣＦ２−、−ＣＨ＝ＣＨ−、
【化３】（式は省略）
−Ｏ−、−ＣＯ−Ｏ−または−Ｏ−ＣＯ−で置き換えられていてもよく、
　Ｘ、ＸＡおよびＸＢは、それぞれ互いに独立に、Ｆ、Ｃｌ、ＣＮ、ＳＦ５、ＳＣＮ、ＮＣＳ、６個以下の炭素原子を有するハロゲン化アルキル基、ハロゲン化アルケニル基、ハロゲン化アルコキシ基またはハロゲン化アルケニルオキシ基を表し、
【化４】（式は省略）（式ＩＢ中の環Ａ及び環Ｂにつき）
　ａ）それぞれ互いに独立に、１，４−シクロヘキセニレンまたは１，４−シクロヘキシレン基を表し、１または２個の隣接していないＣＨ２基が−Ｏ−または−Ｓ−で置き換えられていてもよく、
　ｃ）１，４−フェニレン基で、１または２個のＣＨ基がＮで置き換えられていてもよく、
　ｂ）ピペリジン−１，４−ジイル、１，４−ビシクロ［２．２．２］オクチレン、ナフタレン−２，６−ジイル、デカヒドロナフタレン−２，６−ジイル、１，２，３，４−テトラヒドロナフタレン−２，６−ジイル、フェナントレン−２，７−ジイル、フルオレン−２，７−ジイルの群からの基で、
　但し、ａ）、ｂ）およびｃ）の基は、ハロゲン原子によって、１または多置換されていてもよく、
　Ｌ１〜Ｌ６は、それぞれ互いに独立に、ＨまたはＦを表し、および
　ｂは、０、１または２を表す。）
・・（中略）・・
【請求項３】
　式ＩＡ−１〜ＩＡ−１２で表される１種類以上の化合物を含むことを特徴とする請求項１または２記載の液晶媒体。
・・（中略）・・
（式中、Ｒ１Ａは請求項１で示される意味である。）
【請求項４】
　式ＩＢ−１〜ＩＢ−２９で表される１種類以上の化合物を含むことを特徴とする請求項１ないし３いずれか記載の液晶媒体。
・・（中略）・・
（式中、Ｒ１Ｂは請求項１で示される意味である。）
【請求項５】
　式ＩＣ−１およびＩＣ−２で表される１種類以上の化合物を含むことを特徴とする請求項１ないし４いずれか記載の液晶媒体。
・・（中略）・・
（式中、ａｌｋｙｌは、１〜９個の炭素原子を有する直鎖のアルキルを表し、
　ａｌｋｅｎｙｌおよびａｌｋｅｎｙｌ＊は、それぞれ互いに独立に、２〜９個の炭素原子を有する直鎖のアルケニルを表す。）
【請求項６】
　一般式ＩＩ〜ＶＩからなる群より選ばれる１種類以上の化合物を更に含むことを特徴とする請求項１ないし５いずれか記載の液晶媒体。
【化９】（式は省略）
（式中、Ｒ０は、それぞれ９個以下の炭素原子を有するｎ−アルキル、アルコキシ、オキサアルキル、フルオロアルキルまたはアルケニルを表し、
　Ｘ０は、Ｆ、Ｃｌ、６個以下の炭素原子を有するハロゲン化アルキル、ハロゲン化アルケニル、ハロゲン化オキサアルキル、ハロゲン化アルケニルオキシまたはハロゲン化アルコキシを表し、
　Ｚ０は、−Ｃ２Ｆ４−、−ＣＦ＝ＣＦ−、−ＣＨ＝ＣＨ−、−Ｃ２Ｈ４−、−（ＣＨ２）４−、−ＯＣＨ２−、−ＣＨ２Ｏ−、−ＣＦ２Ｏ−または−ＯＣＦ２−を表し、
　Ｙ１〜Ｙ４は、それぞれ互いに独立して、ＨまたはＦを表し、
　ｒは、０または１を表す。）
・・（中略）・・
【請求項１０】
　前記混合物の全体における式Ｉで表される化合物の割合は、０．０１〜３０重量％であることを特徴とする請求項１ないし９いずれか記載の液晶媒体。
【請求項１１】
　前記混合物の全体における式ＩおよびＩＡ、ＩＢおよび／またはＩＣで表される化合物の割合は、少なくとも１０重量％であることを特徴とする請求項１ないし９いずれか記載の液晶媒体。
【請求項１２】
　電気光学的目的のための、請求項１ないし１１いずれか記載の液晶媒体の使用。
【請求項１３】
　請求項１ないし１１いずれか記載の液晶媒体を備える電気光学的液晶ディスプレイ。」
（ｃ−２）
「【技術分野】
【０００１】
　本発明は液晶媒体に関し、その電気光学的目的のための使用、およびこの媒体を備えるディスプレイに関する。
【背景技術】
【０００２】
　液晶は、印加電圧によって物質の光学的性質を変化させることができるため、主に表示装置の中の誘電体として使用される。液晶に基づいた電気光学装置は、当業者に極めて公知であり、種々の効果に基づくことができる。そのような装置の例として、動的散乱を有するセル、ＤＡＰ（整列相の変形：Ｄｅｆｏｒｍａｔｉｏｎ　ｏｆ　Ａｌｉｇｎｅｄ　Ｐｈａｓｅｓ）セル、ゲスト／ホストセル、捩れネマチック構造を有するＴＮセル、ＳＴＮ（スーパーツイストネマチック）セル、ＳＢＥ（超複屈折効果：Ｓｕｐｅｒｂｉｒｅｆｒｉｎｇｅｎｃｅ　Ｅｆｆｅｃｔ）セルおよびＯＭＩ（光学モード干渉：Ｏｐｔｉｃａｌ　Ｍｏｄｅ　Ｉｎｔｅｒｆｅｒｅｎｃｅ）セルが挙げられる。最も一般的な表示装置は、Ｓｃｈａｄｔ−Ｈｅｌｆｒｉｃｈ効果に基づく、ツイストネマチック構造を有する。
【０００３】
　液晶材料としては、良好な化学的および熱的安定性を有すると共に、電場と電磁線放射に対しても優れた安定性を有することが必要である。さらに、液晶材料は、低粘度であり、セル中で使用されて、アドレス時間が短く、閾電圧が低くおよびコントラストが高いものでなければならない。
【０００４】
　さらに、液晶材料は、通常の動作温度において、即ち、室温以上または室温以下の出来る限り広い範囲において、適切な中間相、例えば前述のセル用のネマチック中間相またはコレステリック中間相を有していなければならない。液晶は通常、複数成分の混合物として使用されるため、成分が互いに容易に混和することが重要である。さらに導電率、誘電率異方性および光学異方性のような特性は、セルの型、用途分野に応じて、種々の要求を満足しなければならない。 例えば、ツイストネマチック型セルの材料は、正の誘電異方性および低い導電率を有していなければならない。
【０００５】
　例えば、個々のピクセルのスイッチングのために集積非線形素子を有するマトリックス型液晶ディスプレイ（ＭＬＣディスプレイ）については、大きな正の誘電異方性、広いネマチック相、比較的低い複屈折率、非常に高い比抵抗、優れたＵＶおよび温度安定性、および低い蒸気圧を有する媒体が望まれる。」
（ｃ−３）
「【発明が解決しようとする課題】
【００２５】
　よって、本発明は、上記の不具合を示さないか、有していても低減されており、および好ましくは比較的高い透明点、低い閾電圧および高い値の光学異方性Δｎを同時に示す媒体、特にこの型のＭＬＣ、ＯＣＢ、ＩＰＳ、ＬＣｏｓ、ＴＮまたはＳＴＮディスプレイ用の媒体を提供することを目的とする。Δｎの値は、好ましくは０．０７以上、特に好ましくは０．０８以上でなければならない。さらに、混合物は、高いＵＶ安定性により特徴付けられねばならない。
【課題を解決するための手段】
【００２６】
　この目的は、ディスプレイにおいて本発明による媒体を使用すれば達成されることが分かった。本発明による媒体は、比較的高い誘電異方性および透明点により区別される。同時に、媒体は非常に低い閾電圧および比較的低い回転粘度γ１および優れたＵＶ安定性を有する。」
（ｃ−４）
「【００５５】
　本発明の液晶混合物により、特性の利用可能な範囲を著しく広げることができる。透明点、低温における粘度、熱的およびＵＶ安定性および高い光学異方性の組み合わせを実現できることは、先行技術による従来の材料より極めて優れている。
【００５６】
　本発明の混合物は、特に、高速スイッチングモニター、ＴＶセット、ＴＶ／モニター組合せ装置およびΔｎの高いＴＦＴ分野に特に好適で、例えば、射影テレビセット、ＬＣｏＳおよびＯＣＢなどである。
【００５７】
　本発明の液晶混合物は、−２０℃まで、好ましくは−３０℃まで、特に好ましくは−４０℃までネマチック相を保持しながら、６０℃を超える、好ましくは７０℃を超える、特に好ましくは７５℃を越える透明点を可能にし、同時に４以上、好ましくは５以上の誘電異方性Δεおよび高い比抵抗が達成可能とされ、優れたＳＴＮおよびＭＬＣディスプレイが実現可能とされる。特に、この混合物は、低い電圧駆動によって特徴づけられる。
【００５８】
　ＴＮの閾値は、２．５Ｖ未満であり、好ましくは２．０Ｖ未満、特に好ましくは１．８Ｖ未満である。
・・（中略）・・
【００６０】
　２０℃における流体粘度ν２０は、好ましくは６０ｍｍ２・ｓ−１未満であり、特に好ましくは５０ｍｍ２・ｓ−１未満である。本発明による混合物の２０℃における回転粘度γ１は、好ましくは１３０ｍＰａ・ｓ未満であり、特に好ましくは１００ｍＰａ・ｓ未満である。ネマチック相の範囲は、少なくとも９０℃あることが好ましく、特に少なくとも１００℃あることが好ましい。この範囲は少なくとも−２０℃から＋８０℃に渡ることが好ましい。
【００６１】
　液晶ディスプレイにおいては、応答時間は短いことが好ましい。このことは、とりわけビデオ再生を行えるディスプレイにあてはまる。この型のディスプレイにおいては、２５ｍｓより短い応答時間（合計：ｔｏｎ＋ｔｏｆｆ）が要求される。応答時間の上限は、画像の反復率によって決定される。加えて、回転粘度γ１、傾斜角も応答時間に影響する。
【００６２】
　電圧保持率（ＨＲ）を測定・・（中略）・・した結果、
【００６３】
【化９】（式は省略）
のシアノフェニルシクロヘキサン類、または以下の式
【００６４】
【化１０】（式は省略）
のエステル類を式Ｉ、ＩＡ、ＩＢおよびＩＣの化合物の代わりに含み本発明と類似した混合物に比べて、式Ｉ、ＩＡ、ＩＢおよびＩＣの化合物を含む本発明の混合物の方が、ＵＶへの曝露によるＨＲの低下が著しく小さいことが示された。
【００６５】
　また、本発明による混合物のＵＶ安定性は極めて優れている。即ち、これらの混合物は、ＵＶに暴露されてもＨＲの低下が著しく小さい。式Ｉの化合物の割合が低い（１０重量％未満）場合においても、先行技術による混合物と比較して、６％以上も混合物のＨＲが増加する。」
　
４．甲４
　上記甲４には、以下の（ｄ−１）及び（ｄ−２）の事項が記載されている。
（ｄ−１）
「【特許請求の範囲】
【請求項１】
　・式Ｉの１種類以上の化合物と、
　・式ＩＩおよびＩＩＩの化合物群より選択される１種類以上の化合物と、
　・式ＩＶの１種類以上の化合物と
を含む液晶媒体。
【化１】（式は省略）
（式中、
　Ｒ１１およびＲ１２は、それぞれ互いに独立に、アルキル、アルコキシ、フッ素化されたアルキルまはたフッ素化されたアルコキシ、アルケニル、アルケニルオキシ、アルコキシアルキルまたはフッ素化されたアルケニルである。）
【化２】（式は省略）
（式中、
　Ｒ２およびＲ３は、それぞれ互いに独立に、炭素数１〜７のアルキル、アルコキシ、フッ素化されたアルキルまはたフッ素化されたアルコキシ、炭素数２〜７のアルケニル、アルケニルオキシ、アルコキシアルキルまたはフッ素化されたアルケニルであり、
【化３】（式及び一部文章は省略）
　Ｌ２１、Ｌ２２、Ｌ３１およびＬ３２は、それぞれ互いに独立に、ＨまたはＦであり、
　Ｘ２およびＸ３は、それぞれ互いに独立に、ハロゲン、炭素数１〜３のハロゲン化されたアルキルまたはアルコキシ、または炭素数２または３のハロゲン化されたアルケニルまたはアルケニルオキシであり、
　Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、および
　ｌ、ｍ、ｎおよびｏは、それぞれ互いに独立に、０または１である。）
【化４】（式は省略）
（式中、
　Ｒ４１およびＲ４２は、それぞれ互いに独立に、上で式ＩＩにおいてＲ２に与えられる意味を有し、
【化５】（式及び一部文章は省略）
　Ｚ４１およびＺ４２は、それぞれ互いに独立に、および、Ｚ４１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合であり、および
　ｐは、０、１または２である。）
・・（中略）・・
【請求項４】
　請求項１中で与えられる通りの式ＩＩの化合物を１種類以上含む請求項１〜３のいずれか一項に記載の液晶媒体。
【請求項５】
　請求項１中で与えられる通りの式ＩＩＩの化合物を１種類以上含む請求項１〜４のいずれか一項に記載の液晶媒体。
・・（中略）・・
【請求項７】
　式ＶＩの化合物を１種類以上含む請求項１〜６のいずれか一項に記載の液晶媒体。
【化９】（式は省略）
（式中、
　Ｒ６１およびＲ６２は、それぞれ互いに独立に、請求項１中で式ＩＩにおいてＲ２に与えられる意味を有し、
【化１０】（式及び一部文章は省略）
　Ｚ６１およびＺ６２は、それぞれ互いに独立に、および、Ｚ６１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合であり、および
　ｒは、０、１または２である。）
【請求項８】
　請求項１〜７のいずれか一項に記載の液晶媒体を含有する液晶ディスプレイ。
【請求項９】
　アクティブマトリクスによりアドレスされる請求項８に記載の液晶ディスプレイ。
【請求項１０】
　液晶ディスプレイ中における請求項１〜７のいずれか一項に記載の液晶媒体の使用。」
（ｄ−２）
「【発明が解決しようとする課題】
【０００７】
　よって、広いネマチック相範囲、使用されるディスプレイモードによる適切な光学異方性Δｎ、高いΔε、低い粘度、特に低い回転粘度（γ１）およびディスプレイ中における特に高いコントラスト比などの実用的な用途に適切な特性を有する液晶媒体に対する多大な要求がある。
【課題を解決するための手段】
【０００８】
　ここで驚くべきことに、適切な相範囲、適切に高いΔεおよびΔｎの値および適切に低い粘度の液晶媒体を実現できることが見出され、それは先行技術の材料の欠点を示さないか、または少なくとも格別により小さな程度にしか示さない。」
　
５．甲５
　上記甲５には、以下の（ｅ−１）ないし（ｅ−９）の事項が記載されている。
（ｅ−１）
「特許請求の範囲
【請求項１】
　・式ＩＡの１種類以上の誘電的に正の化合物、
　　式ＩＢの１種類以上の誘電的に正の化合物、および
　　式ＩＣの１種類以上の誘電的に正の化合物
を含む第１の誘電的に正の成分である成分Ａ、
　・任意成分として、式ＩＩおよびＩＩＩの化合物群より好ましくは選択される１種類以上の誘電的に正の化合物を含む第２の誘電的に正の成分である成分Ｂ、および
　・任意成分として、式ＩＶの１種類以上の誘電的に中性の化合物を含む誘電的に中性の成分である成分Ｃ
を含む液晶媒体。
【化１】
　
（式中、
　Ｒ１は、炭素数１〜７のアルキル、アルコキシ、フッ化アルキルまたはフッ化アルコキシ、または炭素数２〜７のアルケニル、アルケニルオキシ、アルコキシアルキルまたはフッ化アルケニルを表し、
【化２】
　
【化３】
　
【化４】
　
【化５】
　
【化６】
　
　Ｚ１１〜Ｚ１５は、互いに独立に、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、−ＣＦ２Ｏ−または単結合を表し、
　Ｌ１１およびＬ１２は、互いに独立に、Ｈ、ＦまたはＣｌを表す。）
【化７】
　
（式中、
　Ｒ２およびＲ３は、互いに独立に、炭素数１〜７のアルキル、アルコキシ、フッ化アルキルまたはフッ化アルコキシ、または炭素数２〜７のアルケニル、アルケニルオキシ、アルコキシアルキルまたはフッ化アルケニルを表し、
【化８】
　
　Ｌ２１、Ｌ２２、Ｌ３１およびＬ３２は、互いに独立に、ＨまたはＦを表し、
　Ｘ２およびＸ３は、互いに独立に、ハロゲン、炭素数１〜３のハロゲン化されたアルキルまたはアルコキシ、または炭素数２または３のハロゲン化されたアルケニルまたはアルケニルオキシを表し、
　Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合を表し、
　ｍおよびｎは、互いに独立に、０、１または３を表し、
　Ｘ２がＦおよびＯＣＦ３のいずれも表さない場合、ｍは２を表してもよく、
　Ｘ３がＦおよびＯＣＦ３のいずれも表さず、および／またはＺ３が単結合を表さない場合、ｎは２を表してもよい。）
【化９】
　
（式中、
　Ｒ４１およびＲ４２は、互いに独立に、式ＩＩにおいてＲ２に上で示される意味を有し、
【化１０】（式及び一部文章は省略）
　Ｚ４１およびＺ４２は、互いに独立に、およびＺ４１が２回出現する場合、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合を表し、
　ｐは、０、１または２を表す。）
【請求項２】
　該媒体中の成分Ａの濃度が、５％〜４０％の範囲内である請求項１に記載の液晶媒体。
【請求項３】
　成分Ａが、Ｚ１３が単結合を表す式ＩＡの１種類以上の化合物を含む請求項１または２に記載の液晶媒体。
【請求項４】
　請求項１中に示される通りの式ＩＩの１種類以上の化合物を含む請求項１〜３のいずれか一項に記載の液晶媒体。
【請求項５】
　請求項１中に示される通りの式ＩＩＩの１種類以上の化合物を含む請求項１〜４のいずれか一項に記載の液晶媒体。
【請求項６】
　請求項１中に示される通りの式ＩＶの１種類以上の誘電的に中性の化合物を含む請求項１〜５のいずれか一項に記載の液晶媒体。
【請求項７】
　式ＶＩの１種類以上の誘電的に中性の化合物を含む誘電的に中性の成分である成分Ｄを含む請求項１〜６のいずれか一項に記載の液晶媒体。
【化１１】
　
（式中、
　Ｒ６１およびＲ６２は、互いに独立に、請求項１中の式ＩＩにおいてＲ２に示される意味を有し、
【化１２】
　
　Ｚ６１およびＺ６２は、互いに独立に、およびＺ６１が２回出現する場合、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合を表し、
　ｒは、０、１または２を表す。）
【請求項８】
　請求項１〜７のいずれか一項に記載の液晶媒体を含有する液晶ディスプレイ。
【請求項９】
　アクティブマトリックスによりアドレスされる請求項８に記載の液晶ディスプレイ。
【請求項１０】
　液晶ディスプレイ中における請求項１〜７のいずれか一項に記載の液晶媒体の使用。」
（ｅ−２）
「【発明が解決しようとする課題】
【０００９】
　よって、広いネマチック相範囲、使用されるディスプレイの型に対応する適切な光学異方性Δｎ、高いΔε、および特に短い応答時間のための特に低い粘度などの実用的な用途のために適切な特性を有する液晶媒体に対する多大な要求がある。
【課題を解決するための手段】
【００１０】
　ここで驚くべきことに、適切に高いΔε、適切な相範囲およびΔｎを有する液晶媒体を実現できることが見出され、その媒体は先行技術からの材料の不具合を示さないか、または少なくとも格別により小さな程度にしか示さない。」
（ｅ−３）
「【００３７】
　成分Ａは、３より大きい誘電異方性を有する式ＩＡ、ＩＢおよびＩＣの１種類以上の誘電的に正の化合物を、それぞれの場合で、好ましくは含み、より好ましくは大部分がこれらよりなり、更により好ましくは本質的にこれらよりなり、非常に好ましくは全てがこれらよりなり、式中、パラメーターは式Ｉ（式ＩＡ、ＩＢおよびＩＣ）において上で示されるそれぞれの意味を有する。
【００３８】
　本出願による液晶媒体は、好ましくは全体として、
　　１〜３０％、好ましくは２〜２０％の式ＩＡの化合物と、
　　１〜３０％、好ましくは２〜２０％の式ＩＢの化合物と、
　　１〜３０％、好ましくは２〜２０％の式ＩＣの化合物と
を含む。
【００３９】
　個々の化合物は、１〜２０％、好ましくは１〜１５％の濃度で使用される。特に、これらの限定は、それぞれの場合で同族化合物、即ち同一の式の化合物を２種類以上使用する場合に適用される。１つの式の単一の物質のみ、即ち１種類のみの同族化合物が使用される場合、その濃度は２〜２０％の範囲内でよく、好ましくは３〜１４％である。
【００４０】
　媒体中の成分Ａの濃度は、好ましくは１０％〜５０％、より好ましくは１２％〜４０％、更により好ましくは１５％〜３５％、非常に好ましくは２０％から、好ましくは２３％から３０％の範囲内である。それぞれの式ＩＡ、ＩＢおよびＩＣの単一の同族化合物を媒体中で使用する場合、それの濃度は好ましくは１％〜２０％の範囲内であり、それぞれの式ＩＡ、ＩＢおよび／またはＩＣの２種類以上の同族化合物を媒体中で使用する場合、２％〜１５％の個々の同族化合物が好ましくは使用される。
【００４１】
　本発明の好ましい実施形態において、成分Ａは、それぞれの場合で、式ＩＡ−１およびＩＡ−２の化合物群より選択される、式ＩＢ−１およびＩＢ−２の化合物群より選択される、および式ＩＣ−１およびＩＣ−２の化合物群より選択される、好ましくは式ＩＡ−１、ＩＢ−２およびＩＣ−２の化合物である、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００４２】
【化２２】（式は省略）
【００４３】
【化２３】（式は省略）
　本発明の好ましい実施形態において、成分Ａは、式ＩＡ−１ａ〜ＩＡ−１ｄ／ＩＡ−１ｇの化合物群より選択され、好ましくは式ＩＡ−１ａおよびＩＡ−１ｂの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００４４】
【化２４】
　
【００４５】
【化２５】
　
　式中、Ｒ１は、式Ｉ（式ＩＡ、ＩＢおよびＩＣ）において上で示されるそれぞれの意味を有する。
【００４６】
　本発明の好ましい実施形態において、成分Ａは、式ＩＡ−２ａ〜ＩＡ−２ｄの化合物群より選択され、好ましくは式ＩＡ−２ａ〜ＩＡ−２ｂの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００４７】
【化２６】（式は省略）
【００４８】
【化２７】（式は省略）
　式中、Ｒ１は、式Ｉにおいて上で示されるそれぞれの意味を有する。
【００４９】
　本発明の好ましい実施形態において、成分Ａは、式ＩＢ−１ａ〜ＩＢ−１ｃの化合物群より選択され、好ましくは式ＩＢ−１ａおよびＩＢ−１ｂの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００５０】
【化２８】
　
　式中、Ｒ１は、式Ｉ（式ＩＡ、ＩＢおよびＩＣ）において上で示されるそれぞれの意味を有する。
【００５１】
　本発明の好ましい実施形態において、成分Ａは、式ＩＢ−２ａ〜ＩＢ−２ｃの化合物群より選択され、好ましくは式ＩＢ−２ａおよびＩＢ−２ｃの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００５２】
【化２９】
　
　式中、Ｒ１は、式Ｉ（式ＩＡ、ＩＢおよびＩＣ）において上で示されるそれぞれの意味を有する。
【００５３】
　本発明の好ましい実施形態において、成分Ａは、式ＩＣ−１ａ〜ＩＣ−１ｃ、好ましくは式ＩＣ−１ａおよびＩＣ−１ｃ、好ましくは式ＩＣ−１ｃの化合物群より選択され、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００５４】
【化３０】
　
【００５５】
【化３１】
　
　式中、Ｒ１は、式Ｉ（式ＩＡ、ＩＢおよびＩＣ）において上で示されるそれぞれの意味を有する。
【００５６】
　本発明の好ましい実施形態において、成分Ａは、式ＩＣ−２ａ〜ＩＣ−２ｆの化合物群より選択され、好ましくは式ＩＣ−２ａ、ＩＣ−２ｂ、ＩＣ−２ｄ、ＩＣ−２ｅおよびＩＣ−２ｆの化合物群より選択され、より好ましくは式ＩＣ−２ｂ、ＩＣ−２ｅおよびＩＣ−２ｆの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる。
【００５７】
【化３２】（式は省略）
【００５８】
【化３３】（式は省略）
　式中、Ｒ１は、式Ｉ（式ＩＡ、ＩＢおよびＩＣ）において上で示されるそれぞれの意味を有する。」
（ｅ−４）
「【００５９】
　本発明による媒体は、第２の誘電的に正の成分である成分Ｂを好ましくは含む。この第２の誘電的に正の成分である成分Ｂは、３より大きい誘電異方性を有する誘電的に正の化合物を好ましくは含み、より好ましくは大部分がこれらよりなり、更により好ましくは本質的にこれらよりなり、非常に好ましくは全てがこれらよりなる。
【００６０】
　この成分である成分Ｂは、式ＩＩおよびＩＩＩの群より選択される、３より大きい誘電異方性を有する１種類以上の誘電的に正の化合物を好ましくは含み、より好ましくは大部分がこれらよりなり、更により好ましくは本質的にこれらよりなり、非常に好ましくは全てがこれらよりなる。
【００６１】
　本発明の好ましい実施形態において、成分Ｂは、式ＩＩ−１〜ＩＩ−４、好ましくは式ＩＩ−１および／またはＩＩ−２の化合物群：
【００６２】
【化３４】
　
【００６３】
【化３５】（式は省略）
　（式中、パラメーターは式ＩＩにおいて上で示されるそれぞれの意味を有し、
　Ｌ２３およびＬ２４は、互いに独立に、ＨまたはＦを表し、好ましくは、Ｌ２３がＦを表し、
【００６４】
【化３６】
　
　式ＩＩ−１およびＩＩ−４については、Ｘ２は、好ましくはＦまたはＯＣＦ３を表し、特に好ましくはＦであり、
　式ＩＩ−３については、
【００６５】
【化３７】（式及び一部文章は省略）
を表す。）
　および／または、式ＩＩＩ−１およびＩＩＩ−２の化合物群：
【００６６】
【化３８】（式は省略）
　（式中、パラメーターは、式ＩＩＩにおいて与えられる意味を有する。）
より選択される、３より大きい誘電異方性を有する１種類以上の誘電的に正の化合物を含む。
【００６７】
　本発明による媒体は、式ＩＩＩ−１および／またはＩＩＩ−２の化合物に代えるか加えて、式ＩＩＩ−３の１種類以上の化合物を含んでもよい。
【００６８】
【化３９】（式は省略）
　式中、パラメーターは上で示されるそれぞれの意味を有し、パラメーターＬ３３およびＬ３４は、互いにおよび他のパラメーターとは独立に、ＨまたはＦを表す。
【００６９】
　成分Ｂは、前記化合物より好ましくは大部分がなり、更により好ましくは本質的になり、非常に好ましくは全てがなる。
【００７０】
　成分Ｂは、好ましくは、Ｌ２１およびＬ２２および／またはＬ２３およびＬ２４の両者がＦを表す式ＩＩ−１〜ＩＩ−４の化合物群より選択される化合物を含む。
【００７１】
　好ましい実施形態において、成分Ｂは、Ｌ２１、Ｌ２２、Ｌ２３およびＬ２４の全てがＦを表す式ＩＩ−２およびＩＩ−３の化合物群より選択される化合物を含む。
【００７２】
　成分Ｂは、好ましくは、式ＩＩ−１の１種類以上の化合物を含む。式ＩＩ−１の化合物は、好ましくは、式ＩＩ−１ａ〜ＩＩ−１ｅの化合物群より選択される。
【００７３】
【化４０】
　
　式中、パラメーターは上で示されるそれぞれの意味を有し、
　Ｌ２５およびＬ２６は、互いにおよび他のパラメーターとは独立に、ＨまたはＦを表し、
　好ましくは、
　　式ＩＩ−１ａおよびＩＩ−１ｂ中において、Ｌ２１およびＬ２２の両者がＦを表し、
　　式ＩＩ−１ｃおよびＩＩ−１ｄ中において、Ｌ２１およびＬ２２の両者がＦ、および／またはＬ２３およびＬ２４の両者がＦを表し、
　　式ＩＩ−１ｅ中において、Ｌ２１、Ｌ２２およびＬ２３がＦを表す。
【００７４】
　式ＩＩ−１の特に好ましい化合物は、以下である。
【００７５】
【化４１】
　
　式中、Ｒ２は、上で示される意味を有する。
【００７６】
　成分Ｂは、式ＩＩ−２ａ〜ＩＩ−２ｊの化合物群より好ましくは選択される、式ＩＩ−２の１種類以上の化合物を好ましくは含む。
【００７７】
【化４２】（式は省略）
【００７８】
【化４３】（式は省略）
　式中、パラメーターは上で示されるそれぞれの意味を有し、
　Ｌ２５〜Ｌ２８は、互いに独立に、ＨまたはＦを表し、好ましくは、Ｌ２７およびＬ２８の両者がＨを表し、特に好ましくは、Ｌ２６がＨを表す。
【００７９】
　成分Ｂは、好ましくは、Ｌ２１およびＬ２２の両者がＦおよび／またはＬ２３およびＬ２４の両者がＦを表す式ＩＩ−１ａ〜ＩＩ−１ｅの化合物群より選択される化合物を含む。
【００８０】
　好ましい実施形態において、成分Ｂは、Ｌ２１、Ｌ２２、Ｌ２３およびＬ２４の全てがＦを表す式ＩＩ−１ａ〜ＩＩ−１ｉの化合物群より選択される化合物を含む。
【００８１】
　式ＩＩ−２の特に好ましい化合物は、以下の式の化合物である。
【００８２】
【化４４】（式は省略）
【００８３】
【化４５】（式は省略）
【００８４】
【化４６】
　
　式中、Ｒ２およびＸ２は上で示される意味を有し、Ｘ２は好ましくはＦを表す。」
（ｅ−５）
「【０１２３】
　本発明による液晶媒体は、好ましくは、誘電的に中性の成分である成分Ｃを含む。この成分は、−１．５〜３の範囲内の誘電異方性を有する。それは、−１．５〜３の範囲内の誘電異方性を有する誘電的に中性の化合物を好ましくは含み、より好ましくは大部分がこれらよりなり、更により好ましくは本質的にこれらよりなり、非常に好ましくは全てがこれらよりなる。この成分は、−１．５〜３の範囲内の誘電異方性を有する式ＩＶの１種類以上の誘電的に中性の化合物を好ましくは含み、より好ましくは大部分がこれらよりなり、更により好ましくは本質的にこれらよりなり、非常に好ましくは全てがこれらよりなる。
【０１２４】
　誘電的に中性の成分である成分Ｃは、好ましくは、式ＩＶ−１〜ＩＶ−６の化合物群より選択される１種類以上の化合物を含む。
【０１２５】
【化６８】
　
【０１２６】
【化６９】（式は省略）
　式中、Ｒ４１およびＲ４２は、式ＩＶにおいて上で示されるそれぞれの意味を有し、
　式ＩＶ−１、ＩＶ−５およびＩＶ−６中では、Ｒ４１は、好ましくはアルキルまたはアルケニル、好ましくはアルケニルを表し、Ｒ４２は、好ましくはアルキルまたはアルケニル、好ましくはアルキルを表し、
　式ＩＶ−２中では、Ｒ４１およびＲ４２は、好ましくは、アルキルを表し、
　式ＩＶ−４中では、Ｒ４１は、好ましくはアルキルまたはアルケニル、より好ましくはアルキルを表し、Ｒ４２、好ましくはアルキルまたはアルコキシ、より好ましくはアルコキシを表す。
【０１２７】
　誘電的に中性の成分、成分Ｃは、好ましくは、式ＩＶ−１、ＩＶ−４、ＩＶ−５およびＩＶ−６の化合物群より選択される１種類以上の化合物を含み、好ましくは、式ＩＶ−１の１種類以上の化合物および式ＩＶ−４およびＩＶ−５の群より選択される１種類以上の化合物であり、より好ましくは、式ＩＶ−１、ＩＶ−４およびＩＶ−５のそれぞれの１種類以上の化合物であり、非常に好ましくは、式ＩＶ−１、ＩＶ−４、ＩＶ−５およびＩＶ−６のそれぞれの１種類以上の化合物を含む。
【０１２８】
　好ましい実施形態において、成分Ｃは、好ましくは、式ＩＶ−５の１種類以上の化合物を含み、より好ましくは、それぞれが式ＩＶ−５のサブ式である式ＣＣＰ−Ｖ−ｎおよび／またはＣＣＰ−ｎＶ−ｍおよび／またはＣＣＰ−Ｖｎ−ｍより選択され、より好ましくは、式ＣＣＰ−Ｖ−ｎおよび／またはＣＣＰ−Ｖ２−ｎであり、非常に好ましくは、式ＣＣＰ−Ｖ−１およびＣＣＰ−Ｖ２−１の群より選択される。これらの略号（頭文字）の定義は下で表Ｄ中に示されており、表Ａ〜Ｃより明らかである。
【０１２９】
　同様に好ましい実施形態において、成分Ｃは、好ましくは、式ＩＶ−１の１種類以上の化合物を含み、より好ましくは、それぞれが式ＩＶ−１のサブ式である式ＣＣ−ｎ−ｍ、ＣＣ−ｎ−Ｖ、ＣＣ−ｎ−Ｖｍ、ＣＣ−Ｖ−Ｖ、ＣＣ−Ｖ−Ｖｎおよび／またはＣＣ−ｎＶ−Ｖｍより選択され、より好ましくは、式ＣＣ−ｎ−Ｖおよび／またはＣＣ−ｎ−Ｖｍであり、非常に好ましくは、式ＣＣ−３−Ｖ、ＣＣ−４−Ｖ、ＣＣ−５−Ｖ、ＣＣ−３−Ｖ１、ＣＣ−４−Ｖ１、ＣＣ−５−Ｖ１、ＣＣ−３−Ｖ２およびＣＣ−Ｖ−Ｖ１の群より選択される。これらの略号（頭文字）の定義は同様に下で表Ｄ中に示されており、表Ａ〜Ｃより明らかである。
【０１３０】
　先のものと同一でも異なっていてもよい本発明の更に好ましい実施形態において、本発明による液晶混合物は成分Ｃを含んでおり、成分Ｃは、上に示される通り、式ＩＶ−１〜ＩＶ−６、および任意に、式ＩＶ−７〜ＩＶ−１４の化合物群より選択される式ＩＶの化合物を含み、好ましくは大部分がこれらよりなり、非常に好ましくは全てがこれらよりなる。
【０１３１】
【化７０】（式は省略）
　式中、
　Ｒ４１およびＲ４２は、互いに独立に、炭素数１〜７のアルキル、アルコキシ、フッ化アルキルまたはフッ化アルコキシ、または炭素数２〜７のアルケニル、アルケニルオキシ、アルコキシアルキルまたはフッ化アルケニルを表し、
　Ｌ４は、ＨまたはＦを表す。
【０１３２】
　好ましい実施形態において、成分Ｃは、好ましくは、式ＩＶ−７の１種類以上の化合物を含み、より好ましくは、それぞれが式ＩＶ−７のサブ式である式ＣＰＰ−３−２、ＣＰＰ−５−２およびＣＧＰ−３−２より選択され、より好ましくは、式ＣＰＰ−３−２および／またはＣＧＰ−３−２であり、非常に特に好ましくは、式ＣＰＰ−３−２である。これらの略号（頭文字）の定義は下で表Ｄ中に示されており、表Ａ〜Ｃより明らかである。」
（ｅ−６）
「【０１４３】
　本発明による液晶媒体は、好ましくは、追加の誘電的に中性の成分である成分Ｄを含む。この成分は、−１．５〜３の範囲内の誘電異方性を有する。それは、−１．５〜３の範囲内の誘電異方性を有する誘電的に中性の化合物を好ましくは含み、より好ましくは大部分がこれらよりなり、更により好ましくは本質的にこれらよりなり、特に好ましくは全てがこれらよりなる。この成分は、−１．５〜３の範囲内の誘電異方性を有する式ＶＩの１種類以上の誘電的に中性の化合物を好ましくは含み、より好ましくは大部分がこれらよりなり、更により好ましくは本質的にこれらよりなり、非常に好ましくは全てがこれらよりなる。
【０１４４】
【化７７】
　
　式中、
　Ｒ６１およびＲ６２は、互いに独立に、式ＩＩにおいてＲ２に上で示される意味を有し、好ましくは、Ｒ６１はアルキルを表し、Ｒ６２はアルキルまたはアルケニルを表し、
【０１４５】
【化７８】
　
【０１４６】
【化７９】
　
　Ｚ６１およびＺ６２は、互いに独立に、Ｚ６１が２回出現する場合は、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合を表し、好ましくは、それらの１つ以上が単結合を表し、
　ｒは０、１または２、好ましくは０または１、特に好ましくは１を表す。
【０１４７】
　誘電的に中性の成分である成分Ｄは、好ましくは、式ＶＩ−１およびＶＩ−２の化合物群より選択される１種類以上の化合物を含む。
【０１４８】
【化８０】
　
　式中、Ｒ６１およびＲ６２は式ＶＩにおいて上で示されるそれぞれの意味を有し、Ｒ６１は好ましくはアルキルを表し、式ＶＩ−１中、Ｒ６２は、好ましくはアルケニル、好ましくは−（ＣＨ２）２−ＣＨ＝ＣＨ−ＣＨ３を表し、式ＶＩ−２中、Ｒ６２は、好ましくはアルキル、−（ＣＨ２）２−ＣＨ＝ＣＨ２または−（ＣＨ２）２−ＣＨ＝ＣＨ−ＣＨ３を表す。
【０１４９】
　誘電的に中性の成分である成分Ｄは、式ＶＩ−１およびＶＩ−２の化合物群より選択される１種類以上の化合物を好ましくは含み、式中、Ｒ６１は好ましくはｎ−アルキルを表し、式ＶＩ−１中でＲ６２は好ましくはアルケニルを表し、式ＶＩ−２中でＲ６２は好ましくはｎ−アルキルを表す。
【０１５０】
　好ましい実施形態において、成分Ｄは、好ましくは式ＶＩ−１、より好ましくは式ＶＩ−１のサブ式ＰＰ−ｎ−２Ｖｍ、更により好ましくは式ＰＰ−１−２Ｖ１の１種類以上の化合物を含む。これらの略号（頭文字）の定義は下で表Ｄ中に示されており、表Ａ〜Ｃより明らかである。
【０１５１】
　好ましい実施形態において、成分Ｄは、好ましくは式ＶＩ−２、より好ましくは式ＶＩ−２のサブ式ＰＧＰ−ｎ−ｍ、ＰＧＰ−ｎ−２ＶおよびＰＧＰ−ｎ−２Ｖｍ、更により好ましくは式ＶＩ−２のサブ式ＰＧＰ−３−ｍ、ＰＧＰ−ｎ−２ＶおよびＰＧＰ−ｎ−Ｖ１、非常に好ましくは式ＰＧＰ−３−２、ＰＧＰ−３−３、ＰＧＰ−３−４、ＰＧＰ−３−５、ＰＧＰ−１−２Ｖ、ＰＧＰ−２−２ＶおよびＰＧＰ−３−２Ｖより選択される１種類以上の化合物を含む。これらの略号（頭文字）の定義は同様に下で表Ｄ中に示されており、表Ａ〜Ｃより明らかである。
【０１５２】
　本発明による液晶混合物は、成分ＡおよびＢに加え、少なくとも１つの更なる成分を好ましくは含む。この第３成分は成分ＣおよびＤの１つでよく、存在するのであれば第３成分は好ましくは成分Ｃである。
【０１５３】
　当然、本発明による混合物は、全ての４つの成分Ａ、Ｂ、ＣおよびＤを含んでよい。」
（ｅ−７）
「【０１６４】
　本発明による液晶媒体は、成分Ａ〜Ｅ、好ましくはＡ〜Ｄ、非常に好ましくはＡ〜Ｃ、特に、式Ｉ（式ＩＡ、ＩＢおよびＩＣ）〜ＶＩＩＩ、好ましくはＩ〜Ｖ、非常に好ましくはＩ〜ＩＩＩおよび／またはＩＶの化合物群より選択される化合物を好ましくは含み、より好ましくは大部分がこれらよりなり、更により好ましくは本質的にこれらよりなり、非常に好ましくは全てがこれらよりなる。
【０１６５】
　本出願において、組成物の文意における用語「含む」は、関連する構成成分、即ち、媒体または成分が、示される１種類の成分または複数種類の成分または１種類の化合物または複数種類の化合物を、好ましくは１０％以上、非常に好ましくは２０％以上の総濃度で含有することを意味する。
【０１６６】
　この文意において、用語「大部分がなる」は、関連する構成成分が、５５％以上、好ましくは６０％以上、非常に好ましくは７０％以上の、示される１種類の成分または複数種類の成分または１種類の化合物または複数種類の化合物を含有することを意味する。
【０１６７】
　この文意において、用語「本質的になる」は、関連する構成成分が、８０％以上、好ましくは９０％以上、非常に好ましくは９５％以上の、示される１種類の成分または複数種類の成分または１種類の化合物または複数種類の化合物を含有することを意味する。
【０１６８】
　この文意において、用語「全てがなる」は、関連する構成成分が、９８％以上、好ましくは９９％以上、非常に好ましくは１００．０％の、示される１種類の成分または複数種類の成分または１種類の化合物または複数種類の化合物を含有することを意味する。」
（ｅ−８）
「【０１７３】
　本発明による液晶媒体は、好ましくは６０℃以上、より好ましくは６５℃以上、特に好ましくは７０℃以上、非常に特に好ましくは７５℃以上の透明点を有する。
【０１７４】
　本発明による媒体のネマチック相は、好ましくは少なくとも０℃以下〜７０℃以上、より好ましくは少なくとも−２０℃以下〜７５℃以上、非常に好ましくは少なくとも−３０℃以下〜７５℃以上、特には少なくとも−４０℃以下〜８０℃以上に広がっている。
【０１７５】
　本発明による液晶媒体のΔεは、１ｋＨｚおよび２０℃において、好ましくは２以上、より好ましくは４以上、非常に好ましくは６以上である。特に、Δεは２０以下である。
【０１７６】
　本発明による液晶媒体のΔｎは、５８９ｎｍ（ＮａＤ）および２０℃において、好ましくは０．０７０以上〜０．１５０以下の範囲内、より好ましくは０．０８０以上〜０．１４０以下の範囲内、更により好ましくは０．０９０以上〜０．１３５以下の範囲内、非常に特に好ましくは０．１００以上〜０．１３０以下の範囲内である。
【０１７７】
　本出願の第１の好ましい実施形態において、本発明による液晶媒体のΔｎは、好ましくは０．０８０以上、より好ましくは０．０９０以上である。
【０１７８】
　この第１の本発明の好ましい実施形態において、液晶媒体のΔｎは、好ましくは０．０９０以上〜０．１２０以下の範囲内、より好ましくは０．０９５以上〜０．１１５以下の範囲内、非常に特に好ましくは０．１００以上〜０．１０５以下の範囲内であり、一方、Δεは、好ましくは４以上〜１１以下の範囲内、好ましくは５以上〜９以下の範囲内、特に好ましくは６以上〜８以下の範囲内である。
【０１７９】
　この実施形態において、本発明による媒体のネマチック相は、好ましくは少なくとも−２０℃以下〜７０℃以上、より好ましくは少なくとも−２５℃以下〜７０℃以上、非常に好ましくは少なくとも−３０℃以下〜７０℃以上、特には少なくとも−４０℃以下〜９５℃以上に広がっている。
【０１８０】
　第２の本発明の好ましい実施形態において、液晶媒体のΔｎは０．１１５以上〜０．１４０以下の範囲内、より好ましくは０．１２０以上〜０．１３５以下の範囲内、非常に特に好ましくは０．１２５以上〜０．１３０以下の範囲内であり、一方、Δεは、好ましくは６以上、より好ましくは７以上、非常に好ましくは８．５以上〜１０以下の範囲内である。
【０１８１】
　この実施形態において、本発明による媒体のネマチック相は、好ましくは少なくとも−２０℃以下〜７０℃以上、非常に好ましくは少なくとも−３０℃以下〜７０℃以上、特には少なくとも−４０℃以下〜７５℃以上に広がっている。
【０１８２】
　第３の本発明の好ましい実施形態において、液晶媒体のΔｎは０．０７０以上〜０．１２０以下の範囲内、より好ましくは０．０７５以上〜０．１１５以下の範囲内、非常に特に好ましくは０．０８０以上〜０．１１０以下の範囲内であり、一方、Δεは、好ましくは３．５以上、好ましくは４．０以上〜７．０以下の範囲内、より好ましくは４．５以上〜６．０以下の範囲内、特に好ましくは５．０以上〜５．５以下の範囲内である。
【０１８３】
　この実施形態において、本発明による媒体のネマチック相は、好ましくは少なくとも−２０℃以下〜７５℃以上、より好ましくは少なくとも−３０℃以下〜７０℃以上、非常に好ましくは少なくとも−３０℃以下〜７５℃以上、特には少なくとも−３０℃以下〜８０℃以上に広がっている。
【０１８４】
　２．５Ｖドライバーまたは３．３Ｖドライバーを搭載するノートブック中のディスプレイでの使用に特に適切な、第４の本発明の好ましい実施形態において、液晶媒体のΔｎは、好ましくは０．０９０以上〜０．１３０以下の範囲内、より好ましくは０．１００以上〜０．１２０以下の範囲内、非常に特に好ましくは０．１１５以上〜０．１２０以下の範囲内であり、一方、Δεは好ましくは１０以上であり、２．５Ｖドライバーを搭載する用途には、好ましくは１５以上〜２２以下の範囲内、より好ましくは１６以上〜２０以下の範囲内、特に好ましくは１７以上〜１９以下の範囲内であり、３．３Ｖドライバーを搭載する用途には、好ましくは１０以上〜２５以下の範囲内、より好ましくは１１以上〜１４以下の範囲内、特に好ましくは１２以上〜１３以下の範囲内である。
【０１８５】
　この実施形態において、本発明による媒体のネマチック相は、好ましくは少なくとも−１０℃以下〜７０℃以上、より好ましくは少なくとも−３０℃以下〜７５℃以上、特には少なくとも−４０℃以下〜８０℃以上に広がっている。
【０１８６】
　本発明によれば、成分Ａは、混合物全体の好ましくは１％〜５０％、より好ましくは１％〜３０％、更により好ましくは２％〜３０％、非常に好ましくは３％〜３０％の濃度で使用される。
【０１８７】
　成分Ｂは、混合物全体の好ましくは２％〜６０％、より好ましくは３％〜３５％、更により好ましくは４％〜２０％、非常に好ましくは５％〜１５％の濃度で使用される。
【０１８８】
　成分Ｃは、混合物全体の好ましくは５％〜７０％、より好ましくは２０％〜６５％、更により好ましくは３０％〜６０％、非常に好ましくは４０％〜５５％の濃度で使用される。
【０１８９】
　成分Ｄは、混合物全体の好ましくは０％〜５０％、より好ましくは１％〜４０％、更により好ましくは５％〜３０％、非常に好ましくは１０％〜２０％の濃度で使用される。
【０１９０】
　成分Ｅは、混合物全体の好ましくは０％〜３０％、より好ましくは０％〜１５％、非常に好ましくは１％〜１０％の濃度で使用される。
【０１９１】
　物理的特性を調節するために、本発明による媒体は、更なる液晶化合物を任意に含んでよい。そのような化合物は、当業者に既知である。本発明による媒体中のそれらの濃度は、好ましくは０％〜３０％、より好ましくは０．１％〜２０％、非常に好ましくは１％〜１５％である。
【０１９２】
　上述の本発明の第１の好ましい実施形態において、成分Ａは、混合物全体の好ましくは１％〜６５％、より好ましくは３％〜６０％、非常に好ましくは５％〜５７％の濃度で使用され、一方、成分Ｄは、混合物全体の好ましくは５％〜４０％、より好ましくは１０％〜３５％、非常に好ましくは１０％〜３０％の濃度で使用される。
【０１９３】
　この好ましい実施形態において、媒体は、好ましくは式ＶＩ、非常に特に好ましくは式ＶＩ−２の１種類以上の化合物を含む。
【０１９４】
　特に、上述の本発明の第２の好ましい実施形態において、成分Ｃは、好ましくは式ＩＶ、より好ましくは式ＩＶ−１の１種類以上の化合物を含み、更により好ましくは、それぞれ式ＩＶ−１のサブ式である式ＣＣ−ｎ−Ｖおよび／またはＣＣ−ｎ−Ｖｍ、より好ましくは式ＣＣ−ｎ−Ｖ１および／またはＣＣ−ｎ−Ｖ、非常に好ましくは式ＣＣ−３−Ｖ、ＣＣ−４−Ｖ、ＣＣ−５−ＶおよびＣＣ−３−Ｖ１の群より選択される。これらの略号（頭文字）の定義は、下で表Ｄ中に示されている。
【０１９５】
　好ましい実施形態において、本発明による媒体中の式ＣＣ−３−Ｖの化合物の濃度は、５０％〜６５％、特に好ましくは５５％〜６０％でよい。
【０１９６】
　液晶媒体は、成分Ａ、Ｂ、ＣおよびＤ、好ましくは成分Ａ、ＢおよびＣを、全体で、好ましくは５０％〜１００％、より好ましくは７０％〜１００％、非常に好ましくは８０％〜１００％、特には９０％〜１００％で含み、言い換えれば、式ＩＡ、ＩＢ、ＩＣ、ＩＩ、ＩＩＩ、ＩＶ、Ｖ、ＶＩおよびＶＩＩ、好ましくは、式ＩＡ、ＩＢ、ＩＣ、ＩＩ、ＩＩＩ、ＩＶ、ＶおよびＶＩの１種類以上の化合物を含み、好ましくは大部分がこれらよりなり、非常に好ましくは全てがこれらよりなる。
【０１９７】
　本出願において、「誘電的に正」との表現はΔε＞３．０である化合物または成分を表現し、「誘電的に中性」との表現は−１．５≦Δε≦３．０である化合物または成分を表現し、「誘電的に負」との表現はΔε＜−１．５である化合物または成分を表現し、Δεは１ｋＨｚの周波数および２０℃において決定される。それぞれの化合物の誘電異方性は、ネマチックホスト混合物中での、個々の化合物のそれぞれの１０％の溶液の結果から決定される。それぞれの化合物のホスト混合物中での溶解性が１０％未満であるときは、濃度を５％まで低下する。試験混合物の容量は、ホメオトロピック配向を有するセルおよびホモジニアス配向を有するセルの両方において決定する。両方の型のセルの層厚は、およそ２０μｍである。印加される電圧は１ｋＨｚの周波数および典型的には０．５Ｖ〜１．０Ｖの有効値を有する矩形波であるが、常にそれぞれの試験混合物の容量閾値よりも低く選択される。
【０１９８】
　Δεは（ε‖−ε⊥）と定義され、一方、εａｖは（ε‖＋２ε⊥）／３と定義される。
【０１９９】
　誘電的に正の化合物については混合物ＺＬＩ−４７９２が、誘電的に中性および誘電的に負の化合物については、混合物ＺＬＩ−３０８６が、それぞれホスト混合物として使用され、両者ともドイツ国メルク社製である。化合物の誘電率の絶対値は、興味ある化合物を添加した際の、ホスト混合物のそれぞれの値の変化から決定される。その値を、興味ある化合物の濃度１００％に外挿する。
【０２００】
　２０℃の測定温度でネマチック相を有する成分は、そのままで測定され、他の全ても化合物の測定と同様に処理される。
【０２０１】
　両方の場合において他に明言しない限り、本出願において「閾電圧」との表現は光学的閾値について言及し、１０％相対的コントラスト（Ｖ１０）についてであり、「飽和電圧」との表現は光学的飽和について言及し、９０％相対的コントラスト（Ｖ９０）についてである。フレデリクス閾値（ＶＦｒ）とも呼ばれる容量的閾電圧（Ｖ０）は、明らかに述べる場合にのみ使用する。
【０２０２】
　本出願で示されるパラメーターの範囲は、他に明言しない限り、全て限界値を含む。
【０２０３】
　互いの組み合わせにおいて特性の各種の範囲に示される異なる上限および下限の値は、追加の好ましい範囲である。
【０２０４】
　本出願を通じて、他に明言しない限り、以下の条件および定義を適用する。全ての濃度は質量パーセントで示され、それぞれ混合物全体に関するものであり、全ての温度は、摂氏度であり、全ての温度差は差異度である。全ての物理的特性は、「Ｍｅｒｃｋ　Ｌｉｑｕｉｄ　Ｃｒｙｓｔａｌｓ、物理的　特性　ｏｆ　Ｌｉｑｕｉｄ　Ｃｒｙｓｔａｌｓ」、１９９７年１１月刊、ドイツ国メルク社に従って決定され、他に明言しない限り、２０℃の温度においてである。光学異方性（Δｎ）は、５８９．３ｎｍの波長で決定される。誘電異方性（Δε）は、１ｋＨｚの周波数で決定される。閾電圧ならびに他の全ての電気光学的特性は、ドイツ国メルク社で製造された試験セルを使用して決定される。Δεの決定のための試験セルは、約２０μｍのセル厚を有している。電極は、１．１３ｃｍ２の面積および保護リングを有する円形ＩＴＯ電極である。配向層は、ホメオトロピック配向（ε‖）用には日本国日産化学社製ＳＥ−１２１１、ホモジニアス配向（ε⊥）用には日本国日本合成ゴム社製ポリイミドＡＬ−１０５４である。容量は、０．３Ｖｒｍｓの電圧を有する正弦波を使用するＳｏｌａｔｒｏｎ１２６０周波数応答解析装置によって決定する。電気光学的測定において使用される光は、白色光である。ドイツ国Ａｕｔｒｏｎｉｃ　Ｍｅｌｃｈｅｒｓ社製の商業的に入手可能なＤＭＳ装置を使用する装置構成を、ここでは用いる。特性電圧を、垂直観察の下で決定した。閾値（Ｖ１０）、中間灰色（Ｖ５０）および飽和（Ｖ９０）電圧を、それぞれ１０％、５０％および９０％相対コントラストで決定した。
【０２０５】
　本発明による液晶媒体は、通常の濃度で更に添加剤およびキラルドーパントを含むことができる。これらの更なる構成成分の総濃度は、混合物全体に基づいて０％〜１０％、好ましくは０．１％〜６％の範囲内である。使用される個々の化合物の濃度は、それぞれ好ましくは０．１％〜３％の範囲内である。これらおよび類似の添加剤の濃度は、本出願において、液晶媒体の液晶成分および化合物の濃度の値および範囲には考慮されない。
【０２０６】
　本発明による液晶媒体は、数種の化合物、好ましくは３〜３０種類、より好ましくは４〜２０種類、非常に好ましくは４〜１６種類の化合物からなる。これらの化合物は、慣用的な方法で混合される。原則として、より少ない量で使用される化合物の所望量を、より多い量で使用される化合物に溶解する。より高い濃度で用いられる化合物の透明点より温度が高い場合には、溶解過程の完了を観察するのは特に容易である。しかしながら、他の慣用の方法、例えば、同族化合物または共融混合物が可能な所謂プレ混合物の使用や、構成成分が使用可能な状態の混合物自身である所謂「マルチ・ボトル」系により媒体を調製することも可能である。」
（ｅ−９）
「【実施例】
【０２３７】
　下の例は、本発明を一切制限することなく本発明を説明する。
【０２３８】
　しかしながら、物理的特性は、当業者に、実現可能な特性およびそれらを改変できる範囲を示す。よって、特に、好ましくは達成できる各種特性の組み合わせが、当業者のために十分規定される。
【０２３９】
　＜実施例１＞
　以下の表中で示される通りの組成および特性を有する液晶混合物を調製する。
【０２４０】
【表２４】
　
　この混合物は、ＴＮモード中のディスプレイ、特に、高い透明点（広い動作温度範囲）を有するコンピューターモニター（５Ｖドライバー）中での使用のためのディスプレイに非常に極めて適切である。
【０２４１】
　＜実施例２＞
　以下の表中で示される通りの組成および特性を有する液晶混合物を調製する。
【０２４２】
【表２５】（表は省略）
　この混合物は、ＴＮモード中のディスプレイ、特に、高い透明点（広い動作温度範囲）を有するコンピューターモニター（５Ｖドライバー）中での使用のためのディスプレイに非常に極めて適切である。
【０２４３】
　＜実施例３＞
　以下の表中で示される通りの組成および特性を有する液晶混合物を調製する。
【０２４４】
【表２６】
　
　この混合物は、ＴＮモード中のディスプレイ、特に、ノートブック（４Ｖドライバー）中での使用のためのディスプレイに非常に極めて適切である。
【０２４５】
　＜実施例４＞
　以下の表中で示される通りの組成および特性を有する液晶混合物を調製する。
【０２４６】
【表２７】（表は省略）　
　この混合物は、ＴＮモード中のディスプレイ、特に、コンピューターモニター（６Ｖドライバー）中での使用のためのディスプレイに非常に極めて適切である。
【０２４７】
　＜実施例５＞
　以下の表中で示される通りの組成および特性を有する液晶混合物を調製する。
【０２４８】
【表２８】（表は省略）
　この混合物は、ＴＮモード中のディスプレイ、特に、ノートブック（特に、３．３Ｖドライバー搭載）中での使用のためのディスプレイに非常に極めて適切である。
【０２４９】
　＜実施例６＞
　以下の表中で示される通りの組成および特性を有する液晶混合物を調製する。
【０２５０】
【表２９】（表は省略）
　この混合物は、ＴＮモード中のディスプレイ、特に、ノートブック（特に、２．５Ｖドライバー搭載）中での使用のためのディスプレイに非常に極めて適切である。
【０２５１】
　＜実施例７＞
　以下の表中で示される通りの組成および特性を有する液晶混合物を調製する。
【０２５２】
【表３０】（表は省略）
　この混合物は、ＴＮモード中のディスプレイ、特に、ノートブック（特に、２．５Ｖドライバー搭載）中での使用のためのディスプレイに非常に極めて適切である。
【０２５３】
　＜実施例８＞
　以下の表中で示される通りの組成および特性を有する液晶混合物を調製する。
【０２５４】
【表３１】（表は省略）
　この混合物は、ＴＮモード中のディスプレイ、特に、ノートブック（特に、２．５Ｖドライバー搭載）中での使用のためのディスプレイに非常に極めて適切である。
【０２５５】
　＜実施例９＞
　以下の表中で示される通りの組成および特性を有する液晶混合物を調製する。
【０２５６】
【表３２】（表は省略）
　この混合物は、ＴＮモード中のディスプレイ、特に、ノートブック（特に、２．５Ｖドライバー搭載）中での使用のためのディスプレイに非常に極めて適切である。
【０２５７】
　＜実施例１０＞
　以下の表中で示される通りの組成および特性を有する液晶混合物を調製する。
【０２５８】
【表３３】（表は省略）
　この混合物は、ＴＮモード中のディスプレイ、特に、ノートブック（特に、２．５Ｖドライバー搭載）中での使用のためのディスプレイに非常に極めて適切である。
【０２５９】
　＜実施例１１＞
　以下の表中で示される通りの組成および特性を有する液晶混合物を調製する。
【０２６０】
【表３４】（表は省略）
　この混合物は、ＴＮモード中のディスプレイ、特に、ノートブック（特に、２．５Ｖドライバー搭載）中での使用のためのディスプレイに非常に極めて適切である。
【０２６１】
　＜実施例１２＞
　以下の表中で示される通りの組成および特性を有する液晶混合物を調製する。
【０２６２】
【表３５】（表は省略）
　この混合物は、ＴＮモード中のディスプレイ、特に、ノートブック（特に、２．５Ｖドライバー搭載）中での使用のためのディスプレイに非常に極めて適切である。」
　
６．甲７
　上記甲７には、以下の（ｆ−１）ないし（ｆ−７）の各事項が記載されている。
（ｆ−１）
「請求の範囲
［請求項１］液晶表示素子の動作モードがＦＦＳモードであり、駆動方式がアクティブマトリックス方式であり、かつ正の誘電率異方性を有する液晶組成物を含有する液晶表示素子であって、この液晶組成物が、第一成分として式（１）で表される化合物の群から選択された少なくとも１つの化合物、および第二成分として式（２）で表される化合物の群から選択された少なくとも１つの化合物を含有し、液晶組成物の全重量に基づいて第一成分の割合が１０重量％以上である、液晶表示素子。
（式は省略）
ここで、Ｒ１、Ｒ２、およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；環Ａおよび環Ｂは独立して、１，４−シクロへキシレン、１，４−フェニレン、２−フルオロ−１，４−フェニレン、３−フルオロ−１，４−フェニレン、または２，５−ジフルオロ−１，４−フェニレンであり；Ｚ１は独立して、単結合、エチレン、またはカルボニルオキシであり；Ｘ１およびＸ２は独立して、水素またはフッ素であり；Ｙ１は、フッ素またはトリフルオロメトキシであり；ｍは、１、２、または３である。
［請求項２］液晶組成物の第一成分が式（１−１）および式（１−２）で表される化合物の群から選択された少なくとも１つの化合物である請求項１に記載の液晶表示素子。
（式は省略）
ここで、Ｒ１は、炭素数１から１２のアルキル、炭素数１から１２のアルコキシ、炭素数２から１２のアルケニル、または任意の水素がフッ素で置き換えられた炭素数２から１２のアルケニルである。
［請求項３］液晶組成物の第一成分が式（１−１）で表される化合物の群から選択された少なくとも１つの化合物である請求項２に記載の液晶表示素子。
［請求項４］液晶組成物の第二成分が式（２−１）から式（２−１３）で表される化合物の群から選択された少なくとも１つの化合物である請求項１から３のいずれか１項に記載の液晶表示素子。
（式は省略）
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
［請求項５］液晶組成物の第二成分が式（２−１）で表される化合物の群から選択された少なくとも１つの化合物である請求項４に記載の液晶表示素子。
［請求項６］液晶組成物の第二成分が式（２−１）で表される化合物の群から選択された少なくとも１つの化合物、および式（２−５）で表される化合物の群から選択された少なくとも１つの化合物の混合物である請求項４に記載の液晶表示素子。
［請求項７］液晶組成物が、液晶組成物の全重量に基づいて、第一成分の割合が１０重量％から５０重量％の範囲であり、第二成分の割合が２０重量％から９０重量％の範囲である請求項１から６のいずれか１項に記載の液晶表示素子。
［請求項８］液晶組成物が、第三成分として式（３−１）および式（３−２）で表される化合物の群から選択された少なくとも１つの化合物をさらに含有する、請求項１から７のいずれか１項に記載の液晶表示素子。
（式は省略）
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルであり；環Ｃ、環Ｄ、および環Ｅは独立して、１，４−シクロへキシレン、１，３−ジオキサン−２，５−ジイル、１，４−フェニレン、３−フルオロ−１，４−フェニレン、３，５−ジフルオロ−１，４−フェニレン、または２，５−ピリミジンであり；Ｚ２、Ｚ３、Ｚ４、およびＺ５は独立して、単結合、エチレン、カルボニルオキシ、またはジフルオロメチレンオキシであり；Ｘ３およびＸ４は独立して、水素またはフッ素であり；Ｙ２は、フッ素、塩素、またはトリフルオロメトキシであり；ｎは１または２である。
［請求項９］液晶組成物の第三成分が式（３−１−１）から式（３−１−２９）および式（３−２−１）から式（３−２−８）で表される化合物の群から選択された少なくとも１つの化合物である、請求項８に記載の液晶表示素子。
（式は省略）
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルである。
［請求項１０］液晶組成物の第三成分が式（３−１−９）で表される化合物の群から選択された少なくとも１つの化合物である請求項９に記載の液晶表示素子。
［請求項１１］液晶組成物の第三成分が式（３−１−２０）で表される化合物の群から選択された少なくとも１つの化合物である請求項９に記載の液晶表示素子。
［請求項１２］液晶組成物の第三成分が式（３−１−２４）で表される化合物の群から選択された少なくとも１つの化合物である請求項９に記載の液晶表示素子。
［請求項１３］液晶組成物の第三成分が式（３−１−２８）で表される化合物の群から選択された少なくとも１つの化合物である請求項９に記載の液晶表示素子。
［請求項１４］液晶組成物の第三成分が式（３−２−６）で表される化合物の群から選択された少なくとも１つの化合物である請求項９に記載の液晶表示素子。
［請求項１５］液晶組成物の第三成分が、式（３−１−９）で表される化合物の群から選択された少なくとも１つの化合物、および式（３−１−２０）で表される化合物の群から選択された少なくとも１つの化合物の混合物である請求項９に記載の液晶表示素子。
［請求項１６］液晶組成物の第三成分が、式（３−１−２８）で表される化合物の群から選択された少なくとも１つの化合物、および式（３−２−６）で表される化合物の群から選択された少なくとも１つの化合物の混合物である請求項９に記載の液晶表示素子。
［請求項１７］液晶組成物が、液晶組成物の全重量に基づいて、第三成分の割合が１５重量％から６０重量％の範囲である請求項８から１６のいずれか１項に記載の液晶表示素子。
・・（中略）・・
［請求項２２］請求項１から２１のいずれか１項に記載の液晶表示素子中に含まれる液晶組成物。
［請求項２３］ネマチック相の上限温度が７０℃以上であり、波長５８９ｎｍにおける光学異方性（２５℃）が０．０８以上であり、そして周波数１ｋＨｚにおける誘電率異方性（２５℃）が１０以上である請求項２８に記載の液晶組成物。
［請求項２４］請求項２３に記載の液晶組成物の、液晶表示素子への使用。」（第５７頁〜第６９頁）
（ｆ−２）
「技術分野
［０００１］本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＦＦＳ（Ｆｒｉｎｇｅ　Ｆｉｅｌｄ　Ｓｗｉｔｃｈｉｎｇ）モードの素子に関する。」（１頁３行〜７行）
（ｆ−３）
「背景技術
［０００２］液晶表示素子において、液晶の動作モードに基づいた分類は、ＰＣ（ｐｈａｓｅ　ｃｈａｎｇｅ）、ＴＮ（ｔｗｉｓｔｅｄ　ｎｅｍａｔｉｃ）、ＳＴＮ（ｓｕｐｅｒ　ｔｗｉｓｔｅｄ　ｎｅｍａｔｉｃ）、ＥＣＢ（ｅｌｅｃｔｒｉｃａｌｌｙ　ｃｏｎｔｒｏｌｌｅｄ　ｂｉｒｅｆｒｉｎｇｅｎｃｅ）、ＯＣＢ（ｏｐｔｉｃａｌｌｙ　ｃｏｍｐｅｎｓａｔｅｄ　ｂｅｎｄ）、ＩＰＳ（ｉｎ−ｐｌａｎｅ　ｓｗｉｔｃｈｉｎｇ）、ＶＡ（ｖｅｒｔｉｃａｌ　ａｌｉｇｎｍｅｎｔ）、ＦＦＳ（ｆｒｉｎｇｅ　ｆｉｅｌｄ　ｓｗｉｔｃｈｉｎｇ）、ＰＳＡ（ｐｏｌｙｍｅｒ　ｓｕｓｔａｉｎｅｄ　ａｌｉｇｎｍｅｎｔ）モードなどである。素子の駆動方式に基づいた分類は、ＰＭ（ｐａｓｓｉｖｅ　ｍａｔｒｉｘ）とアクティブマトリックス（ＡＭ；ａｃｔｉｖｅ　ｍａｔｒｉｘ）である。・・（中略）・・
［０００３］これらの素子は適切な特性を有する液晶組成物を含有する。この液晶組成物はネマチック相を有する。良好な一般的特性を有するＦＦＳモードの素子を得るには組成物の一般的特性を向上させる。２つの一般的特性における関連を下記の表１にまとめる。組成物の一般的特性を市販されているＦＦＳモードの素子に基づいてさらに説明する。ネマチック相の温度範囲は、素子の使用できる温度範囲に関連する。ネマチック相の好ましい上限温度は約７０℃以上であり、そしてネマチック相の好ましい下限温度は約−１０℃以下である。組成物の粘度は素子の応答時間に関連する。素子で動画を表示するためには短い応答時間が好ましい。したがって、組成物における小さな粘度が好ましい。低い温度における小さな粘度はより好ましい。組成物の弾性定数は素子のコントラストに関連する。素子においてコントラストを上げるためには、組成物における大きな弾性定数がより好ましい。組成物の誘電率異方性は素子のしきい値電圧に関連する。好ましい誘電率異方性は、約１０以上である。
［０００４］
　
［０００５］組成物の光学異方性は、素子のコントラスト比に関連する。組成物の光学異方性（Δｎ）と素子のセルギャップ（ｄ）との積（Δｎ×ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比に寄与する。したがって、初期段階において室温だけでなくネマチック相の上限温度に近い温度でも大きな比抵抗を有する組成物が好ましい。長時間使用したあと、室温だけでなくネマチック相の上限温度に近い温度でも大きな比抵抗を有する組成物が好ましい。紫外線および熱に対する組成物の安定性は、液晶表示素子の寿命に関連する。これらの安定性が高いとき、この素子の寿命は長い。このような特性は、液晶プロジェクター、液晶テレビなどに用いるＡＭ素子に好ましい。組成物における大きな弾性定数は素子における大きなコントラスト比と短い応答時間に寄与する。したがって、大きな弾性定数が好ましい。
［０００６］ＴＮモードを有するＡＭ素子においては正の誘電率異方性を有する組成物が用いられる。・・（中略）・・ＩＰＳモードまたはＦＦＳモードを有するＡＭ素子においては正または負の誘電率異方性を有する組成物が用いられる。ＰＳＡモードを有するＡＭ素子においては正または負の誘電率異方性を有する組成物が用いられる。正の誘電率異方性を有する液晶組成物の例は次の特許文献に開示されている。
・・（中略）・・
［０００８］望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度、適切な光学異方性、大きな誘電率異方性、大きな比抵抗、紫外線に対する高い安定性、熱に対する高い安定性、大きな弾性定数などである。」（第１頁第８行〜第３頁第２５行）
（ｆ−４）
「発明が解決しようとする課題
［０００９］本発明の１つの目的は、ネマチック相の高い上限温度、ネマチック相の低い下限温度、小さな粘度、適切な光学異方性、大きな誘電率異方性、大きな比抵抗、紫外線に対する高い安定性、熱に対する高い安定性、大きな弾性定数などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性、大きな弾性定数などを有する組成物であり、そして短い応答時間、大きな電圧保持率、大きなコントラスト比、長い寿命などを有するＡＭ素子である。」（第３頁末行〜第４頁第１０行）
（ｆ−５）
「［００４３］第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類である。
［００４４］表２．化合物の特性
　
［００４５］成分化合物を組成物に混合したとき、成分化合物が組成物の特性に及ぼす主要な効果は次のとおりである。化合物（１）は下限温度を下げ、そして誘電率異方性を上げる。化合物（２）は上限温度を上げる、または粘度を下げる。化合物（３−１）および化合物（３−２）は、下限温度を下げ、そして誘電率異方性を上げる。化合物（４）は、光学異方性を上げ、そして誘電率異方性を上げる。」（第２０頁第１３行〜第２１頁第２行）
（ｆ−６）
「［００７９］第八に、組成物の用途を説明する。本発明の組成物は主として、約−１０℃以下の下限温度、約７０℃以上の上限温度、そして約０．０７から約０．２０の範囲の光学異方性を有する。この組成物を含有する素子は大きな電圧保持率を有する。この組成物はＡＭ素子に適する。この組成物は透過型のＡＭ素子に特に適する。成分化合物の割合を制御することによって、またはその他の液晶性化合物を混合することによって、約０．０８から約０．２５の範囲の光学異方性を有する組成物、さらには約０．１０から約０．３０の範囲の光学異方性を有する組成物を調製してもよい。この組成物は、ネマチック相を有する組成物としての使用、光学活性な化合物を添加することによって光学活性な組成物としての使用が可能である。
［００８０］この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＶＡ、ＦＦＳ、ＰＳＡなどのモードを有するＡＭ素子およびＰＭ素子への使用が可能である。ＦＦＳモードを有するＡＭ素子への使用は特に好ましい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ　ｃｕｒｖｉｌｉｎｅａｒ　ａｌｉｇｎｅｄ　ｐｈａｓｅ）型の素子や、組成物中に三次元の網目状高分子を形成させたＰＤ（ｐｏｌｙｍｅｒ　ｄｉｓｐｅｒｓｅｄ）型の素子にも使用できる。」（第３５頁第２２行〜第３６頁第１３行）
（ｆ−７）
「産業上の利用可能性
［０１２２］
　ネマチック相の高い上限温度、ネマチック相の低い下限温度、小さな粘度、大きな光学異方性、正に大きな誘電率異方性、大きな比抵抗、紫外線に対する高い安定性、熱に対する高い安定性などの特性において、少なくとも１つの特性を充足する、または少なくとも２つの特性に関して適切なバランスを有する液晶組成物である。このような組成物を含有する液晶表示素子は、短い応答時間、大きな電圧保持率、大きなコントラスト比、長い寿命などを有するＡＭ素子となるので、液晶プロジェクター、液晶テレビなどに用いることができる。」（第５５頁末行〜第５６頁第８行）
　
７．甲８
　上記甲８には、以下の（ｇ−１）ないし（ｇ−４）の事項が記載されている。
（ｇ−１）
「【特許請求の範囲】
【請求項１】
　第一成分として式（１）で表される化合物の群から選択された少なくとも１つの化合物、第二成分として式（２−１）および式（２−２）で表される化合物の群から選択された少なくとも１つの化合物、および第三成分として式（３）で表される化合物の群から選択された少なくとも１つの化合物を含有し、液晶組成物の全重量に基づいて、第一成分の割合が２０重量％から５０重量％の範囲であり、第二成分の割合が１０重量％から３５重量％の範囲であり、そして第三成分の割合が５重量％から４５重量％の範囲であり、そしてネマチック相を有する液晶組成物。
（式は省略）
ここで、Ｒ１およびＲ２は独立して、炭素数１から１２のアルキル、または炭素数２から１２のアルケニルであり；Ｒ３およびＲ４は独立して、炭素数１から１２のアルキル、炭素数１から１２のアルコキシ、炭素数２から１２のアルケニル、または任意の水素がフッ素で置き換えられた炭素数２から１２のアルケニルである。
【請求項２】
　液晶組成物の全重量に基づいて、第一成分および第二成分の割合の合計が５０重量％から７０重量％の範囲である請求項１に記載の液晶組成物。
【請求項３】
第二成分が式（２−１）で表される化合物の群から選択された少なくとも１つの化合物である請求項１または２のいずれか１項に記載の液晶組成物。
【請求項４】
　液晶組成物の全重量に基づいて、第一成分の割合が３０重量％から４５重量％の範囲であり、第二成分の割合が１０重量％から２５重量％の範囲であり、そして第三成分の割合が５重量％から３０重量％の範囲である請求項１から３のいずれか１項に記載の液晶組成物。
【請求項５】
　第四成分として式（４−１）および式（４−２）で表される化合物の群から選択された少なくとも１つの化合物をさらに含有し、液晶組成物の全重量に基づいて、第四成分の割合が５重量％から４０重量％の範囲である、請求項１から４のいずれか１項に記載の液晶組成物。
（式は省略）
ここで、Ｒ５は、炭素数１から１２のアルキル、炭素数１から１２のアルコキシ、炭素数２から１２のアルケニル、または任意の水素がフッ素で置き換えられた炭素数２から１２のアルケニルであり；Ｒ６は、炭素数１から１２のアルキル、炭素数１から１２のアルコキシ、炭素数２から１２のアルケニル、フッ素または塩素である。
・・（中略）・・
【請求項７】
　請求項１から６のいずれか１項に記載の液晶組成物を含有する液晶表示素子。
【請求項８】
　液晶表示素子の動作モードが、ＴＮモード、ＯＣＢモード、ＩＰＳモード、またはＰＳＡモードであり、液晶表示素子の駆動方式がアクティブマトリックス方式である請求項７に記載の液晶表示素子。」
（ｇ−２）
「【技術分野】
【０００１】
　本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＴＮ（ｔｗｉｓｔｅｄ　ｎｅｍａｔｉｃ）モード、ＯＣＢ（ｏｐｔｉｃａｌｌｙ　ｃｏｍｐｅｎｓａｔｅｄ　ｂｅｎｄ）モード、ＩＰＳ（ｉｎ−ｐｌａｎｅ　ｓｗｉｔｃｈｉｎｇ）モード、またはＰＳＡ（ｐｏｌｙｍｅｒ　ｓｕｓｔａｉｎｅｄ　ａｌｉｇｎｍｅｎｔ）モードの素子に関する。
【背景技術】
【０００２】
　液晶表示素子において、液晶の動作モードに基づいた分類は、ＰＣ（ｐｈａｓｅ　ｃｈａｎｇｅ）、ＴＮ（ｔｗｉｓｔｅｄ　ｎｅｍａｔｉｃ）、ＳＴＮ（ｓｕｐｅｒ　ｔｗｉｓｔｅｄ　ｎｅｍａｔｉｃ）、ＥＣＢ（ｅｌｅｃｔｒｉｃａｌｌｙ　ｃｏｎｔｒｏｌｌｅｄ　ｂｉｒｅｆｒｉｎｇｅｎｃｅ）、ＯＣＢ（ｏｐｔｉｃａｌｌｙ　ｃｏｍｐｅｎｓａｔｅｄ　ｂｅｎｄ）、ＩＰＳ（ｉｎ−ｐｌａｎｅ　ｓｗｉｔｃｈｉｎｇ）、ＶＡ（ｖｅｒｔｉｃａｌ　ａｌｉｇｎｍｅｎｔ）、ＰＳＡ（ｐｏｌｙｍｅｒ　ｓｕｓｔａｉｎｅｄ　ａｌｉｇｎｍｅｎｔ）モードなどである。素子の駆動方式に基づいた分類は、ＰＭ（ｐａｓｓｉｖｅ　ｍａｔｒｉｘ）とＡＭ（ａｃｔｉｖｅ　ｍａｔｒｉｘ）である。ＰＭはスタティック（ｓｔａｔｉｃ）とマルチプレックス（ｍｕｌｔｉｐｌｅｘ）などに分類され、ＡＭはＴＦＴ（ｔｈｉｎ　ｆｉｌｍ　ｔｒａｎｓｉｓｔｏｒ）、ＭＩＭ（ｍｅｔａｌ　ｉｎｓｕｌａｔｏｒ　ｍｅｔａｌ）などに分類される。ＴＦＴの分類は非晶質シリコン（ａｍｏｒｐｈｏｕｓ　ｓｉｌｉｃｏｎ）および多結晶シリコン（ｐｏｌｙｃｒｙｓｔａｌ　ｓｉｌｉｃｏｎ）である。後者は製造工程によって高温型と低温型とに分類される。光源に基づいた分類は、自然光を利用する反射型、バックライトを利用する透過型、そして自然光とバックライトの両方を利用する半透過型である。
【０００３】
　これらの素子は適切な特性を有する液晶組成物を含有する。この液晶組成物はネマチック相を有する。良好な一般的特性を有するＡＭ素子を得るには組成物の一般的特性を向上させる。２つの一般的特性における関連を下記の表１にまとめる。組成物の一般的特性を市販されているＡＭ素子に基づいてさらに説明する。ネマチック相の温度範囲は、素子の使用できる温度範囲に関連する。ネマチック相の好ましい上限温度は７０℃以上であり、そしてネマチック相の好ましい下限温度は−１０℃以下である。組成物の粘度は素子の応答時間に関連する。素子で動画を表示するためには短い応答時間が好ましい。したがって、組成物における小さな粘度が好ましい。低い温度における小さな粘度はより好ましい。なお、回転粘度は、粘度に含まれる。
【０００４】
　
【０００５】
　組成物の光学異方性は、素子のコントラスト比に関連する。組成物の光学異方性（Δｎ）と素子のセルギャップ（ｄ）との積（Δｎ×ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性を有する組成物が好ましい。組成物における大きな比抵抗は、素子における大きな電圧保持率と大きなコントラスト比に寄与する。したがって、初期段階において室温だけでなく高い温度でも大きな比抵抗を有する組成物が好ましい。長時間使用したあと、室温だけでなく高い温度でも大きな比抵抗を有する組成物が好ましい。紫外線および熱に対する組成物の安定性は、液晶表示素子の寿命に関連する。これらの安定性が高いとき、この素子の寿命は長い。組成物における小さなプレチルト角は、ホモジニアス配向を有する素子における斜め方位の大きなコントラスト比（広い視野角）に寄与する。したがって、小さなプレチルト角を有する組成物が好ましい。このような特性は、液晶プロジェクター、液晶テレビなどに用いるＡＭ素子に好ましい。
【０００６】
　ＴＮモードを有するＡＭ素子においては正の誘電率異方性を有する組成物が用いられる。一方、ＶＡモードを有するＡＭ素子においては負の誘電率異方性を有する組成物が用いられる。ＩＰＳモードを有するＡＭ素子においては正または負の誘電率異方性を有する組成物が用いられる。ＰＳＡモードを有するＡＭ素子においては正または負の誘電率異方性を有する組成物が用いられる。正の誘電率異方性を有する液晶組成物の例は次の特許文献１から３に開示されているが、誘電率異方性は十分に大きくない。
・・（中略）・・
【０００８】
　望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度大きな光学異方性、大きな誘電率異方性、小さなプレチルト角、大きな比抵抗、紫外線に対する高い安定性、熱に対する高い安定性などである。
【発明の概要】
【発明が解決しようとする課題】
【０００９】
　本発明の１つの目的は、ネマチック相の高い上限温度、ネマチック相の低い下限温度、小さな粘度、適切な光学異方性、大きな誘電率異方性、小さなプレチルト角、大きな比抵抗、紫外線に対する高い安定性、熱に対する高い安定性などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性などを有する組成物であり、そして短い応答時間、大きな電圧保持率、大きなコントラスト比、長い寿命などを有するＡＭ素子である。」
（ｇ−３）
「【００３５】
　第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類である。誘電率異方性における記号０（ゼロ）は、誘電率異方性の特性が正または負に大きくなく、ほとんどゼロに近い、を意味する。
【００３６】
表２．化合物の特性
　
【００３７】
　成分化合物を組成物に混合したとき、成分化合物が組成物の特性に及ぼす主要な効果は次のとおりである。化合物（１）は粘度を下げ、プレチルト角を小さくする。化合物（２−１）および（２−２）は誘電率異方性を上げる。化合物（３）は光学異方性を上げる。化合物（４−１）および（４−２）は上限温度を上げる。化合物（５）は誘電率異方性を上げる。」
（ｇ−４）
「【実施例】
【００７０】
・・（中略）・・
【００７２】
　特性値の測定は下記の方法にしたがった。それらの多くは、日本電子機械工業会規格（Ｓｔａｎｄａｒｄ　ｏｆ　Ｅｌｅｃｔｒｉｃ　Ｉｎｄｕｓｔｒｉｅｓ　Ａｓｓｏｃｉａｔｉｏｎ　ｏｆ　Ｊａｐａｎ）ＥＩＡＪ・ＥＤ−２５２１Ａに記載された方法、またはこれを修飾した方法である。
【００７３】
　ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【００７４】
　ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【００７５】
　粘度（η；２０℃で測定；ｍＰａ・ｓ）：測定にはＥ型回転粘度計を用いた。
【００７６】
　回転粘度（γ１；２５℃で測定；ｍＰａ・ｓ）：測定はＭ．Ｉｍａｉ　ｅｔ　ａｌ．，Ｍｏｌｅｃｕｌａｒ　Ｃｒｙｓｔａｌｓ　ａｎｄ　Ｌｉｑｕｉｄ　Ｃｒｙｓｔａｌｓ，Ｖｏｌ．２５９，３７（１９９５）に記載された方法に従った。ツイスト角が０°であり、そして２枚のガラス基板の間隔（セルギャップ）が５μｍであるＴＮ素子に試料を入れた。このＴＮ素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（ｔｒａｎｓｉｅｎｔ　ｃｕｒｒｅｎｔ）のピーク電流（ｐｅａｋ　ｃｕｒｒｅｎｔ）とピーク時間（ｐｅａｋ　ｔｉｍｅ）を測定した。これらの測定値とＭ．Ｉｍａｉらの論文、４０頁の計算式（８）とから回転粘度の値を得た。この計算で必要な誘電率異方性の値は、この回転粘度を測定した素子を用い、下に記載した方法で求めた。
【００７７】
　光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。
【００７８】
　誘電率異方性（Δε；２５℃で測定）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【００７９】
　しきい値電圧（Ｖｔｈ；２５℃で測定；Ｖ）：測定には大塚電子株式会社製のＬＣＤ５１００型輝度計を用いた。光源はハロゲンランプである。２枚のガラス基板の間隔（セルギャップ）が約０．４５／Δｎ（μｍ）であり、ツイスト角が８０度であるノーマリーホワイトモード（ｎｏｒｍａｌｌｙ　ｗｈｉｔｅ　ｍｏｄｅ）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧である。
【００８０】
　電圧保持率（ＶＨＲ−１；２５℃；％）：測定に用いたＴＮ素子はポリイミド配向膜を有し、そして２枚のガラス基板の間隔（セルギャップ）は５μｍである。この素子は試料を入れたあと紫外線によって重合する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【００８１】
　電圧保持率（ＶＨＲ−２；８０℃；％）：測定に用いたＴＮ素子はポリイミド配向膜を有し、そして２枚のガラス基板の間隔（セルギャップ）は５μｍである。この素子は試料を入れたあと紫外線によって重合する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【００８２】
　電圧保持率（ＶＨＲ−３；２５℃；％）：紫外線を照射したあと、電圧保持率を測定し、紫外線に対する安定性を評価した。大きなＶＨＲ−３を有する組成物は紫外線に対して大きな安定性を有する。測定に用いたＴＮ素子はポリイミド配向膜を有し、そしてセルギャップは５μｍである。この素子に試料を注入し、光を２０分間照射した。光源は超高圧水銀ランプＵＳＨ−５００Ｄ（ウシオ電機製）であり、素子と光源の間隔は２０ｃｍである。ＶＨＲ−３の測定では、減衰する電圧を１６．７ミリ秒のあいだ測定した。ＶＨＲ−３は９０％以上が好ましく、９５％以上がより好ましい。
【００８３】
　電圧保持率（ＶＨＲ−４；２５℃；％）：試料を注入したＴＮ素子を８０℃の恒温槽内で５００時間加熱したあと、電圧保持率を測定し、熱に対する安定性を評価した。大きなＶＨＲ−４を有する組成物は熱に対して大きな安定性を有する。ＶＨＲ−４の測定では、減衰する電圧を１６．７ミリ秒のあいだ測定した。
【００８４】
　応答時間（τ；２５℃で測定；ｍｓ）：測定には大塚電子株式会社製のＬＣＤ５１００型輝度計を用いた。光源はハロゲンランプである。ローパス・フィルター（Ｌｏｗ−ｐａｓｓ　ｆｉｌｔｅｒ）は５ｋＨｚに設定した。２枚のガラス基板の間隔（セルギャップ）が５．０μｍであり、ツイスト角が８０度であるノーマリーホワイトモード（ｎｏｒｍａｌｌｙ　ｗｈｉｔｅ　ｍｏｄｅ）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％である。立ち上がり時間（τｒ：ｒｉｓｅ　ｔｉｍｅ；ミリ秒）は、透過率が９０％から１０％に変化するのに要した時間である。立ち下がり時間（τｆ：ｆａｌｌ　ｔｉｍｅ；ミリ秒）は透過率１０％から９０％に変化するのに要した時間である。応答時間は、このようにして求めた立ち上がり時間と立ち下がり時間との和である。
【００８５】
　比抵抗（ρ；２５℃で測定；Ωｃｍ）：電極を備えた容器に試料１．０ｍＬを注入した。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。
【００８６】
プレチルト角（θ；２５℃で測定；°）：液晶配向膜を形成したアンチパラレル素子を作製し、その素子に液晶組成物を注入して、プレチルト角測定用素子（液晶表示素子）を作製した。作製したプレチルト角測定用素子の液晶のプレチルト角を測定した。プレチルト角はクリスタルローテーション法により行い、Ｈｅ−Ｎｅレーザー（発振波長６３２．８ｎｍ）を用いて測定した。
・・（中略）・・
【００９０】
　実施例により本発明を詳細に説明する。本発明は下記の実施例によって限定されない。比較例および実施例における化合物は、下記の表３の定義に基づいて記号により表した。表３において、１，４−シクロヘキシレンに関する立体配置はトランスである。実施例において記号の後にあるかっこ内の番号は好ましい化合物の番号に対応する。（−）の記号はその他の液晶性化合物を意味する。液晶性化合物の割合（百分率）は、液晶組成物の全重量に基づいた重量百分率（重量％）であり、液晶組成物にはこの他に不純物が含まれている。最後に、組成物の特性値をまとめた。
【００９１】
（表は省略）
【００９２】
［比較例１］
国際公開２００６−０３８４４３パンフレットに開示された組成物の中から実施例１４を選んだ。根拠は、この組成物が化合物（１−１）、化合物（２−１−１）、および化合物（３−１）を含有しているからである。ただし、本願の第一成分の割合は２重量％である。この組成物の成分および特性は下記のとおりである。
３−ＨＨ−ＶＦＦ　　　　　　　　　　　（１−１）　　　２％
３−ＨＨ−Ｖ　　　　　　　　　　　　　（　−　）　　１６％
３−ＨＢ−ＣＬ　　　　　　　　　　　　（　−　）　　　８％
５−ＨＥＢ−Ｆ　　　　　　　　　　　　（　−　）　　　２％
３−ＨＢ−Ｏ２　　　　　　　　　　　　（　−　）　　　２％
３−ＢＢ（Ｆ，Ｆ）ＸＢ（Ｆ，Ｆ）−Ｆ　（２−１−１）１０％
２−ＢＢ（Ｆ）Ｂ−３　　　　　　　　　（３−１）　　　４％
２−ＢＢ（Ｆ）Ｂ−５　　　　　　　　　（３−１）　　　６％
Ｖ−ＨＨＢ−１　　　　　　　　　　　　（４−１−３）１０％
３−ＨＨＢ−Ｏ１　　　　　　　　　　　（４−１−２）　２％
ＶＦＦ−ＨＨＢ−１　　　　　　　　　　（４−１−６）　２％
Ｖ−ＨＢＢ−１　　　　　　　　　　　　（４−２−３）　３％
２−ＨＢＢ−Ｆ　　　　　　　　　　　　（４−２−４）　５％
３−ＨＢＢ−Ｆ　　　　　　　　　　　　（４−２−４）　５％
５−ＨＢＢ−Ｆ　　　　　　　　　　　　（４−２−４）　５％
５−ＨＸＢ（Ｆ，Ｆ）−Ｆ　　　　　　　（　−　）　　　２％
３−ＨＢＢ（Ｆ，Ｆ）−Ｆ　　　　　　　（　−　）　　１０％
５−Ｈ２Ｂ（Ｆ）−Ｆ　　　　　　　　　（　−　）　　　２％
３−ＨＨＥＨ−３　　　　　　　　　　　（　−　）　　　２％
１Ｏ１−ＨＢＢＨ−３　　　　　　　　　（　−　）　　　２％
ＮＩ＝７８．８℃；Ｔｃ≦−３０℃；Δｎ＝０．１１７；Δε＝３．９；Ｖｔｈ＝２．０４Ｖ；γ１＝６１．５ｍＰａ・ｓ；τ＝９．８ｍｓ；ＶＨＲ−１＝９９．５％
【００９３】
［実施例１］
　比較例１の組成物を本発明の第一成分が２０重量％以上になるように調節した。本発明の第二成分から第五成分の割合は比較例１と同量にした。この組成物の成分および特性は下記のとおりである。実施例１は比較例１より、Δεが大きく、ＮＩが高くなった。
３−ＨＨ−ＶＦＦ　　　　　　　　　　　（１−１）　　３０％
３−ＢＢ（Ｆ，Ｆ）ＸＢ（Ｆ，Ｆ）−Ｆ　（２−１−１）１０％
２−ＢＢ（Ｆ）Ｂ−３　　　　　　　　　（３−１）　　　４％
２−ＢＢ（Ｆ）Ｂ−５　　　　　　　　　（３−１）　　　６％
Ｖ−ＨＨＢ−１　　　　　　　　　　　　（４−１−３）１０％
３−ＨＨＢ−Ｏ１　　　　　　　　　　　（４−１−２）　２％
ＶＦＦ−ＨＨＢ−１　　　　　　　　　　（４−１−６）　２％
Ｖ−ＨＢＢ−１　　　　　　　　　　　　（４−２−３）　３％
２−ＨＢＢ−Ｆ　　　　　　　　　　　　（４−２−４）　５％
３−ＨＢＢ−Ｆ　　　　　　　　　　　　（４−２−４）　５％
５−ＨＢＢ−Ｆ　　　　　　　　　　　　（４−２−４）　５％
５−ＨＸＢ（Ｆ，Ｆ）−Ｆ　　　　　　　（　−　）　　　２％
３−ＨＢＢ（Ｆ，Ｆ）−Ｆ　　　　　　　（　−　）　　１０％
５−Ｈ２Ｂ（Ｆ）−Ｆ　　　　　　　　　（　−　）　　　２％
３−ＨＨＥＨ−３　　　　　　　　　　　（　−　）　　　２％
１Ｏ１−ＨＢＢＨ−３　　　　　　　　　（　−　）　　　２％
ＮＩ＝８７．１℃；Ｔｃ≦−３０℃；Δｎ＝０．１１７；Δε＝４．２；Ｖｔｈ＝２．０４Ｖ；η＝１４．３ｍＰａ・ｓ；γ１＝６９．５ｍＰａ・ｓ；τ＝１１．０ｍｓ；ＶＨＲ−１＝９９．５％
【００９４】
［比較例２］
特開２００８−０３８０１８号公報に開示された組成物の中から実施例１３を選んだ。根拠は、この組成物が化合物（１−１）、化合物（２−１−１）、および化合物（３−１）を含有しているからである。ただし、本発明の第一成分の割合は５重量％、本発明の第二成分の割合は５重量％である。この組成物の成分および特性は下記のとおりである。
３−ＨＨ−ＶＦＦ　　　　　　　　　　　　　　（１−１）　　　５％
３−ＨＨ−Ｖ　　　　　　　　　　　　　　　　（　−　）　　２５％
３−ＨＨ−Ｖ１　　　　　　　　　　　　　　　（　−　）　　１０％
３−ＢＢ（Ｆ，Ｆ）ＸＢ（Ｆ，Ｆ）−Ｆ　　　　（２−１−１）　５％
３−ＢＢ（Ｆ）Ｂ（Ｆ，Ｆ）−Ｆ　　　　　　　（　−　）　　　５％
２−ＢＢ（Ｆ）Ｂ−３　　　　　　　　　　　　（３−１）　　　５％
３−ＨＢＢ（Ｆ，Ｆ）ＸＢ（Ｆ，Ｆ）−Ｆ　　　（　−　）　　　５％
３−ＨＢ（Ｆ）Ｂ（Ｆ，Ｆ）ＸＢ（Ｆ，Ｆ）−Ｆ（　−　）　　　５％
３−ＢＢ（２Ｆ，５Ｆ）Ｂ−３　　　　　　　　（　−　）　　　５％
３−ＨＢ−ＣＬ　　　　　　　　　　　　　　　（　−　）　　　５％
３−ＨＢ−Ｏ２　　　　　　　　　　　　　　　（　−　）　　　５％
７−ＨＢ−１　　　　　　　　　　　　　　　　（　−　）　　　５％
１Ｖ２−ＢＢ−ＣＬ　　　　　　　　　　　　　（　−　）　　　５％
５−ＨＢＢ（Ｆ）Ｂ−２　　　　　　　　　　　（　−　）　　　５％
５−ＨＢ（Ｆ）ＢＨ−３　　　　　　　　　　　（　−　）　　　５％
ＮＩ＝７１．０℃；Ｔｃ≦−２０℃；Δｎ＝０．１１３；Δε＝４．１；Ｖｔｈ＝１．８
９Ｖ；γ１＝５２．９ｍＰａ・ｓ；τ＝９．４ｍｓ；ＶＨＲ−１＝９９．１％
【００９５】
［実施例２］
　比較例２の組成物を本発明の第一成分が２０重量％以上かつ本発明の第二成分が１０重量％になるように調節した。本発明の第三成分から第五成分の割合は比較例２と同量にした。この組成物の成分および特性は下記のとおりである。実施例２のΔεは比較例２より大きくなった。
３−ＨＨ−ＶＦＦ　　　　　　　　　　　　　　（１−１）　　３０％
５−ＨＨ−ＶＦＦ　　　　　　　　　　　　　　（１−１）　　１０％
２−ＢＢ（Ｆ，Ｆ）ＸＢ（Ｆ，Ｆ）−Ｆ　　　　（２−１−１）　３％
３−ＢＢ（Ｆ，Ｆ）ＸＢ（Ｆ，Ｆ）−Ｆ　　　　（２−１−１）　７％
２−ＢＢ（Ｆ）Ｂ−３　　　　　　　　　　　　（３−１）　　　５％
３−ＨＢＢ（Ｆ，Ｆ）ＸＢ（Ｆ，Ｆ）−Ｆ　　　（　−　）　　　５％
３−ＨＢ（Ｆ）Ｂ（Ｆ，Ｆ）ＸＢ（Ｆ，Ｆ）−Ｆ（　−　）　　　５％
３−ＢＢ（２Ｆ，５Ｆ）Ｂ−３　　　　　　　　（　−　）　　　５％
３−ＨＢ−ＣＬ　　　　　　　　　　　　　　　（　−　）　　　５％
３−ＨＢ−Ｏ２　　　　　　　　　　　　　　　（　−　）　　　５％
７−ＨＢ−１　　　　　　　　　　　　　　　　（　−　）　　　５％
１Ｖ２−ＢＢ−ＣＬ　　　　　　　　　　　　　（　−　）　　　５％
５−ＨＢＢ（Ｆ）Ｂ−２　　　　　　　　　　　（　−　）　　　５％
５−ＨＢ（Ｆ）ＢＨ−３　　　　　　　　　　　（　−　）　　　５％
ＮＩ＝６３．６℃；Ｔｃ≦−２０℃；Δｎ＝０．１１０；Δε＝４．９；Ｖｔｈ＝１．７３Ｖ；γ１＝５５．１ｍＰａ・ｓ；τ＝９．８ｍｓ；ＶＨＲ−１＝９９．１％
【００９６】
［比較例３］
国際公開２００８−１０２６４１パンフレットに開示された組成物の中から実施例３を選んだ。根拠は、この組成物が化合物（１−１）、化合物（２−２−１）、化合物（３−２）および化合物（３−３）を含有しているからである。ただし、本発明の第二成分の割合は５重量％である。この組成物の成分および特性は下記のとおりである。
３−ＨＨ−ＶＦＦ　　　　　　　　　　　　　　（１−１）　　３７％
３−ＢＢ（Ｆ，Ｆ）ＸＢ（Ｆ，Ｆ）−ＯＣＦ３　（　−　）　　　３％
３−ＨＨＢ（Ｆ，Ｆ）−Ｆ　　　　　　　　　　（　−　）　　　３％
３−ＨＢＢ（Ｆ，Ｆ）−Ｆ　　　　　　　　　　（　−　）　　　５％
５−ＢＢ（Ｆ）Ｂ（Ｆ，Ｆ）ＸＢ（Ｆ，Ｆ）−Ｆ（２−２−１）　５％
１−ＢＢ（Ｆ）Ｂ−２Ｖ　　　　　　　　　　　（３−２）　　　７％
２−ＢＢ（Ｆ）Ｂ−２Ｖ　　　　　　　　　　　（３−２）　　　４％
Ｖ２−ＢＢ（Ｆ）Ｂ−１　　　　　　　　　　　（３−３）　　　７％
３−ＨＢＢ−２　　　　　　　　　　　　　　　（４−２−１）　３％
１Ｖ−ＨＢＢ−２　　　　　　　　　　　　　　（４−２−３）　４％
３−ＨＨＸＢ（Ｆ，Ｆ）−Ｆ　　　　　　　　　（５−１）　　　３％
３−ＨＨ−４　　　　　　　　　　　　　　　　（　−　）　　　５％
５−ＨＨ−Ｖ　　　　　　　　　　　　　　　　（　−　）　　　５％
３−ＨＢ−ＣＬ　　　　　　　　　　　　　　　（　−　）　　　３％
３−ＨＢ−Ｏ２　　　　　　　　　　　　　　　（　−　）　　　３％
５−ＨＢＢ（Ｆ）Ｂ−３　　　　　　　　　　　（　−　）　　　３％
ＮＩ＝７８．４℃；Ｔｃ≦−２０℃；Δｎ＝０．１２６；Δε＝３．１；Ｖｔｈ＝２．３５Ｖ；γ１＝４７．７ｍＰａ・ｓ；τ＝６．５ｍｓ；ＶＨＲ−１＝９９．０％
【００９７】
［実施例３］
　比較例３の組成物を本発明の第二成分が１０重量％になるように調節した。本発明の第一成分および第三成分から第五成分の割合は比較例３と同量にした。この組成物の成分および特性は下記のとおりである。実施例３のΔεは比較例３より大きくなった。
３−ＨＨ−ＶＦＦ　　　　　　　　　　　　　　（１−１）　　３７％
３−ＢＢ（Ｆ，Ｆ）ＸＢ（Ｆ，Ｆ）−Ｆ　　　　（２−１−１）１１％
５−ＢＢ（Ｆ）Ｂ（Ｆ，Ｆ）ＸＢ（Ｆ，Ｆ）−Ｆ（２−２−１）　５％
１−ＢＢ（Ｆ）Ｂ−２Ｖ　　　　　　　　　　　（３−２）　　　７％
２−ＢＢ（Ｆ）Ｂ−２Ｖ　　　　　　　　　　　（３−２）　　　４％
Ｖ２−ＢＢ（Ｆ）Ｂ−１　　　　　　　　　　　（３−３）　　　７％
３−ＨＢＢ−２　　　　　　　　　　　　　　　（４−２−１）　３％
１Ｖ−ＨＢＢ−２　　　　　　　　　　　　　　（４−２−３）　４％
３−ＨＨＸＢ（Ｆ，Ｆ）−Ｆ　　　　　　　　　（５−１）　　　３％
３−ＨＨ−４　　　　　　　　　　　　　　　　（　−　）　　　５％
５−ＨＨ−Ｖ　　　　　　　　　　　　　　　　（　−　）　　　５％
３−ＨＢ−ＣＬ　　　　　　　　　　　　　　　（　−　）　　　３％
３−ＨＢ−Ｏ２　　　　　　　　　　　　　　　（　−　）　　　３％
５−ＨＢＢ（Ｆ）Ｂ−３　　　　　　　　　　　（　−　）　　　３％
ＮＩ＝７３．４℃；Ｔｃ≦−２０℃；Δｎ＝０．１２７；Δε＝４．４；Ｖｔｈ＝１．９７Ｖ；γ１＝５０．４ｍＰａ・ｓ；τ＝６．９ｍｓ；ＶＨＲ−１＝９９．０％」
ＩＩＩ．甲１及び甲５に記載された発明
　
１．甲１に記載された発明
　甲１には、「式Ｉの１種類以上の化合物を含むことを特徴とする液晶媒体」（摘示（ａ−１）の【請求項１】参照）が記載されており、「式ＩＩおよび／またはＩＩＩの１種類以上の化合物を更に含むことを特徴とする請求項１に記載の液晶媒体」（摘示（ａ−１）の【請求項２】参照）、「式ＩＶ」、「式Ｖ」、「式ＶＩ」及び「式ＶＩＩ」を含む「以下の式から選択される１種類以上の化合物を更に含むことを特徴とする請求項１から３のいずれか一項に記載の液晶媒体」（摘示（ａ−１）の【請求項４】参照）、「式ＸＩＩ」の「以下の式から選択される１種類以上の化合物を更に含むことを特徴とする請求項１から７のいずれか一項に記載の液晶媒体」（摘示（ａ−１）の【請求項８】参照）、「１〜２５重量％の式Ｉの化合物と、２５〜８０重量％の式ＩＩおよび／またはＩＩＩの化合物と、５〜４０重量％の式ＸＩＩの化合物とを含むことを特徴とする請求項１から９のいずれか一項に記載の液晶媒体」（摘示（ａ−１）の【請求項１０】参照）及び「請求項１から１１のいずれか一項に記載の液晶媒体を含有する電気光学的液晶ディスプレイ」（摘示（ａ−１）の【請求項１３】参照）もそれぞれ記載されている。
　そして、甲１には、上記「式ＩＩ」で表される化合物として「式ＩＩａ」及び「式ＩＩｆ」を含む「以下の式から選択される１種類以上の化合物を含むこと」（摘示（ａ−１）【請求項３】及び摘示（ａ−６）参照）、上記「式Ｖ」で表される化合物として「式Ｖａ」、「式Ｖｃ」、「式Ｖｅ」、「式Ｖｆ」及び「式Ｖｇ」を含む「以下の式から選択される１種類以上の化合物を含むこと」（摘示（ａ−１）【請求項５】及び摘示（ａ−７）参照）並びに上記「式ＶＩ」で表される化合物として、「式ＶＩ−１ｃ」及び「式ＶＩ−１ｄ」を含む「以下の式から選択される１種類以上の化合物を含むこと」（摘示（ａ−１）【請求項６】及び摘示（ａ−７）参照）及び「式ＶＩ−２ａ」を含む「以下の式から選択される１種類以上の化合物を含むこと」（摘示（ａ−１）【請求項７】及び摘示（ａ−７）参照）もそれぞれ記載されている。
　また、甲１には、上記液晶媒体が、高い正の誘電異方性を有し、その液晶媒体を含有する液晶ディスプレイにおいて、ＴＦＴ型のもの、すなわちアクティブマトリックス型のディスプレイを構成するのに好適であることも記載されている（摘示（ａ−３）の【０００６】ないし【０００８】、摘示（ａ−５）の【００２９】及び摘示（ａ−１０）の【０１２５】など参照）。
　さらに、甲１には、「式Ｉ」で表される化合物の具体例である「ＣＰＧＵ−２−ＯＴ」なる化合物、「式ＩＩ」で表される化合物の具体例である「ＣＣＰ−Ｖ−１」、「ＣＣ−３−Ｖ１」及び「ＣＣ−３−Ｖ」なる各化合物の混合物、「式Ｖ」で表される化合物の具体例である「ＢＣＨ−３Ｆ，Ｆ，Ｆ」なる化合物、「式ＶＩ」で表される化合物の具体例である「ＰＧＵ−３−Ｆ」などのＺ０が単結合である化合物及び「ＰＵＱＵ−３−Ｆ」などのＺ０が−ＣＦ２Ｏ−である化合物の混合物並びに「式ＸＩＩ」で表される化合物の具体例である「ＰＧＰ−２−３」、「ＰＧＰ−２−４」、「ＰＧＰ−２−５」なる化合物をそれぞれ含有する上記液晶媒体の具体的実験例が記載されている（摘示（ａ−１２）の「＜例２＞」「＜例３＞」など参照）。
　してみると、甲１には、上記摘示（ａ−１）ないし（ａ−１２）の記載からみて、
「「ＣＰＧＵ−２−ＯＴ」などの式Ｉで表される化合物から選択される１種類以上の化合物又はその混合物、
「ＣＣ−３−Ｖ１」又は「ＣＣ−３−Ｖ」などの式ＩＩで表される化合物及び／又は式ＩＩＩで表される化合物から選択される１種類以上の化合物又はそれらの混合物、
「ＢＣＨ−３Ｆ，Ｆ，Ｆ」などの式ＩＶ又は式Ｖで表される化合物並びに「ＰＵＱＵ−３−Ｆ」などの式ＶＩ−２ａで表される化合物などの式ＶＩで表される化合物の群から選択された少なくとも１つの化合物又はその混合物、
及び
「ＰＧＰ−２−３」、「ＰＧＰ−２−４」、「ＰＧＰ−２−５」などの式ＸＩＩで表される化合物の群から選択される１種類以上の化合物を含有し、
液晶組成物の全重量に基づいて、１〜２５重量％の式Ｉで表される化合物と、２５〜８０重量％の式ＩＩで表される化合物と、５〜４０重量％の式ＸＩＩで表される化合物とを含む、正の誘電異方性を有する液晶媒体。
　
（式中、
　Ｒ０は、１〜１５個のＣ原子を有するアルキルまたはアルコキシ基を表し、ただし、また、これらの基の１個以上のＣＨ２基は、それぞれ互いに独立に、Ｏ原子が互いに直接つながらないようにして、−Ｃ≡Ｃ−、−ＣＦ２Ｏ−、−ＣＨ＝ＣＨ−、
　
−Ｏ−、−ＣＯ−Ｏ−または−Ｏ−ＣＯ−で置き換えられていてもよく、ただし加えて、１個以上のＨ原子はハロゲン原子によって置き換えられていてもよく、および
　Ｘ０は、Ｆ、Ｃｌ、ＣＮ、ＳＦ５、ＳＣＮ、ＮＣＳ、６個までのＣ原子を有するハロゲン化されたアルキル基、ハロゲン化されたアルケニル基、ハロゲン化されたアルコキシ基またはハロゲン化されたアルケニルオキシ基を表す。）
　
（式中、
　Ａは、１，４−フェニレンまたはトランス−１，４−シクロヘキシレンを表し、
　ａは、０または１を表し、
　Ｒ３は、２〜９個のＣ原子を有するアルケニルを表し、および
　Ｒ４は、請求項１中のＲ０に対して示される意味を有する。）
　
（式中、Ｒ０およびＸ０は、請求項１中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、および
　ｒは、０または１を表す。）
　
（式中、
　Ｒ１およびＲ２は、それぞれ互いに独立に、９個までのＣ原子を有するｎ−アルキル、アルコキシ、オキサアルキル、フルオロアルキルまたはアルケニルを表し、およびＹ１は、ＨまたはＦを表す。）」
に係る発明（以下「甲１発明」という。）が記載されているものといえる。
　
２．甲５に記載された発明
　甲５には、
「・式ＩＡの１種類以上の誘電的に正の化合物、
　　式ＩＢの１種類以上の誘電的に正の化合物、および
　　式ＩＣの１種類以上の誘電的に正の化合物
を含む第１の誘電的に正の成分である成分Ａ、
　・任意成分として、式ＩＩおよびＩＩＩの化合物群より好ましくは選択される１種類以上の誘電的に正の化合物を含む第２の誘電的に正の成分である成分Ｂ、および
　・任意成分として、式ＩＶの１種類以上の誘電的に中性の化合物を含む誘電的に中性の成分である成分Ｃ
を含む液晶媒体。（式及びその説明は省略）」（摘示（ｅ−１）【請求項１】参照）
が記載され、
「式ＶＩの１種類以上の誘電的に中性の化合物を含む誘電的に中性の成分である成分Ｄを含む請求項１〜６のいずれか一項に記載の液晶媒体。（式及びその説明は省略）」（摘示（ｅ−１）【請求項７】参照）、
「請求項１〜７のいずれか一項に記載の液晶媒体を含有する液晶ディスプレイ。」（摘示（ｅ−１）の【請求項８】参照）及び「アクティブマトリックスによりアドレスされる請求項８に記載の液晶ディスプレイ。」（摘示（ｅ−１）【請求項９】参照）
がそれぞれ記載されている。
　そして、甲５には、
上記「式ＩＡ」で表される化合物として「成分Ａは、式ＩＡ−１ａ〜ＩＡ−１ｄ／ＩＡ−１ｇの化合物群より選択され、好ましくは式ＩＡ−１ａおよびＩＡ−１ｂの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる」こと（摘示（ｅ−３）【００４３】参照）、
上記「式ＩＢ」で表される化合物として「式ＩＢ−２ａ〜ＩＢ−２ｃの化合物群より選択され、好ましくは式ＩＢ−２ａおよびＩＢ−２ｃの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる」こと（摘示（ｅ−３）【００５１】参照）、
上記「式ＩＣ」で表される化合物として、「成分Ａは、式ＩＣ−２ａ〜ＩＣ−２ｆの化合物群より選択され、好ましくは式ＩＣ−２ａ、ＩＣ−２ｂ、ＩＣ−２ｄ、ＩＣ−２ｅおよびＩＣ−２ｆの化合物群より選択され、より好ましくは式ＩＣ−２ｂ、ＩＣ−２ｅおよびＩＣ−２ｆの化合物群より選択される、３より大きい誘電異方性を有する１種類以上の誘電的に正の化合物を含み、より好ましくは大部分がこれらよりなり、更により好ましくは本質的にこれらよりなり、非常に好ましくは全てがこれらよりなる」こと（摘示（ｅ−３）【００５６】参照）、
上記「本発明による媒体」は、「第２の誘電的に正の成分である成分Ｂを好ましくは含む。この第２の誘電的に正の成分である成分Ｂは、３より大きい誘電異方性を有する誘電的に正の化合物を好ましくは含み、より好ましくは大部分がこれらよりなり、更により好ましくは本質的にこれらよりなり、非常に好ましくは全てがこれらよりなる」こと及び「この成分である成分Ｂは、式ＩＩおよびＩＩＩの群より選択される」こと（摘示（ｅ−４）【００５９】〜【００６０】参照）、
上記「式ＩＩ」で表される化合物として「式ＩＩ−１」で表される化合物を使用すること（摘示（ｅ−４）【００６１】及び【００７２】参照）及び「式ＩＩ−１」で表される化合物として「式ＩＩ−１ｄ」で表される化合物、特に「式ＩＩ−１ｃ−１」（審決注：「式ＩＩ−１ｄ−１」の誤記と理解される。）で表される化合物を好適に含むこと（摘示（ｅ−４）【００７２】〜【００７５】参照）、
上記「式ＩＩ」で表される化合物として「式ＩＩ−２」で表される化合物を使用すること（摘示（ｅ−４）【００７６】参照）及び「式ＩＩ−２」で表される化合物として「式ＩＩ−２ｊ」で表される化合物、特に「式ＩＩ−２ｊ−１」で表される化合物を好適に含むこと（摘示（ｅ−４）【００７８】〜【００８４】参照）、
上記「式ＩＩＩ」で表される化合物として、「式ＩＩＩ−２」で表される化合物から選択されること（摘示（ｅ−４）【００６６】参照）、
上記「成分Ｃ」として「好ましくは、式ＩＶ−１〜ＩＶ−６の化合物群より選択される１種類以上の化合物を含」み、「式ＩＶ−１」で表される化合物として「より好ましくは、それぞれが式ＩＶ−１のサブ式である式ＣＣ−ｎ−ｍ、ＣＣ−ｎ−Ｖ、ＣＣ−ｎ−Ｖｍ、ＣＣ−Ｖ−Ｖ、ＣＣ−Ｖ−Ｖｎおよび／またはＣＣ−ｎＶ−Ｖｍより選択され、より好ましくは、式ＣＣ−ｎ−Ｖおよび／またはＣＣ−ｎ−Ｖｍであり、非常に好ましくは、式ＣＣ−３−Ｖ、ＣＣ−４−Ｖ、ＣＣ−５−Ｖ、ＣＣ−３−Ｖ１、ＣＣ−４−Ｖ１、ＣＣ−５−Ｖ１、ＣＣ−３−Ｖ２およびＣＣ−Ｖ−Ｖ１の群より選択される」こと（摘示（ｅ−５）【０１２４】〜【０１２９】参照）、
上記「成分Ｄ」として「式ＶＩ」で表される化合物、「好ましくは、式ＶＩ−１およびＶＩ−２の化合物群より選択される１種類以上の化合物を含む」こと及び「好ましくは式ＶＩ−１、より好ましくは式ＶＩ−１のサブ式ＰＰ−ｎ−２Ｖｍ、更により好ましくは式ＰＰ−１−２Ｖ１の１種類以上の化合物を含」み、「好ましくは式ＶＩ−２、より好ましくは式ＶＩ−２のサブ式ＰＧＰ−ｎ−ｍ、ＰＧＰ−ｎ−２ＶおよびＰＧＰ−ｎ−２Ｖｍ、更により好ましくは式ＶＩ−２のサブ式ＰＧＰ−３−ｍ、ＰＧＰ−ｎ−２ＶおよびＰＧＰ−ｎ−Ｖ１、非常に好ましくは式ＰＧＰ−３−２、ＰＧＰ−３−３、ＰＧＰ−３−４、ＰＧＰ−３−５、ＰＧＰ−１−２Ｖ、ＰＧＰ−２−２ＶおよびＰＧＰ−３−２Ｖより選択される１種類以上の化合物を含む」こと（摘示（ｅ−６）【０１４４】〜【０１５１】参照）、
「当然、本発明による混合物は、全ての４つの成分Ａ、Ｂ、ＣおよびＤを含んでよい」こと（摘示（ｅ−６）【０１５３】参照）、
並びに
「本発明によれば、成分Ａは、混合物全体の好ましくは１％〜５０％、より好ましくは１％〜３０％、更により好ましくは２％〜３０％、非常に好ましくは３％〜３０％の濃度で使用される」こと、「成分Ｂは、混合物全体の好ましくは２％〜６０％、より好ましくは３％〜３５％、更により好ましくは４％〜２０％、非常に好ましくは５％〜１５％の濃度で使用される」こと、「成分Ｃは、混合物全体の好ましくは５％〜７０％、より好ましくは２０％〜６５％、更により好ましくは３０％〜６０％、非常に好ましくは４０％〜５５％の濃度で使用される」こと及び「成分Ｄは、混合物全体の好ましくは０％〜５０％、より好ましくは１％〜４０％、更により好ましくは５％〜３０％、非常に好ましくは１０％〜２０％の濃度で使用される」こと（摘示（ｅ−８）【０１８６】〜【０１８９】参照）、
がそれぞれ記載されている。
　また、甲５には、上記「液晶媒体」が、「好ましくは６０℃以上、より好ましくは６５℃以上、特に好ましくは７０℃以上、非常に特に好ましくは７５℃以上の透明点を有」し、「媒体のネマチック相は、好ましくは少なくとも０℃以下〜７０℃以上、より好ましくは少なくとも−２０℃以下〜７５℃以上、非常に好ましくは少なくとも−３０℃以下〜７５℃以上、特には少なくとも−４０℃以下〜８０℃以上に広がっている」とともに、「液晶媒体のΔεは、１ｋＨｚおよび２０℃において、好ましくは２以上、より好ましくは４以上、非常に好ましくは６以上である。特に、Δεは２０以下であ」り、「Δｎは、５８９ｎｍ（ＮａＤ）および２０℃において、好ましくは０．０７０以上〜０．１５０以下の範囲内、より好ましくは０．０８０以上〜０．１４０以下の範囲内、更により好ましくは０．０９０以上〜０．１３５以下の範囲内、非常に特に好ましくは０．１００以上〜０．１３０以下の範囲内である」という各物性を有すること（摘示（ｅ−８）【０１７３】〜【０１８５】参照）もそれぞれ記載されている。
　さらに、甲５には、
「式ＩＡ」で表される化合物の具体例である「ＣＰＧＵ−３−ＯＴ」なる化合物（摘示（ｅ−９）「実施例１」など）、
「式ＩＢ」で表される化合物の具体例である「ＰＧＵＱＵ−３−Ｆ」なる化合物（摘示（ｅ−９）「実施例１」など）、
「式ＩＣ」で表される化合物の具体例である「ＡＰＵＱＵ−３−Ｆ」なる化合物（摘示（ｅ−９）「実施例１」など）、
「式ＩＩ−１ｄ」で表される化合物の具体例である「ＰＵＱＵ−３−Ｆ」なる化合物（摘示（ｅ−９）「実施例３」など）、
「式ＩＩＩ−２」で表される化合物の具体例である「ＰＧＵ−３−Ｆ」なる化合物（摘示（ｅ−９）「実施例３」など）、
「式ＩＶ−１」で表される化合物の具体例である「ＣＣ−３−Ｖ」なる化合物（摘示（ｅ−９）「実施例１」など）、
並びに
「式ＶＩ−２」で表される化合物の具体例である「ＰＧＰ−２−３」、「ＰＧＰ−２−４」、「ＰＧＰ−２−５」なる各化合物の２種以上の混合物（摘示（ｅ−９）「実施例３」など）、
をそれぞれ含有する種々の液晶混合物（媒体）に関する具体的実験例が記載されている（摘示（ｅ−９）参照）。
　なお、甲５には、具体的実験例として、「ＣＣ−３−Ｖ」を液晶混合物（媒体）全体に対して２８．５（重量）％以上使用した例についてのみ記載されている（摘示（ｅ−９）参照）。
　してみると、甲５には、上記摘示（ｅ−１）ないし（ｅ−９）の記載からみて、
「・「ＣＰＧＵ−３−ＯＴ」などの式ＩＡで表される化合物の群から選択される１種類以上の誘電的に正の化合物、
　「ＰＧＵＱＵ−３−Ｆ」などの式ＩＢで表される化合物の群から選択される１種類以上の誘電的に正の化合物、および
　「ＡＰＵＱＵ−３−Ｆ」などの式ＩＣで表される化合物の群から選択される１種類以上の誘電的に正の化合物
を含む第１の誘電的に正の成分である成分Ａ、
・「ＰＵＱＵ−３−Ｆ」などの式ＩＩの化合物群および「ＰＧＵ−３−Ｆ」などの式ＩＩＩの化合物群から選択される誘電的に正の化合物を含む第２の誘電的に正の成分である成分Ｂ、
・「ＣＣ−３−Ｖ」などの式ＩＶで表される化合物群から選択される化合物である誘電的に中性の成分である成分Ｃ、及び
・「ＰＧＰ−２−３」、「ＰＧＰ−２−４」などの式ＶＩの２種類以上の誘電的に中性の化合物の混合物を含む誘電的に中性の成分である成分Ｄを含み、成分Ｃを３０重量％以上含む液晶媒体。
（各置換基の説明については、上記摘示（ｅ−１）参照。）
」
に係る発明（以下「甲５発明」という。）が記載されているものといえる。
　
ＩＶ．本件訂正発明との対比・検討
　
１．本件訂正発明１について
　
（１）甲１発明に基づく検討
　
ア．対比
　本件訂正発明１と甲１発明とを対比すると、甲１発明における
（ａ）「「ＰＵＱＵ−３−Ｆ」などの式ＶＩ−２ａで表される化合物」、
（ｂ）「「ＣＰＧＵ−３−ＯＴ」なる化合物」、
（ｃ）「「ＣＣ−３−Ｖ１」及び「ＣＣ−３−Ｖ」なる各化合物の混合物などの式ＩＩで表される化合物の２種以上の混合物」、
並びに
（ｄ）「「ＰＧＰ−２−３」、「ＰＧＰ−２−４」、「ＰＧＰ−２−５」なる各化合物などの式ＸＩＩ・・で表される化合物から選択された化合物の２種以上の混合物」、
は、それぞれ、それらの（一般）式で表される化学構造からみて、本件訂正発明１における
（ａ）「式（１）で表される化合物」、
（ｂ）「一般式（２）で表される化合物、のうち、前記Ａ２は１，４−フェニレン基を表し、前記Ｙ２は−ＯＣＦ３を表す化合物」、
（ｃ）「式（４０）で表される化合物」と「一般式（４．４）で表される化合物」との混合物、
並びに
（ｄ）「一般式（９）で表される２種以上の化合物」、
に相当し、さらに甲１には、「ＣＰＧＵ−２−ＯＴ」、「ＰＵＱＵ−３−Ｆ」、「ＣＣ−３−Ｖ」、「ＣＣ−３−Ｖ１」、「ＰＧＰ−２−３」及び「ＰＧＰ−２−４」を併用する具体例についても記載されている（摘示（ａ−１２）「＜例２＞」参照）から、上記（ａ）ないし（ｄ）の組合せについても開示されており、本件訂正発明１における上記（ａ）ないし（ｄ）を含む組成物に相当する。
　そして、甲１発明における上記「（ａ）成分」及び「（ｂ）成分」がいずれもその化学構造からみて、誘電的に正の成分であり、上記「（ｃ）成分」及び「（ｄ）成分」がいずれもその化学構造からみて、誘電的にほぼ中性の成分であることが、その技術常識に照らして当業者に自明であって、甲１発明に係る液晶媒体は、上記「（ａ）成分」ないし「（ｄ）成分」の誘電的に正の成分及びほぼ中性の成分よりなることが明らかであるから、液晶媒体全体の誘電異方性が正であることも当業者に自明である。
　してみると、
甲１発明における「（ａ）成分」及び「（ｂ）成分」と本件訂正発明１における「誘電的に正である成分（Ａ）」、
甲１発明における「（ｃ）成分」及び「（ｄ）成分」と本件訂正発明１における「誘電的に中性な成分（Ｂ）」及び
甲１発明における「液晶媒体」と本件訂正発明１における「正の誘電率異方性を有する液晶組成物」は、それぞれ相当するものといえる。
　してみると、本件訂正発明１と甲１発明とは、訂正後の本件請求項１における表現を用いて表現すると、
「正の誘電率異方性を有する液晶組成物であって、
　式（１）：
【化１】（式は省略）
で表される化合物および一般式（２）：
【化２】（式及びその説明は省略）
で表される化合物、のうち、前記Ａ２は１，４−フェニレン基を表し、前記Ｙ２は−ＯＣＦ３を表す化合物を含有する誘電的に正の成分である成分（Ａ）と、
　式（４０）：
【化３】（式は省略）
で表される化合物および一般式（９）：
【化４】（式及びその説明は省略）
で表される２種類以上の化合物を含む、誘電率異方性が−２より大であり、かつ＋２より小である誘電的に中性な成分（Ｂ）と、を含有する液晶組成物であって、
　前記成分（Ｂ）として、式（４．４）：
【化１１】（式は省略）
で表される化合物をさらに含有する、
液晶組成物。」
の点で一致し、下記の４点で相違する。
　
相違点１：本件訂正発明１では、「一般式（１５）：【化１４】（式及びその説明は省略）で表される１種または２種以上の化合物をさらに含有」するのに対して、甲１発明では、同化合物を使用することにつき特定されていない点
相違点２：本件訂正発明１では、「式（１２．２）：【化１０】（式及びその説明は省略）で表される化合物をさらに含有」するのに対して、甲１発明では、同化合物を使用することにつき特定されていない点
相違点３：本件訂正発明１では、「前記式（４０）で表される化合物の含有量は、前記液晶組成物の総量に対して２９質量％以上である」のに対して、甲１発明では、「２５〜８０重量％の式ＩＩの化合物」である点
相違点４：本件訂正発明１では、「（ただし、式【化１２】（式及びその説明は省略）で表される化合物の群から選択された少なくとも１つの化合物を含有し、そしてネマチック相を有する液晶組成物、並びに液晶組成物の全重量に基づいて式【化１３】（式及びその説明は省略）で表される化合物の群から選択された少なくとも１つの化合物の割合が１０重量％以上である、正の誘電率異方性を有する液晶組成物、を除く）。」とされているのに対して、甲１発明では、当該「液晶組成物を除く」ことにつき特定されていない点
　
イ．相違点に係る検討
　
（ア）相違点１について
　上記相違点１につき検討すると、甲１には、甲１発明の組成物において更に「一般式ＩＩＩ」で表される化合物、具体的には、本件訂正発明１における「一般式（１５）」に該当する「ＰＰ−１−２Ｖ１」なる化合物を使用することが開示されてはいる（摘示（ａ−１）【請求項２】及び摘示（ａ−１２）「＜例５＞」等参照）ものの、当該「一般式ＩＩＩ」で表される化合物を中性の誘電率異方性を有する他の液晶化合物（例えばＰＧＰ−ｍ−ｎの２種の混合物）と組み合わせた中性の誘電率異方性を有する液晶組成物の成分とし、更に「ＰＵＱＵ−３−Ｆ」を含む正の誘電率異方性を有する液晶化合物又は組成物と組み合わせて使用する点に係る具体的記載はない。
　また、甲１には、甲１発明において「一般式ＩＩ」で表される中性の誘電率異方性を有する液晶化合物に加えて「一般式ＩＩＩ」で表される化合物を更に使用すべき根拠となる事項についても記載されていない。
　さらに、他の甲号証の記載を検討すると、甲２及び甲３には、それぞれ「ＰＰ−１−２Ｖ１」を使用した具体例が開示されてはいる（甲２：摘示（ｂ−６）「例Ｍ９」及び甲３：第８４頁「＜例Ｍ４＞」など参照）ものの、上記ア．で示した（ａ）ないし（ｄ）を含有する組成物に更に添加使用したものではないから、甲１発明において「一般式ＩＩ」で表される中性の誘電率異方性を有する液晶化合物に加えて「一般式ＩＩＩ」で表される化合物を更に使用すべき根拠となる事項について開示されているとはいえない。
　してみると、上記相違点１は、甲１発明において、甲１又は他の甲号証の開示に基づき当業者が適宜なし得ることではない。
　
（イ）相違点２について
　上記相違点２につき検討すると、甲１には、本件訂正発明１における式（１２．２）の化合物を包含する「ＰＧＵＱＵ−ｎ−Ｆ」なる化合物につき記載されてはいる（摘示（ａ−１１）【表７】参照）ものの、上記式（１２．２）の「ＰＧＵＱＵ−３−Ｆ」を使用する具体例は記載されていないし、当該「ＰＧＵＱＵ−ｎ−Ｆ」で表される化合物を他の「ＰＵＱＵ−３−Ｆ」を含む正の誘電率異方性を有する液晶化合物又は組成物と組み合わせて正の誘電率異方性を有する液晶組成物とし、中性の誘電率異方性を有する液晶組成物と組み合わせて使用する点に係る具体的記載はない。
　また、甲１には、甲１発明において「ＰＧＵＱＵ−３−Ｆ」で表される化合物を更に使用すべき根拠となる事項についても記載されていない。
　さらに、他の甲号証の記載を検討すると、甲２及び甲５には、それぞれ「ＰＧＵＱＵ−３−Ｆ」を使用した具体例が開示されてはいる（甲２：摘示（ｂ−６）「例Ｍ４」及び甲５：摘示（ｅ−９）「＜実施例１＞」など参照）ものの、上記ア．で示した（ａ）ないし（ｄ）を含有する組成物に更に添加使用したものではないから、甲１発明において「ＰＧＵＱＵ−３−Ｆ」で表される化合物を更に使用すべき根拠となる事項について開示されているとはいえない。
　してみると、上記相違点２についても、甲１発明において、甲１又は他の甲号証の開示に基づき当業者が適宜なし得ることではない。
　
（ウ）本件訂正発明１の効果について
　本件訂正発明１の効果につき検討すると、本件訂正発明１は、上記相違点１及び２に係る技術事項により、被請求人が平成２９年３月１７日付け審判事件答弁書第９頁第４行〜第１３頁第８行で主張するとおりの高速応答性又は電圧保持率に係る所期の効果を奏しているものといえる。
（エ）小括
　したがって、その余の相違点３及び４につき検討するまでもなく、本件訂正発明１は、甲１発明に基いて、当業者が容易に発明をすることができたものとはいえない。
　
ウ．まとめ
　以上のとおり、本件訂正発明１は、甲１発明及び甲１並びに他の甲号証に記載された事項に基いて、当業者が容易に発明することができたものとはいえない。
　
（２）甲５発明に基づく検討
　
ア．対比
　本件訂正発明１と甲５発明とを対比すると、甲５発明における
（ａ）「「ＰＵＱＵ−３−Ｆ」などの式ＩＩの化合物」、
（ｂ）「「ＣＰＧＵ−３−ＯＴ」などの式ＩＡで表される化合物の群から選択される１種類以上の誘電的に正の化合物」、
（ｃ）「「ＰＧＵＱＵ−３−Ｆ」などの式ＩＢで表される化合物の群から選択される１種類以上の誘電的に正の化合物」、
（ｄ）「「ＣＣ−３−Ｖ」などの式ＩＶの誘電的に中性の化合物」、
並びに
（ｅ）「「ＰＧＰ−２−３」、「ＰＧＰ−２−４」などの式ＶＩの２種類以上の誘電的に中性の化合物の混合物」、
は、それぞれ、それらの（一般）式で表される化学構造からみて、本件訂正発明１における
（ａ）「式（１）で表される化合物」、
（ｂ）「一般式（２）で表される化合物、のうち、前記Ａ２は１，４−フェニレン基を表し、前記Ｙ２は−ＯＣＦ３を表す化合物」、
（ｃ）「式（１２．２）で表される化合物」
（ｄ）「式（４０）で表される化合物」、
並びに
（ｅ）「一般式（９）で表される２種以上の化合物」、
に相当し、さらに甲５には、「ＰＵＱＵ−３−Ｆ」、「ＣＰＧＵ−３−ＯＴ」、「ＰＧＵＱＵ−３−Ｆ」、「ＣＣ−３−Ｖ」、「ＰＧＰ−２−３」、「ＰＧＰ−２−４」及び「ＰＧＰ−２−５」を併用する具体例についても記載されている（摘示（ｅ−９）「＜実施例３＞」参照）から、上記（ａ）ないし（ｅ）の組合せについても開示されており、本件訂正発明１における上記（ａ）ないし（ｅ）を含む組成物に相当する。
　そして、甲５発明における上記「（ａ）成分」ないし「（ｃ）成分」がいずれもその化学構造からみて、誘電的に正の成分であり、上記「（ｄ）成分」及び「（ｅ）成分」がいずれもその化学構造からみて、誘電的にほぼ中性の成分であることが、その技術常識に照らして当業者に自明であって、甲５発明に係る液晶媒体は、上記「（ａ）成分」ないし「（ｅ）成分」の誘電的に正の成分及びほぼ中性の成分よりなることが明らかであるから、液晶媒体全体の誘電異方性が正であることも当業者に自明である。
　してみると、
甲５発明における「（ａ）成分」ないし「（ｃ）成分」と本件訂正発明１における「誘電的に正である成分（Ａ）」、
甲５発明における「（ｄ）成分」及び「（ｅ）成分」と本件訂正発明１における「誘電的に中性な成分（Ｂ）」及び
甲５発明における「液晶媒体」と本件訂正発明１における「正の誘電率異方性を有する液晶組成物」は、それぞれ相当するものといえる。
　したがって、本件訂正発明１と甲５発明とは、訂正後の本件の請求項１の表現を用いて表現すると、
「正の誘電率異方性を有する液晶組成物であって、
　式（１）：
【化１】（式は省略）
で表される化合物および一般式（２）：
【化２】（式及びその説明は省略）
で表される化合物、のうち、前記Ａ２は１，４−フェニレン基を表し、前記Ｙ２は−ＯＣＦ３を表す化合物を含有する誘電的に正の成分である成分（Ａ）と、
　式（４０）：
【化３】（式は省略）
で表される化合物および一般式（９）：
【化４】（式及びその説明は省略）
で表される２種類以上の化合物を含む、誘電率異方性が−２より大であり、かつ＋２より小である誘電的に中性な成分（Ｂ）と、を含有する液晶組成物であって、
　前記成分（Ａ）として、式（１２．２）：
【化１０】（式は省略）　
で表される化合物をさらに含有する、
液晶組成物。」
の点で一致し、下記の５点で相違する。
　
相違点５：本件訂正発明１では、「一般式（１５）：【化１４】（式及びその説明は省略）で表される１種または２種以上の化合物をさらに含有」するのに対して、甲５発明では、同化合物を使用することにつき特定されていない点
相違点６：本件訂正発明１では、「式（４０）：【化３】（式は省略）で表される化合物」及び「式（４．４）：【化１１】（式は省略）で表される化合物」を「誘電的に中性な成分（Ｂ）」として含むのに対して、甲５発明では、当該２種の化合物を併せて使用することにつき特定されていない点
相違点７：本件訂正発明１では、「前記式（４０）で表される化合物の含有量は、前記液晶組成物の総量に対して２９質量％以上である」のに対して、甲５発明では、「成分Ｃを３０重量％以上含む」点
相違点８：本件訂正発明１では、「（ただし、式【化１２】（式及びその説明は省略）で表される化合物の群から選択された少なくとも１つの化合物を含有し、そしてネマチック相を有する液晶組成物、並びに液晶組成物の全重量に基づいて式【化１３】（式及びその説明は省略）で表される化合物の群から選択された少なくとも１つの化合物の割合が１０重量％以上である、正の誘電率異方性を有する液晶組成物、を除く）。」とされているのに対して、甲５発明では、当該「液晶組成物を除く」ことにつき特定されていない点
相違点９：甲５発明では、「「ＡＰＵＱＵ−３−Ｆ」などの式ＩＣで表される化合物の群から選択される１種類以上の誘電的に正の化合物」を「第１の誘電的に正の成分である成分Ａ」の必須成分として使用するのに対して、本件訂正発明１では、当該化合物の使用につき特定されていない点
　
イ．相違点に係る検討
　
（ア）相違点５について
　上記相違点５につき検討すると、甲５には、甲５発明の組成物において更に「成分Ｄ」としての「式ＶＩ」で表される化合物、具体的には、本件訂正発明１における一般式（１５）に該当する「ＰＰ−１−２Ｖ１」なる化合物を使用することが開示されてはいる（摘示（ｅ−１）【請求項７】及び摘示（ｅ−６）【０１４４】〜【０１５１】等参照）ものの、当該「ＰＰ−１−２Ｖ１」なる化合物などの「式ＶＩ」で表される化合物を中性の誘電率異方性を有する他の液晶化合物（例えばＰＧＰ−ｍ−ｎの２種の混合物）と組み合わせた中性の誘電率異方性を有する液晶組成物の成分とし、更に「ＰＵＱＵ−３−Ｆ」を含む正の誘電率異方性を有する液晶化合物又は組成物と組み合わせて使用する点に係る具体的記載はない。
　また、甲５には、甲５発明において他の中性の誘電率異方性を有する液晶化合物に加えて「式ＶＩ」で表される化合物を更に使用すべき根拠となる事項についても記載されていない。
　さらに、上記（１）イ．（ア）でも検討したとおり、他の甲号証の記載を検討しても、甲５発明において他の中性の誘電率異方性を有する液晶化合物に加えて、当該「ＰＰ−１−２Ｖ１」なる化合物などの「式ＶＩ」で表される化合物を更に使用すべき根拠となる事項について開示されているとはいえない。
　してみると、上記相違点５は、甲５発明において、甲５又は他の甲号証の開示に基づき当業者が適宜なし得ることではない。
　
（イ）相違点６について
　上記相違点６につき検討すると、甲５には、「成分Ｃ」として「式ＩＶ−１の１種類以上の化合物を含み、より好ましくは、それぞれが式ＩＶ−１のサブ式である式ＣＣ−ｎ−ｍ、ＣＣ−ｎ−Ｖ、ＣＣ−ｎ−Ｖｍ、ＣＣ−Ｖ−Ｖ、ＣＣ−Ｖ−Ｖｎおよび／またはＣＣ−ｎＶ−Ｖｍより選択され、より好ましくは、式ＣＣ−ｎ−Ｖおよび／またはＣＣ−ｎ−Ｖｍであり、非常に好ましくは、式ＣＣ−３−Ｖ、ＣＣ−４−Ｖ、ＣＣ−５−Ｖ、ＣＣ−３−Ｖ１、ＣＣ−４−Ｖ１、ＣＣ−５−Ｖ１、ＣＣ−３−Ｖ２およびＣＣ−Ｖ−Ｖ１の群より選択される」ことは記載されている（摘示（ｅ−５）【０１２９】参照）ものの、当該「成分Ｃ」として「ＣＣ−３−Ｖ」なる化合物と「ＣＣ−３−Ｖ１」なる化合物を組み合わせて、更に「ＰＵＱＵ−３−Ｆ」を含む正の誘電率異方性を有する液晶組成物と組み合わせて使用する点に係る具体的記載はない。
　また、甲５には、甲５発明において「ＣＣ−３−Ｖ」なる化合物と「ＣＣ−３−Ｖ１」なる化合物を組み合わせて使用すべき根拠となる事項についても記載されていない。
　さらに、他の甲号証の記載を検討すると、甲２及び甲４には、それぞれ「ＣＣ−３−Ｖ」なる化合物と「ＣＣ−３−Ｖ１」なる化合物を組み合わせて使用した具体例が開示されてはいる（甲２：摘示（ｂ−６）「例Ｍ４」及び甲４：第６３〜６４頁「＜例２＞」など参照）ものの、上記ア．で示した（ａ）ないし（ｅ）を含有する組成物に更に添加使用したものではないから、甲５発明において「ＣＣ−３−Ｖ」なる化合物と「ＣＣ−３−Ｖ１」なる化合物を組み合わせて使用すべき根拠となる事項について開示されていない。
　してみると、上記相違点６についても、甲５発明において、甲５又は他の甲号証の開示に基づき当業者が適宜なし得ることではない。
　
（ウ）本件訂正発明１の効果について
　本件訂正発明１の効果につき検討すると、本件訂正発明１は、上記相違点５及び６に係る技術事項により、被請求人が平成２９年３月１７日付け審判事件答弁書第９頁第４行〜第１３頁第８行で主張するとおりの高速応答性又は電圧保持率に係る所期の効果を奏しているものといえる。
　
（エ）小括
　したがって、その余の相違点７ないし９につき検討するまでもなく、本件訂正発明１は、甲５発明に基いて、当業者が容易に発明をすることができたものとはいえない。
　
ウ．まとめ
　以上のとおり、本件訂正発明１は、甲５発明及び甲５並びに他の甲号証に記載された事項に基いて、当業者が容易に発明することができたものとはいえない。
　
（３）本件訂正発明１についてのまとめ
　以上のとおりであるから、本件訂正発明１は、甲１及び甲５に記載された各発明及び甲２ないし甲４、甲７並びに甲８に記載された事項に基いて、当業者が容易に発明をすることができたものではない。
　
２．本件訂正発明３、６及び７について
　本件訂正発明３、６及び７につき検討すると、本件訂正発明３、６及び７はいずれも本件訂正発明１を引用するものであるところ、本件訂正発明１は、上記１．で説示した理由により、甲１及び甲５に記載された各発明及び甲２ないし甲４、甲７並びに甲８に記載された事項に基いて、当業者が容易に発明をすることができたものではないのであるから、本件訂正発明３、６及び７についても同一の理由により、甲１及び甲５に記載された各発明及び甲２ないし甲４、甲７並びに甲８に記載された事項に基いて、当業者が容易に発明をすることができたものではない。
　
３．対比・検討のまとめ
　以上のとおりであるから、本件訂正発明１、３、６及び７は、いずれも甲１及び甲５に記載された各発明及び甲２ないし甲４、甲７並びに甲８に記載された事項に基いて、当業者が容易に発明をすることができたものではないから、請求人が主張する上記無効理由は、理由がない。
　
Ｖ．当審の判断のまとめ
　よって、本件訂正発明１、３、６及び７についての特許は、いずれも特許法第２９条の規定に違反してされたものではなく、特許法第１２３条第１項第２号に該当しないから、無効とすることはできない。
　
第６　むすび
　以上のとおりであるから、本件訂正後の請求項１、３、６及び７に係る発明についての特許は、いずれも請求人が主張する理由及び証拠方法により無効とすることはできない。
　また、本件訂正後の請求項２及び４に係る特許に対する本件審判請求は、別件無効審判事件における訂正により各請求項が削除され、その訂正は既に確定していることにより、不適法なものであり、その補正ができないものであるから、特許法第１３５条の規定により、却下すべきものである。
　本件審判に関する費用については、特許法第１６９条第２項の規定により準用する民事訴訟法第６１条及び第６４条の規定により、６分し、その４を請求人が負担し、その余を被請求人が負担すべきものである。
　よって、結論のとおり審決する。